(57)【要約】【課題】先行技術の問題の少なくとも1つを改善することを目的とするインプラントを提供すること。【解決手段】本発明は、生物活性物質および抗菌剤を含むコーティングを提供し、前記抗菌剤の濃度は、コーティングの厚みを通して変化する。【選択図】図２
2019150648.tif 000002
【特許請求の範囲】
【請求項１】
少なくとも1つの表面を有する医療用インプラントであって、前記少なくとも1つの表面の少なくとも一部に位置するコーティングを有し、前記コーティングは生物活性物質および抗菌剤を含み、前記抗菌剤の濃度はインプラントとコーティングの界面からの距離で変化する、医療用インプラント。
【請求項２】
前記コーティングが複数の層を含み、抗菌剤の濃度が少なくとも2層のコーティング層で異なる、請求項１に記載の医療用インプラント。
【請求項３】
前記抗菌剤の濃度が、インプラントとコーティングの界面の近くより、インプラントとコーティングの界面から遠い方が高い、請求項１または２に記載の医療用インプラント。
【請求項４】
前記インプラントの少なくとも1つの表面に隣接したコーティングの層が、抗菌剤を含まない、請求項１から３のいずれかに記載の医療用インプラント。
【請求項５】
前記抗菌剤が、銀、銅、亜鉛、またはこれらのいずれかの組合せであるか、またはこれらを含む、請求項１から４のいずれかに記載の医療用インプラント。
【請求項６】
前記コーティング内の最大の銀濃度が、約0.1から約10質量%の範囲である、請求項５に記載の医療用インプラント。
【請求項７】
前記コーティング内の最大の銀濃度が、約0.5から約3質量%の範囲である、請求項６に記載の医療用インプラント。
【請求項８】
前記抗菌剤が、バンコマイシン、ゲンタマイシン、ペニシリン、セファロスポリン、アミノグリコシド、マクロライド、クリンダマイシン、テトラサイクリン、クロラムフェニコール、スペクチノマイシン、ポリペプチド抗生物質、フルオロキノロン、またはこれらのいずれかの組合せを含む群から選択される抗生物質であるか、またはこれらを含む、請求項１から４のいずれかに記載の医療用インプラント。
【請求項９】
前記抗菌剤が、アンフォテリシンB、ナイスタチン、リポソーマルアンフォテリシンB、フルシトシン、またはこれらのいずれかの組合せを含む抗真菌剤であるか、またはこれらを含む、請求項１から４のいずれかに記載の医療用インプラント。
【請求項１０】
前記抗菌剤が、アシクロビル、ガンシクロビル、イドクスウリジン、アマンタジン、インターフェロン、アジドチミジン、またはこれらのいずれかの組合せを含む抗ウイルス剤であるか、またはこれらを含む、請求項１から４のいずれかに記載の医療用インプラント。
【請求項１１】
前記生物活性物質が、リン酸カルシウム、ヒドロキシアパタイト、βリン酸三カルシウム、ヒドロキシアパタイトとβリン酸三カルシウムの混合物、再吸収性ポリマー、バイオガラス、誘導体化リン酸ベースの化合物、オルトホスフェート、リン酸一カルシウム、リン酸オクタカルシウム、リン酸二カルシウム水和物(ブラッシュ石)、リン酸二カルシウム無水物(モネタイト)、リン酸三カルシウム無水物、ホワイトロックタイト、リン酸四カルシウム、非晶質リン酸カルシウム、フルオロアパタイト、クロロアパタイト、非化学量論性アパタイト、炭酸アパタイト、生物学的に誘導されたアパタイト、リン酸水素カルシウム、カルシウム水素アパタイト、水に不溶なセラミックス、ホスフェート、ポリホスフェート、炭酸、シリケート、アルミネート、ボレート、ゼオライト、ベントナイト、カオリン、およびこれらの組合せといった骨形成促進物質である、請求項１から１０のいずれかに記載の医療用インプラント。
【請求項１２】
前記骨形成促進物質が、カルシウム、ホスフェート、炭酸、フッ化物、ケイ素、マグネシウム、ストロンチウム、バナジウム、リチウム、成長因子(BMPなど)、生体模倣ペプチド、またはこれらのいずれかの組合せを含む、請求項１１に記載の医療用インプラント。
【請求項１３】
前記骨形成促進物質の濃度が、インプラントとコーティングの界面からの距離で変化する、請求項１１または１２に記載の医療用インプラント。
【請求項１４】
前記骨形成促進物質がヒドロキシアパタイトである、請求項１１から１３のいずれかに記載の医療用インプラント。
【請求項１５】
前記骨形成促進物質がβリン酸三カルシウムである、請求項１１から１３のいずれかに記載の医療用インプラント。
【請求項１６】
前記骨形成促進物質がヒドロキシアパタイトとβリン酸三カルシウムの混合物である、請求項１１から１３のいずれかに記載の医療用インプラント。
【請求項１７】
前記コーティングがさらに鎮痛薬剤を含む、請求項１から１６のいずれかに記載の医療用インプラント。
【請求項１８】
前記鎮痛薬剤が、
ブピバカイン(例えばマーカイン、マルカイン、センソルカイン、およびビバカイン)といった、1つまたは複数の局所麻酔薬;
オピオイド、モルヒネ、コデイン、オキシコドン(ペルコダン)、レボルファノール(レボドロモラン)、プロポキシフェン(ダルボン)、およびペンタゾシン(タルウィン)といった、1つまたは複数の麻薬性鎮痛剤; および/または
アセチルサリチル酸(アスピリン)、フェニルブタゾン(ブタゾリジン)、インドメタシン(インドシン)、アセトアミノフェン、およびフェナセチンなどといった、1つまたは複数の非麻薬性鎮痛剤; または
これらのいずれかの組合せ
を含む、請求項１７に記載の医療用インプラント。
【請求項１９】
前記鎮痛薬剤の濃度が、インプラントとコーティングの界面からの距離で変化する、請求項１７または１８に記載の医療用インプラント。
【請求項２０】
麻薬性鎮痛剤および非麻薬性鎮痛剤の両方のタイプの鎮痛剤が使用される場合、前記麻薬性鎮痛剤がコーティングの外部表面に存在し、前記非麻薬性鎮痛剤がコーティングの内部表面に存在する、請求項１６から１８のいずれかに記載の医療用インプラント。
【請求項２１】
a. 本質的に骨伝導物質からなるか、またはこれを含む1層以上の層、および
b. 濃度が少なくとも2層のコーティング層内で異なる、前記1層以上のコーティング層のうちの少なくとも1層内の抗菌剤、
を含む、医療用インプラントの1つまたは複数の表面に塗布するための機能的に段階的な抗菌コーティング。
【請求項２２】
前記骨伝導物質がリン酸カルシウム物質である、請求項２１に記載のコーティング。
【請求項２３】
前記骨伝導物質がヒドロキシアパタイトである、請求項２２に記載のコーティング。
【請求項２４】
前記骨伝導物質がβリン酸三カルシウムである、請求項２２に記載のコーティング。
【請求項２５】
前記骨伝導物質がヒドロキシアパタイトとβリン酸三カルシウムの混合物である、請求項２２に記載のコーティング。
【請求項２６】
前記抗菌剤の濃度が、内部のコーティング層より外部のコーティング層において高い、請求項２１から２５のいずれかに記載のコーティング。
【請求項２７】
前記内部のコーティング層が抗菌剤を含まない、請求項２１から２６のいずれかに記載のコーティング。
【請求項２８】
前記抗菌剤が、銀、銅、亜鉛、またはこれらのいずれかの組合せである、請求項２１から２７のいずれかに記載のコーティング。
【請求項２９】
前記機能的に段階的なコーティング内の最大の銀濃度が、約0.1から約10質量%の範囲である、請求項２８に記載のコーティング。
【請求項３０】
前記機能的に段階的なコーティング内の最大の銀濃度が、約0.5から約3質量%の範囲である、請求項２９に記載のコーティング。
【請求項３１】
前記抗菌剤が、バンコマイシン、ゲンタマイシン、ペニシリン、セファロスポリン、アミノグリコシド、マクロライド、クリンダマイシン、テトラサイクリン、クロラムフェニコール、スペクチノマイシン、ポリペプチド抗生物質、フルオロキノロン、またはこれらのいずれかの組合せを含む抗生物質であるか、またはこれらを含む、請求項２１から２７のいずれかに記載のコーティング。
【請求項３２】
前記抗菌剤が、アンフォテリシンB、ナイスタチン、リポソーマルアンフォテリシンB、フルシトシン、またはこれらのいずれかの組合せを含む抗真菌剤であるか、またはこれらを含む、請求項２１から２７のいずれかに記載のコーティング。
【請求項３３】
前記抗菌剤が、アシクロビル、ガンシクロビル、イドクスウリジン、アマンタジン、インターフェロン、アジドチミジン、またはこれらのいずれかの組合せを含む抗ウイルス剤であるか、またはこれらを含む、請求項２１から２７のいずれかに記載のコーティング。
【請求項３４】
抗菌剤に加えて、骨伝導コーティング層のうちの少なくとも1層が骨形成促進剤を含む、請求項２１から３３のいずれかに記載のコーティング。
【請求項３５】
前記骨形成促進剤が、炭酸、フッ化物、ケイ素、マグネシウム、ストロンチウム、バナジウム、リチウム、成長因子(BMPなど)、生体模倣ペプチド、またはこれらのいずれかの組合せである、請求項３４に記載のコーティング。
【請求項３６】
前記骨形成促進剤の濃度が、少なくとも2層のコーティング層において異なる、請求項２１から３５のいずれかに記載のコーティング。
【請求項３７】
さらに、少なくとも1層内に鎮痛薬剤を含む、請求項２１から３６のいずれかに記載のコーティング。
【請求項３８】
前記鎮痛薬剤が、
ブピバカイン(例えばマーカイン、マルカイン、センソルカインおよびビバカイン)といった局所麻酔薬;
オピオイド、モルヒネ、コデイン、オキシコドン(ペルコダン)、レボルファノール(レボドロモラン)、プロポキシフェン(ダルボン)、およびペンタゾシン(タルウィン)といった麻薬性鎮痛剤; および/または
アセチルサリチル酸(アスピリン)、フェニルブタゾン(ブタゾリジン)、インドメタシン(インドシン)、アセトアミノフェン、およびフェナセチンなどといった、1つまたは複数の非麻薬性鎮痛剤; または
これらのいずれかの組合せ
であるか、またはこれらを含む、請求項３７に記載のコーティング。
【請求項３９】
前記鎮痛薬剤の濃度が、少なくとも2層のコーティング層で異なる、請求項３７または３８に記載のコーティング。
【請求項４０】
麻薬性鎮痛剤および非麻薬性鎮痛剤の両方のタイプの鎮痛剤が使用される場合、麻薬性鎮痛剤が外部表面に存在し、非麻薬性鎮痛剤が内部表面に存在する、請求項３７から３９のいずれかに記載のコーティング。
【請求項４１】
前記鎮痛剤が、さらにPLA、PLGA、PGA、PCL、これらの同等物、および/またはこれらの組合せからなる群から選択されるポリマーを含む層内に含まれる、請求項３７から４０のいずれかに記載のコーティング。
【請求項４２】
銀を含むカルシウム誘導体を生成するための方法であって、以下の工程:
(a) カルシウム前駆体と銀前駆体を混合し、均一なゾル-ゲル溶液を得る工程;
(b) 均一なゾル-ゲル溶液をエージングする工程; および
(c) 均一なゾル-ゲル溶液をか焼する工程;
を含むプロセスによる方法。
【請求項４３】
工程(a)が、リン前駆体、フッ素前駆体、および/または炭酸前駆体を混合し、均一なゾル-ゲル溶液を得る工程をさらに含む、請求項４２に記載の方法。
【請求項４４】
工程(b)が、均一なゾル-ゲル溶液を室温付近でエージングする工程をさらに含む、請求項４２または４３に記載の方法。
【請求項４５】
工程(c)が、均一なゾル-ゲル溶液を室温より高い温度でか焼する工程をさらに含む、請求項４２から４４のいずれかに記載の方法。
【請求項４６】
前記カルシウム前駆体がリン酸カルシウムまたは硝酸カルシウムを含む、請求項４２から４５のいずれかに記載の方法。
【請求項４７】
前記リン酸カルシウムが、ヒドロキシアパタイトおよび/またはリン酸三カルシウムを含む、請求項４６に記載の方法。
【請求項４８】
前記銀前駆体が硝酸銀を含み、前記リン前駆体がリン酸二水素アンモニウムを含み、フッ素前駆体がフッ化アンモニウムを含み、および/または炭酸前駆体が炭酸アンモニウムを含む、請求項４２から４７のいずれかに記載の方法。
【請求項４９】
前記均一なゾル-ゲル溶液が、約0.1質量%から約10質量%、約0.1質量%から約7質量%、約0.1質量%から約5質量%、約0.5質量%から約3質量%、または約0.5質量%から約2質量%の濃度の銀前駆体を含む、請求項４２から４８のいずれかに記載の方法。
【請求項５０】
前記均一なゾル-ゲル溶液が、約0.001から約0.1M、好ましくは約0.01Mの濃度のフッ素前駆体を含む、請求項４３から４９のいずれかに記載の方法。
【請求項５１】
前記均一なゾル-ゲル溶液が、約0.004から約0.4M、好ましくは約0.042Mの濃度の炭酸前駆体を含む、請求項４３から５０のいずれかに記載の方法。
【請求項５２】
請求項１から２０のいずれかに記載の医療用インプラントをコートするための方法であって、以下の工程:
(a) カルシウム前駆体、銀前駆体、リン前駆体、フッ素前駆体、および/または炭酸前駆体のうちの1つまたは複数を含む均一なゾル-ゲル溶液でインプラントをコートする工程; および
(b) 薄膜をか焼する工程;
を含む方法。
【請求項５３】
前記コートする工程が、浸漬、電着、プラズマスプレー、マグネトロンスパッタリング、ゾル-ゲル、静電気スプレー、および/または他の生体模倣技術のうちの1つまたは複数を含む、請求項５２に記載の方法。
【請求項５４】
前記コートする工程が、インプラント上にゾル-ゲル溶液を少なくとも2層形成するために、インプラントの少なくとも2回の浸漬を含み、前記薄膜をか焼する工程が、約50℃から約1000℃、約100℃から約400℃、約150℃から約250℃、または約210℃で、約2分から約1時間、約10分から約30分、約15分の間、空気中で、浸漬の間の熱処理を含む、請求項５２または５３に記載の方法。
【請求項５５】
前記薄膜をか焼する工程が、約400℃の温度で、空気中で、約30分間の最終の熱処理を含む、請求項５２から５４のいずれかに記載の方法。
【請求項５６】
コーティングが、コーティング内に銀の濃度勾配を有し、前記コーティングは外部のコーティング表面において高い銀濃度を有し、前記コーティングは内部表面において低い銀濃度を有し、高い銀濃度はインプラントを高い銀濃度を有するゾル-ゲル溶液でコートすることによって達成され、低い銀濃度はインプラントを低い銀濃度を有するゾル-ゲル溶液でコートすることによって達成される、請求項５２から５５のいずれかに記載の方法。
【請求項５７】
薄膜コーティングの最外部表面における銀濃度が、約2質量%から約10質量%、約2質量%から約7質量%、約2質量%から約5質量%、約2質量%である、請求項５６に記載の方法。
【請求項５８】
最内部表面における銀濃度が、約0.1質量%から約2質量%未満、約0.1質量%から約1質量%、約0.4質量%である、請求項５６または５７に記載の方法。
【請求項５９】
前記コートする工程が、単一の均一な銀濃度を有する2層の薄膜コーティングを得るために、インプラントのゾル-ゲル溶液への少なくとも2回の浸漬を含み、単一の均一な銀濃度が、約0.4質量%または約2質量%のどちらかであってもよい、請求項５２から５５のいずれかに記載の方法。
【請求項６０】
前記外部のコーティング表面における増加した銀イオン放出が、最後にインプラントをフッ化銀または硝酸銀溶液中に、室温で、例えば約24時間の間、浸漬することによって達成される、請求項５６から５８のいずれかに記載の方法。
【請求項６１】
前記方法が、さらに以下の工程:
(c) 少なくとも1つの鎮痛剤を液体中に溶解して、均一な溶液を形成する工程;
(d) コートされたインプラントを均一な溶液でコートして、鎮痛抗菌インプラントを形成する工程; および
(e) 鎮痛抗菌インプラントを空気中で乾燥する工程;
を含む、請求項５２から６０のいずれかに記載の方法。
【請求項６２】
前記鎮痛剤が、以下の麻薬性鎮痛剤: オピオイド、モルヒネ、コデイン、オキシコドン(ペルコダン)、レボルファノール(レボドロモラン)、プロポキシフェン(ダルボン)、ならびにペンタゾシン(タルウィン); および/またはアセチルサリチル酸(アスピリン)、フェニルブタゾン(ブタゾリジン)、インドメタシン(インドシン)、アセトアミノフェン、ならびにフェナセチンといった非麻薬性鎮痛剤; および/またはブピバカイン(マーカイン、マルカイン、センソルカイン、ならびにビバカイン)といった局所鎮痛剤のうちの1つまたは複数から選択される、請求項６１に記載の方法。
【請求項６３】
前記インプラントがそのコーティング内に鎮痛剤濃度の勾配分布を有し、鎮痛剤濃度は、鎮痛剤濃度が低い内部表面より、外部のコーティング表面付近において高い、請求項６１または６２に記載の方法。
【請求項６４】
前記鎮痛抗菌インプラントが、外部のコーティング表面付近において麻薬性鎮痛剤、および内部表面付近において非麻薬性鎮痛剤を含む、請求項６２または６３に記載の方法。
【請求項６５】
前記工程(c)が、さらに少なくとも1つの鎮痛剤を液体中に溶解し、均一な溶液を得る工程を含み、均一な溶液は、さらにPLA、PLGA、PGA、PCL、これらの同等物、および/またはこれらの組合せからなる群から選択されるポリマーを含み、均一な溶液は、場合によって、さらに硝酸銀、フッ化銀、塩化銀および/またはこれらの組合せといった銀塩を含む、請求項６１に記載の方法。
【請求項６６】
前記工程(c)が、さらに少なくとも1つの鎮痛剤を液体中に溶解し、均一な溶液を得る工程を含み、均一な溶液はさらにリン酸カルシウム溶液を含み、溶液は、擬似体液(SBF)、改質された擬似体液、室温でアパタイトコーティングを形成することができるリン酸カルシウム溶液、および硝酸銀、フッ化銀、塩化銀ならびにこれらの組合せといった銀塩のうちのいずれか1つまたは複数を含む、請求項６１または６５に記載の方法。
【請求項６７】
少なくとも1つの表面およびその上のコーティングを有する医療用インプラントであって、前記コーティングが1つまたは複数の層を含み、それぞれの層の界面における結合の強さが、インプラントとコーティングの界面からの距離で低下する、医療用インプラント。
【請求項６８】
少なくとも1つの表面および前記少なくとも1つの表面を少なくとも部分的に被覆するコーティングを有する医療デバイスであって、コーティングが、コーティング内のそれぞれの薬剤の溶出速度を制御されるように作られる、医療デバイス。
【請求項６９】
外科的処置後の、リスクを低減するまたは感染症を防ぐ方法であって、前記方法は、外科的処置の完了時に、インプラントがin situで処置の場所に保たれる外科的処置の間に、請求項１から２０のいずれかに記載の医療用インプラントを利用することを含む、方法。
【請求項７０】
外科的処置後に、感染症の低減または予防のための、請求項１から２０のいずれかに記載のインプラントの使用。
【発明の詳細な説明】
【技術分野】
【０００１】
本発明は、薬物送達および体を治療する組成物、より詳しくは体を治療する組成物を有する外科的インプラントに関する。
【背景技術】
【０００２】
生体物質を中心とする感染症は、特に関節全置換術において、一般的に再外科手術(revision surgery)の広まっている原因である。感染症による再外科手術は、リスクが大きく、侵襲的である。従来は、関節全置換術後に感染症が起きた場合、骨内部成長が細菌によって阻害され、原因であるインプラントを除去し、抗感染物質から構成された一時的なインプラントと交換しなければならない。この間、一時的な感染症に抗うインプラントは、典型的には無負荷で働くため、患者は長く病院に滞在し、または、そうでなければ、動けない状態にされる。いくつかの例において、患者は、感染症が止まるまで、ベッドまたは車椅子に数週間縛り付けられる。感染症が弱まった場合、一時的な感染症に抗うインプラントは除去され、その場所に再びインプラントが挿入される。この処置は、患者にとって時間および金銭の両方において犠牲が大きい。医療デバイスを挿入することに伴う感染症は、破壊的であり、痛みを伴い、長期の障害を引き起こし得る。感染症を治療することは、何万ものドルの費用がかかり得る。さらに、術後の感染症が起きた場合、外科医はより大きなリスクにさらされる。
【０００３】
従来、特定の予防措置が外科手術後の感染症を防ぐために行われている。例えば、感染症のリスクを低減するため、外科手術の前および後に、抗生物質が患者に与えられる。抗生物質は、典型的には、外科手術の開始の1時間以内に与えられ(たいてい手術室で1回)、短い間続けられ、続けて処置される。短い手術時間および最小の手術室(OR)の人の出入りは、さらに外科手術、例えば関節全置換術の処置または髄内くぎ固定の処置中の、感染症のリスクを低減する。OR内の効率を上げることによって、外科医は、生体構造がさらされている時間を制限することによって、感染症のリスクを効果的に低くすることができる。手術室の人の入室および退室の数を制限することも、感染症のリスクを低減させると考えられる。別の予防措置は、最新の殺菌技術を厳しく順守することである。しかし、前述の予防措置がとられているにも関わらず、外科手術後の感染症は、実在し、深刻な脅威のままである。
【０００４】
一般的に、2つのタイプの外科手術後の感染症が存在する。第一に、早い段階の感染症は、外科手術に続いて数週間以内に起こり、ときどき外科的な洗い出し(washout)および抗生物質の静脈内投与で治る。必要な外科的洗い出しの正確な期間は論争の余地があるが、典型的には約3から約8週の間である。しかし、一般的に、原因である整形外科のインプラントを除去することなしに感染症を治すことは、外科手術後の日が過ぎていくにつれて、ますます難しくなっていくことが認められている。第二に、遅い段階の感染症は、たいてい外科手術後、数ヶ月または数年後に起こり、ほとんど常に整形外科のインプラントの除去を必要とする。「抗生物質のスペーサー(antibiotic spacer)」が、隙間に置かれ、抗生物質の静脈内投与が患者に処される。遅い段階の感染症の患者は、整形外科のインプラントが交換される前に、少なくとも6週間、場合によってより長い間、抗生物質の静脈内投与(IV)を受ける。
【０００５】
整形外科の分野において、先行技術によって、インプラントを、感染症を防ぐ抗菌製品でコートする試みがされてきた(Rameshbabuらによる「Antibacterial Nanosized Silver Substituted Hydroxyapatite: Synthesis and Characterization」(2006); Chenらによる「In Vitro Anti-bacterial and Biological Properties of Magnetron Co-sputtered Silver-containing Hydroxyapatite Coating」(2006); Fengらによる「Antibacterial Effects of Ag-Hap Thin Films on Alumina Substrate」(1998)を参照)。
【０００６】
2004年4月13日にNucryst Pharmaceuticals Corp. of Alberta、Canadaに発行された米国特許第6719987号は、効果的かつ持続的な抗菌効果を備える、抗菌コーティングまたはパウダーについて論じている。この特許は、その全体が参照によって本明細書に援用される。
【０００７】
2004年4月22日に公開された米国出願公開2004/0074568 A1は、医療用インプラントと共有結合する、抗生物質などのメディエーターモジュール(mediator module)のためのアンカーモジュール(anchor module)について論じている。この出願公開の開示は、その全体が参照によって本明細書に援用される。
【０００８】
2006年12月21日に公開された米国出願公開2006/0286140 A1は、その表面と結合する治療用分子を有する医療用インプラントについて論じている。この出願公開の開示は、その全体が参照によって本明細書に援用される。
【０００９】
In vitroの細胞培養研究は、低濃度の銀が感染症のリスクを低減し得ることを示してきた。したがって、多くの細菌の菌株において、多剤耐性の発現に伴い、低濃度における銀の強力な抗細菌性を有する新しい治療方法論が求められている。例えば、1992年9月29日に発行された米国特許第5151122号は、抗細菌の有効性を備えるため、銅、銀、または亜鉛のうちのいずれか1つをヒドロキシアパタイトコーティングに添加することを提案している。同様に、1993年11月30日に発行された米国特許第5266534号は、銀およびケイ素をHAコーティングに添加することを提案している。1994年9月20日に発行された米国特許第5348577号は、さらに、銀および亜鉛を抗細菌の目的のために添加することを提案している。1993年12月7日に発行された米国特許第5268174号は、亜鉛を有し、さらに骨形成促進(bone-stimulating)特性のためにフッ化物を含む、抗菌ヒドロキシアパタイトパウダー組成物を提案している。米国特許第5151122号、第5266534号、第5348577号および第5268174号は、4つ全体の一式が参照によって本明細書に援用される。
【先行技術文献】
【特許文献】
【００１０】
【特許文献１】米国特許第6719987号
【特許文献２】米国出願公開2004/0074568 A1
【特許文献３】米国出願公開2006/0286140 A1
【特許文献４】米国特許第5151122号
【特許文献５】米国特許第5266534号
【特許文献６】米国特許第5348577号
【特許文献７】米国特許第5268174号
【非特許文献】
【００１１】
【非特許文献１】Rameshbabuら、「Antibacterial Nanosized Silver Substituted Hydroxyapatite: Synthesis and Characterization」、2006
【非特許文献２】Chenら、「In Vitro Anti-bacterial and Biological Properties of Magnetron Co-sputtered Silver-containing Hydroxyapatite Coating」、2006
【非特許文献３】Fengら、「Antibacterial Effects of Ag-Hap Thin Films on Alumina Substrate」、1998
【発明の概要】
【発明が解決しようとする課題】
【００１２】
本発明は、先行技術の問題の少なくとも1つを改善することを目的とするインプラントについて論じる。
【課題を解決するための手段】
【００１３】
本発明の一態様において、銀を含むカルシウム誘導体、好ましくは結晶化された、銀を含むリン酸カルシウムを調製するためのゾル-ゲルプロセスを提供し、このプロセスは、以下の工程を含む：
(a) カルシウム前駆体と銀前駆体を混合し、均一なゾル-ゲル溶液を得る工程;
(b) 均一なゾル-ゲル溶液をエージング(aging)する工程; および
(c) 均一なゾル-ゲル溶液をか焼する工程。
【００１４】
本発明の一実施形態において、工程(a)は、さらに少なくとも1つのリン前駆体、フッ素前駆体、および/または炭酸前駆体を混合し、均一なゾル-ゲル溶液を得る工程を含む。
【００１５】
本発明の一実施形態において、工程(b)は、さらに、均一なゾル-ゲル溶液を、室温付近またはそれより高い温度でエージングする工程を含む。当業者は、エージングするために十分な時間をよく知っているが、一般的には、それは数日から2、3週間、例えば約8日間である。
【００１６】
本発明の一実施形態において、か焼工程(c)は、さらに、均一なゾル-ゲル溶液を、室温より高い温度でか焼する工程を含む。
【００１７】
本発明の一実施形態において、結晶化された、銀を含むリン酸カルシウムを調製するためのゾル-ゲルプロセスを提供し、このプロセスは以下の工程を含む：
(a) カルシウム前駆体、銀前駆体、リン前駆体、フッ素前駆体、および/または炭酸前駆体を混合し、均一なゾル-ゲル溶液を得る工程;
(b) 均一なゾルゲル溶液を、室温で約8日間エージングする工程; および
(c) 室温より高い温度でか焼する工程。
【００１８】
本発明の一実施形態において、リン酸カルシウムはヒドロキシアパタイトを含む。本発明の別の実施形態において、リン酸カルシウムはリン酸三カルシウムを含む。
【００１９】
本発明の一実施形態において、カルシウム前駆体は硝酸カルシウムを含み、銀前駆体は硝酸銀を含み、リン前駆体はリン酸二水素アンモニウムを含み、フッ素前駆体はフッ化アンモニウムを含み、および/または炭酸前駆体は炭酸アンモニウムを含む。
【００２０】
本発明の別の実施形態において、均一なゾル-ゲル溶液は、約0.1質量%から約10質量%、約0.1質量%から約7質量%、約0.1質量%から約5質量%、約0.5質量%から約3質量%、または約0.5質量%から約2質量%の濃度の銀前駆体を含む。本発明のさらに別の実施形態において、均一なゾル-ゲル溶液は、約0.001から0.1M、好ましくは約0.01Mの濃度のフッ素前駆体を含む。本発明の他の一実施形態によると、均一なゾル-ゲル溶液は、約0.004から0.4M、好ましくは約0.042Mの濃度の炭酸前駆体を含む。
【００２１】
本発明の別の実施形態によると、銀を含むリン酸カルシウム薄膜コーティングを医療用インプラントに塗布するための、ゾル-ゲル薄膜プロセスを提供し、このプロセスは以下の工程を含む：
(a) カルシウム前駆体、銀前駆体、リン前駆体、フッ素前駆体、および/または炭酸前駆体のうちの1つまたは複数を含む均一なゾル-ゲル溶液をインプラントにコートする工程; および
(b) 薄膜をか焼する工程。
【００２２】
一実施形態において、コートする工程は浸漬する工程を含み、膜がか焼される前に、インプラントは溶液から引き上げられる。
【００２３】
この態様の実施形態において、インプラントに好適なコーティングがされるための任意の好適な時間、例えば30秒間、インプラントを浸漬することができ、インプラントの引き上げを、均一なコーティングが達成される方法で、例えば約30cm/分の制御された速度で垂直にゾル-ゲル溶液から引き上げられる方法で行うことができ、および/または薄膜のか焼を、高温で行うことができる。
【００２４】
本発明の一実施形態において、インプラントにコートする工程は、インプラント上にゾル-ゲル溶液を少なくとも2層形成するために、インプラントを少なくとも2回浸漬する工程を含み、薄膜のか焼工程は、約50℃から約1000℃、約100℃から約400℃、約150℃から約250℃、約210℃で、約2分から1時間、約10分から約30分、約15分間、コートの間、空気中で熱処理する工程を含む。
【００２５】
いくつかの実施形態において、薄膜のか焼工程は、約400℃の温度、空気中、約30分間の、最終の熱処理を含む。
【００２６】
本発明の別の実施形態において、銀を含むリン酸カルシウムの薄膜コーティングは、コーティング内に銀の濃度勾配を有し、コーティングは、外部のコーティング表面で高い銀濃度を有し、内部表面で低い銀濃度を有し、高い銀濃度は、銀の高濃度を有するゾル-ゲル溶液をインプラントにコートすることで達成され、低い銀濃度は、銀の低濃度を有するゾル-ゲル溶液をインプラントにコートすることで達成される。
【００２７】
いくつかの実施形態において、薄膜コーティングの最外部の表面の銀濃度は、約2質量%から約10質量%、約2質量%から約7質量%、約2質量%から約5質量%、約2質量%であり、最内部の表面の銀濃度は、約0.1質量%から約2質量%、約0.1質量%から約1質量%、約0.4質量%である。
【００２８】
いくつかの実施形態において、コートする工程は、単一の均一な銀濃度を有する2層の薄膜コーティングを得るために、ゾル-ゲル溶液にインプラントを少なくとも2回浸漬する工程を含み、単一の均一な銀濃度は、約0.4質量%または約2質量%のどちらかでもよい。
【００２９】
いくつかの実施形態において、銀を含むリン酸カルシウムの薄膜コーティングの内部表面における減少した銀イオン放出は、最初のゾル-ゲル浸漬コーティング法によって達成され、外部表面における増加した銀イオン放出は、続けてインプラントを、室温で、例えば約24時間の間、フッ化銀または硝酸銀(10-3-10-4M)溶液に浸漬することによって達成される。
【００３０】
特定の一実施形態において、銀濃度プロファイルは、それぞれ異なるコーティング深さにおいて、少なくとも2つの異なる銀濃度を有する。
【００３１】
本発明のさらに別の実施形態において、鎮痛剤溶出コーティングを調製するためのプロセスを提供し、このプロセスは、以下の工程を含む：
(a) 少なくとも1つの鎮痛剤を液体中に溶解し、均一な溶液を形成する工程;
(b) 銀を含むリン酸カルシウムでコートされたインプラントに均一な溶液をコート(例えば浸漬)し、鎮痛抗菌インプラントを形成する工程;
(c) 鎮痛抗菌インプラントを、例えば約20から30cm/minの制御された速度で、引き上げる工程; および
(d) 鎮痛抗菌インプラントを空気中で乾燥する工程。
【００３２】
本発明の一実施形態において、均一な溶液は、ポリ乳酸(PLA)、ポリ(乳酸-co-グリコール酸)(PLGA)、ポリグリコール酸(PGA)、ポリカプロラクトン(PCL)、これらの同等物、および/またはこれらの組合せからなる群から選択されるポリマーを含む。
【００３３】
本発明のさらに別の実施形態において、均一な溶液はリン酸カルシウム溶液を含み、この溶液は以下のうちのいずれか1つまたは複数を含む: 擬似体液(SBF)、改質された擬似体液、室温でアパタイトコーティングを形成することができるリン酸カルシウム溶液、および銀塩、例えば硝酸銀またはフッ化銀。
【００３４】
本発明の別の実施形態において、銀を含むリン酸カルシウムでコートされたインプラントは、例えば空気中で乾燥される前に、約24から48時間、均一な溶液に浸漬される。
【００３５】
本発明のさらに別の実施形態において、鎮痛剤は以下の局所麻酔薬(例えばブピバカイン)、麻薬性または非麻薬性鎮痛剤のうちの1つまたは複数から選択される: オピオイド、モルヒネ、コデイン、オキシコドン(ペルコダン(Percodan))、レボルファノール(レボドロモラン(levodromoran))、プロポキシフェン(ダルボン(Darvon))、およびペンタゾシン(タルウィン(Talwin)); または非麻薬性鎮痛剤、例えばアセチルサリチル酸(アスピリン(aspirin))、フェニルブタゾン(ブタゾリジン(Butazolidine))、インドメタシン(インドシン(Indocin))、アセトアミノフェン、およびフェナセチン。
【００３６】
本発明の別の実施形態において、鎮痛抗菌インプラントは、コーティング内に鎮痛剤濃度の勾配分布を有し、鎮痛剤濃度は、鎮痛剤の濃度が低い内部表面より、外部のコーティング表面付近で高い。
【００３７】
本発明の別の実施形態において、鎮痛抗菌インプラントは、外部の表面付近に麻薬性鎮痛剤および内部の表面付近に非麻薬性鎮痛剤を含む。
【００３８】
本発明の別の実施形態において、鎮痛剤濃度プロファイルは、それぞれ異なるコーティング深さにおいて、少なくとも2つの異なる鎮痛剤濃度を有する。
【００３９】
本発明のさらに別の態様において、鎮痛剤溶出コーティングを調製するためのプロセスを提供し、このプロセスは以下の工程を含む：
(a) 少なくとも1つの鎮痛剤を液体中に溶解し、均一な溶液を形成する工程であって、均一な溶液は、さらに、PLA、PLGA、PGA、PCL、これらの同等物、および/またはこれらの組合せからなる群から選択されるポリマーを含み、均一な溶液は、場合によってさらに銀塩、例えば硝酸銀、フッ化銀、塩化銀および/またはこれらの組合せを含んでもよい、工程;
(b) 銀を含むリン酸カルシウムでコートされたインプラント(場合によって鎮痛剤を欠いていてもよい)を均一な溶液に浸漬し、鎮痛抗菌インプラントを形成する工程;
(c) 鎮痛抗菌インプラントを、例えば約20から30cm/minの制御された速度で、引き上げる工程; および
(d) 鎮痛抗菌インプラントを、例えば空気中で乾燥する工程。
【００４０】
本発明のさらに別の態様において、鎮痛剤溶出コーティングを調製するためのプロセスを提供し、このプロセスは以下の工程を含む：
(a) 少なくとも1つの鎮痛剤を液体中に溶解し、均一な溶液を形成する工程であって、均一な溶液は、さらにリン酸カルシウム溶液を含み、溶液は、以下のうちのいずれか1つまたは複数を含む工程: 擬似体液(SBF)、改質された擬似体液、室温でアパタイトコーティングを形成することができるリン酸カルシウム溶液、および銀塩、例えば硝酸銀、フッ化銀、塩化銀およびこれらの組合せ;
(b) 銀を含むリン酸カルシウムでコートされたインプラント(場合によって鎮痛剤を欠いていてもよい)を均一な溶液に浸漬し、鎮痛抗菌インプラントを形成する工程;
(c) 鎮痛抗菌インプラントを、例えば約20から30cm/minの制御された速度で、引き上げる工程; および
(d) 鎮痛抗菌インプラントを、例えば空気中で乾燥する工程。
【００４１】
インプラントのために、生物学的に活性な表面を提供し、活性な表面は銀で置換されたリン酸カルシウム(Ag-CaP)薄膜コーティングを含み、これは、第一の例において、実質的に人工関節周辺感染症(periprosthetic infection)のリスクを低減し、および/または第二の例において、実質的に発生している感染症を絶滅させることができる。
【００４２】
いくつかの実施形態によると、生物学的に活性な表面における銀の抗菌効果に加えて、制御されたAg-CaPコーティングの溶解は、インプラントの設計(例えば内部成長構造)に応じた、より早い骨内部成長および/または骨表面成長のための、骨形成促進表面を同時に提供する。それゆえ、本発明は、感染症の可能性を低減すること、および骨結合(osseointegration)を促進することの両方により、患者に利益をもたらすことができる。
【００４３】
抗菌/抗細菌の薄膜コーティングの処方および/または組成物、ならびにこれらの塗布プロセスを提供する。このコーティングの組成物(つまりバルク物質)は、二相のリン酸カルシウム(例えば70%HAおよび30%β-TCP)を含む。銀、フッ化物、および/または炭酸は、さらに70%HA構造に、単独または組合せで組み込まれてもよく、銀、フッ化物、および/または炭酸で置換されたアパタイト物質を形成する。他の物質、例えば骨形態形成タンパク質(BMPs)、タンパク質、生物活性物、抗細菌物、または鎮痛剤は、有利には、これに制限されないが、コーティングの中または付近に用いられてもよいと理解されている。
【００４４】
このような抗菌バイオセラミック(bioceramic)は、ゾル-ゲルプロセスを使用して調製されてもよい。薄膜コーティングは、好ましくはインプラントに浸漬コーティング法を使用して塗布され、多孔質の内部成長構造内の深くに浸透するか、代わりに1つまたは複数の層を、これに制限されないが、以下のプロセス: 電着、プラズマスプレー、マグネトロンスパッタリング、ゾル-ゲル、静電気スプレー、および他の生体模倣技術を使用して塗布してもよい。
【００４５】
いくつかの実施形態によると、多孔質の内部成長構造に抗菌/抗細菌コーティングを塗布する方法を提供する。
【００４６】
いくつかの実施形態によると、勾配を含むヒドロキシアパタイトコーティングを提供し、この勾配は、インプラントとコーティングの界面から異なる距離における、様々な濃度の骨形成促進剤を含む。
【００４７】
いくつかの実施形態によると、勾配を含むヒドロキシアパタイトコーティングを提供し、この勾配は、インプラントとコーティングの界面から異なる距離における、様々な濃度の抗菌/抗細菌剤を含む。
【００４８】
いくつかの実施形態によると、勾配を含むヒドロキシアパタイト層を提供し、この勾配は様々な濃度の、抗菌/抗細菌剤、骨形成促進剤、溶解制御成分、結合強度増強成分、タンパク質、BMP、生物活性物、または鎮痛剤のいずれか1つまたは複数を含む。
【００４９】
いくつかの実施形態によると、様々な組成物の少なくとも1つの勾配を含むインプラントのための抗菌コーティングを提供する。
【００５０】
したがって、本発明の一実施形態において、以下を含む医療用インプラントの1つまたは複数の表面に塗布するための、機能的に段階的な抗菌コーティングを提供する：
a. 本質的に骨伝導(bone conducting)物質からなるまたはこれを含む、1つ以上のコーティング層、および
b. 前記1つ以上のコーティング層のうちの少なくとも1層における抗菌剤であって、抗菌剤の濃度は少なくとも2層のコーティング層で異なるもの。
【００５１】
場合によって、骨伝導物質は、リン酸カルシウム物質、例えばヒドロキシアパタイトおよび/またはβリン酸三カルシウムであってもよい。
【００５２】
本発明の他の実施形態として、抗菌剤の濃度は、好ましくは内部のコーティング層より外部のコーティング層において高い。
【００５３】
場合によって、内部のコーティング層は、抗菌剤を含まなくてもよい。
【００５４】
一実施形態において、抗菌剤は、銀、銅、亜鉛、またはこれらのいずれかの組合せであるか、またはこれらを含む。銀が存在する場合、機能的に段階的なコーティング内の最大の銀の濃度は、約0.1から約10質量%、例えば約0.5から約3質量%の範囲である。
【００５５】
一実施形態において、抗菌剤は、バンコマイシン、ゲンタマイシン、ペニシリン、セファロスポリン、アミノグリコシド、マクロライド、クリンダマイシン、テトラサイクリン、クロラムフェニコール、スペクチノマイシン、ポリペプチド抗生物質、フルオロキノロン、またはこれらのいずれかの組合せを含む抗生物質であるか、またはこれらを含む。代わりに、または追加で、抗菌剤は、アンフォテリシンB、ナイスタチン、リポソーマルアンフォテリシンB、フルシトシン、またはこれらのいずれかの組合せを含む抗真菌剤であるか、またはこれらを含む。代わりに、または追加で、抗菌剤は、アシクロビル、ガンシクロビル、イドクスウリジン、アマンタジン、インターフェロン、アジドチミジン、またはこれらのいずれかの組合せを含む抗ウイルス剤であるか、またはこれらを含む。
【００５６】
本発明のいくつかの実施形態において、抗菌剤に加えて、骨伝導コーティング層のうちの少なくとも1層は骨形成促進剤を含む。このような骨形成促進剤は、炭酸、フッ化物、ケイ素、マグネシウム、ストロンチウム、バナジウム、リチウム、成長因子(BMPなど)、生体模倣ペプチド、またはこれらのいずれかの組合せであり得る。
【００５７】
他の実施形態として、骨形成促進剤の濃度は、少なくとも2層のコーティング層で異なる。
【００５８】
いくつかの実施形態において、コーティングは、さらに、少なくとも1つの層内に鎮痛薬剤を含む。鎮痛剤は、局所麻酔薬、例えばブピバカイン(例えばマーカイン(Marcain)、マルカイン(Marcaine)、センソルカイン(Sensorcaine)、およびビバカイン(Vivacaine))、麻薬性鎮痛剤、例えばオピオイド、モルヒネ、コデイン、オキシコドン(ペルコダン)、レボルファノール(レボドロモラン)、プロポキシフェン(ダルボン)、およびペンタゾシン(タルウィン)であり得るか、またはこれらを含むことができ; および/または非麻薬性鎮痛剤、例えばアセチルサリチル酸(アスピリン)、フェニルブタゾン(ブタゾリジン)、インドメタシン(インドシン)、アセトアミノフェン、およびフェナセチンなど、またはこれらのいずれかの組合せであるか、またはこれらを含む。
【００５９】
他の実施形態として、鎮痛薬剤の濃度は、少なくとも2層のコーティング層で異なることができる。
【００６０】
場合によって、両方のタイプの鎮痛剤が使用され、麻薬性鎮痛剤は外部表面、および非麻酔性鎮痛剤は内部表面に存在してもよい。
【００６１】
本発明の一実施形態において、鎮痛剤は、PLA、PLGA、PGA、PCL、これらの同等物、および/またはこれらの組合せからなる群から選択されるポリマーをさらに含む層の中に含まれる。
【００６２】
いくつかの実施形態において、カスタマイズされた生物学的に活性な表面を有するインプラントを提供する。例えば、インプラントは、金属過敏症を有する患者のために、金属イオンのより少ない放出を提供することに適した、勾配コーティングで被覆されていてもよい。別の例において、勾配コーティングは、さらに、患者の必要に応じて、一定の速度で素早く吸収される、または時間をかけて異なる速度で吸収されるように最適化されてもよい。
【００６３】
一実施形態において、少なくとも1つの表面を含む医療用インプラントを提供し、前記インプラントは前記少なくとも1つの表面のうちの少なくとも一部に位置したコーティングを有しており、前記コーティングは生物活性物質および抗菌剤を含み、前記抗菌剤の濃度は、インプラントとコーティングの界面からの距離で変化する。
【００６４】
場合によって、医療用インプラントは、複数の層を含むコーティングを有してもよく、抗菌剤の濃度は少なくとも2層のコーティング層において異なる。
【００６５】
さらに、いくつかの実施形態において、抗菌剤の濃度は、インプラントの表面の近くより、遠くの方が高い。
【００６６】
一実施形態において、コーティングの複数の層が存在し、インプラントの少なくとも1つの表面付近に存在するーティングの層は、抗菌剤を含まない。
【００６７】
場合によって、抗菌剤は、銀、銅、亜鉛、またはこれらのいずれかの組合せであるか、これらを含む。
【００６８】
一実施形態において、コーティング内の最大の銀の濃度は、約0.1から約10質量%、または約0.5から約3質量%の範囲である。本明細書の開示では、用語「質量%」(wt%)は、インプラント+コーティングの全体の質量ではなく、コーティング、またはコーティングの層の質量%を表す。
【００６９】
他の実施形態において、抗菌剤は、バンコマイシン、ゲンタマイシン、ペニシリン、セファロスポリン、アミノグリコシド、マクロライド、クリンダマイシン、テトラサイクリン、クロラムフェニコール、スペクチノマイシン、ポリペプチド抗生物質、フルオロキノロン、またはこれらのいずれかの組合せを含む群から選択される抗生物質であるか、またはこれらを含む。
【００７０】
代わりに、または同様に、抗菌剤は、アンフォテリシンB、ナイスタチン、リポソーマルアンフォテリシンB、フルシトシン、またはこれらのいずれかの組合せを含む抗真菌剤であるか、またはこれらを含む。
【００７１】
代わりに、または同様に、抗菌剤は、アシクロビル、ガンシクロビル、イドクスウリジン、アマンタジン、インターフェロン、アジドチミジン、またはこれらのいずれかの組合せを含む抗ウイルス剤であるか、またはこれらを含む。
【００７２】
いくつかの実施形態において、コーティング内の生物活性物質は、骨形成促進物質、例えばリン酸カルシウム、ヒドロキシアパタイト、βリン酸三カルシウム、ヒドロキシアパタイトとβリン酸三カルシウムの混合物、再吸収性ポリマー、バイオガラス、誘導体化リン酸ベースの化合物、オルトホスフェート、リン酸一カルシウム、リン酸オクタカルシウム、リン酸二カルシウム水和物(ブラッシュ石(brushite))、リン酸二カルシウム無水物(モネタイト(monetite))、リン酸三カルシウム無水物、ホワイトロックタイト(whitlocktite)、リン酸四カルシウム、非晶質リン酸カルシウム、フルオロアパタイト、クロロアパタイト、非化学量論性アパタイト、炭酸アパタイト、生物学的に誘導されたアパタイト、リン酸水素カルシウム、カルシウム水素アパタイト、水に不溶なセラミックス、ホスフェート、ポリホスフェート、炭酸、シリケート、アルミネート、ボレート、ゼオライト、ベントナイト、カオリン、およびこれらの組合せである。
【００７３】
場合によって、骨形成促進物質には、カルシウム、ホスフェート、炭酸、フッ化物、ケイ素、マグネシウム、ストロンチウム、バナジウム、リチウム、成長因子(BMPなど)、生体模倣ペプチド、またはこれらの組合せが含まれてもよい。
【００７４】
本発明の実施形態によると、骨形成促進物質の濃度は、インプラントとコーティングの界面からの距離で変化する。
【００７５】
本発明の様々な実施形態において、骨形成促進物質は、ヒドロキシアパタイトおよび/またはβリン酸三カルシウムであり得る。
【００７６】
本発明のさらなる実施形態において、コーティングは、さらに鎮痛薬剤を含むことができる。場合によって、鎮痛薬剤は1つまたは複数の局所麻酔薬、例えばブピバカイン(例えばマーカイン、マルカイン、センソルカイン、およびビバカイン)、麻薬性鎮痛剤、例えばオピオイド、モルヒネ、コデイン、オキシコドン(ペルコダン)、レボルファノール(レボドロモラン)、プロポキシフェン(ダルボン)、およびペンタゾシン(タルウィン); および/または1つまたは複数の非麻薬性鎮痛剤、例えばアセチルサリチル酸(アスピリン)、フェニルブタゾン(ブタゾリジン)、インドメタシン(インドシン)、アセトアミノフェン、およびフェナセチンなど、またはこれらのいずれかの組合せを含んでもよい。
【００７７】
他の実施形態として、鎮痛薬剤の濃度は、インプラントとコーティングの界面からの距離で変化する。
【００７８】
さらに、両方のタイプの鎮痛剤が使用される場合、麻薬性鎮痛剤は、好ましくはコーティングの外部表面に存在し、非麻酔性鎮痛剤は内部表面に存在する。
【００７９】
本発明の生物学的に活性なインプラント表面は、先行技術に対して大きな利点を提供する。第一に、インプラント表面は、一般的に、広範囲の細菌活性を阻害する。第二に、インプラント表面は、感染症が発生する場合、実質的に細菌活性を絶滅させる。第三に、いくつかの実施形態において、インプラント表面は、さらに、より速い骨内部成長および加速された骨結合を促進する。
【００８０】
生物学的に活性なインプラント表面は、いくつかの実施形態において、切除によるインプラントの部分的な曝露に対し、少なくとも部分的に保護されている。以前は抗菌/抗細菌/感染症を低減する薬剤の一部は移植の間に切除され、それにより細菌の攻撃を受けやすいインプラントが現れる被覆されていない部分となっていたため、これは先行技術に対する大きな改善である。本発明は、この問題を、インプラントとコーティングの界面付近の改善された結合特性を有する勾配HAコーティングを組み込むことによって解決することを目的とし、さらに、改善された感染症の抵抗性を示し、いくつかの実施形態において、骨結合を促進する。
【００８１】
ゾル-ゲル浸漬コーティング法も提供される。ゾル-ゲル浸漬コーティング法は、ほとんどの見通せる(line-of-sight)プロセス、例えばプラズマスプレー、PVD、およびIBADなどと比較して費用効率が高いという利点を提供する。ゾル-ゲル浸漬コーティングは、その細孔充填能力による内部成長構造に使用するためにも好ましい。
【００８２】
本発明の一実施形態において、少なくとも1つの表面およびその上へのコーティングを有する医療用インプラントが提供され、前記コーティングは、1つまたは複数の層を含み、それぞれの層の界面における結合の強さは、インプラントとコーティングの界面からの距離で減少する。
【００８３】
さらなる実施形態において、少なくとも1つの表面および前記少なくとも1つの表面を少なくとも部分的に被覆するコーティングを有する医療デバイスを提供し、コーティングは、コーティング内のそれぞれの薬剤の溶出速度が制御されるように構成されている。
【００８４】
本発明のさらなる実施形態において、外科手術処置後の感染症のリスクを低減するまたは防ぐ方法を提供し、前記方法は、外科手術の完了において、インプラントが処置の場所においてin situで保有される外科手術処置の間に、本明細書で開示された医療用インプラントを利用することを含む。
【００８５】
外科手術処置後の感染症のリスクの低減または防ぐために、本明細書で論じられたインプラントの使用も開示される。
【００８６】
本発明の一実施形態において、インプラントは、歯科、歯列矯正、整形外科の研究など、およびより大きな規模の、例えば関節置換術のために使用されることができる。
【００８７】
本発明のさらなる応用領域は、以下に提供される詳細な説明から明らかになるであろう。詳細な説明および特定の実施例は、本発明の特定の実施形態を示しており、例示のみを目的として意図されており、本発明の範囲を制限するように意図されたものではない。
【００８８】
本明細書に組み込まれ、一部を形成している添付する図は、本発明のいくつかの実施形態を例示し、書かれた記載と一緒に、本発明の原理、特徴、および特長のいくつかを説明する働きをする。
【図面の簡単な説明】
【００８９】
【図１】図１は、抗菌特性を有する先行技術の従来のインプラントの図である。
【図２】図２は、改善された抗菌および固定特性を有するインプラントの図である。
【図３】図３は、本発明のインプラントの別の実施形態である。
【図４】図４は、本発明のインプラントのさらに別の実施形態である。
【図５】図５は、経時の制御されたイオンおよび薬剤の放出速度のグラフである。
【図６】図６は、経時の制御されたイオンおよび薬剤の放出速度の別のグラフである。
【図７】図７は、経時の制御されたイオンおよび薬剤の放出速度のさらに別のグラフである。
【図８】図８は、抗菌特性を有する先行技術の従来のインプラントを使用する欠点の実例である。
【図９】図９は、本発明のインプラントを使用する、1つの見込まれる利点の実例である。
【図１０】図１０は、インプラントのコーティング内の、結合の強さの勾配を示す。
【図１１】図１１は、少なくとも1層の不連続層を有するインプラントの実施形態の図である。
【図１２】図１２は、図１１の別の視点の図であり、少なくとも1層の不連続層を有する実施形態を示す。
【図１３】図１３は、薬剤の抗菌効果を決定するプロセスを示す。
【図１４】図１４は、少なくとも1つの鎮痛剤を利用する本発明の例示的な実施形態の図である。
【図１５】図１５は、本発明の勾配コーティングのさらなる実施形態の図である。
【図１６】図１６は、銀で改質されたベータ-TCPおよびブピバカインを含む、PLGAコーティング上部の低い倍率の図である。
【図１７】図１７は、銀で改質されたベータ-TCPおよびブピバカインを含む、PLGAコーティング上部の高い倍率の図である。
【図１８】図１８は、本発明の別の実施形態の図である。
【図１９】図１９は、PLGAコーティング上の、PLGAビーズの低い倍率の上面図である。
【図２０】図２０は、PLGAコーティング上の、PLGAビーズの高い倍率の上面図である。
【図２１】図２１は、PLGAコーティングの高い倍率の図である。
【図２２】図２２(a)および(b)は、9日後に引き抜かれたインプラント(ウサギ #1Aからの低いAgで改質されたリン酸カルシウムでコートされたインプラント)のSEM画像である。
【図２３】図２３(a)および(b)は、9日後に引き抜かれたインプラント(ウサギ #1AからのAgで改質されていないリン酸カルシウムでコートされたインプラント)のSEM画像である。
【図２４】図２４(a)および(b)は、9日後に引き抜かれたインプラント(ウサギ #1Bからの高いAgで改質されたリン酸カルシウムでコートされたインプラント)のSEM画像である。
【図２５】図２５(a)および(b)は、9日後に引き抜かれたインプラント(ウサギ #1BからのAgで改質されていないリン酸カルシウムでコートされたインプラント)のSEM画像である。
【図２６】図２６は、「低い」S-CP、9日後の後方散乱SEMである。(サンプル4A右)。多孔質のコートの領域内に鉱化された組織(骨)(矢印)の小さな領域。点線はサイトドリル後のホスト骨の位置を示す。
【図２７】図２７は、「高い」S-CP、9日後の後方散乱SEMである。(サンプル5B左)。多孔質のコートの領域内に鉱化された組織(骨)(矢印)の小さな領域。点線はサイトドリル後のホスト骨の位置を示す。
【図２８】図２８は、「対照」(CPなし)、9日後の後方散乱SEMである。(サンプル5B右)。多孔質のコートの領域内に鉱化された組織(骨)(矢印)の小さな領域。
【図２９】図２９は、「低い」S-CP、16日後の後方散乱SEMである。(サンプル9C右)。多孔質のコート深さ全体を通して、広範囲の骨内部成長。点線は初期のドリルされた骨の境界を示す。
【図３０】図３０は、「高い」S-CP、16日後の後方散乱SEMである。(サンプル8D右)。多孔質のコート深さ全体を通して、広範囲の骨内部成長。点線は推定される初期のドリルされた骨の境界を示す。
【図３１】図３１は、「対照」(CPなし)、16日後の後方散乱SEMである。(サンプル2C左)。多孔質のコート深さ全体を通して、骨内部成長; 初期のドリルされた骨の境界を特定することは困難。
【図３２】図３２(a)および(b)は、9日後の焼結された多孔質のコートされたTi6Al4Vの「対照」インプラント-(a)および(b)サンプル5B右-青-緑で染色された部分は骨である(古いおよび新しく形成された)。区域の厚さにより、いくつかの骨は染色効果を示さず、灰色に見える。少量の線維組織がいくつかの領域(矢印)の界面付近に存在する。
【図３３】図３３(a)および(b)は、被膜層に「低い」S-CPを有する9日後の焼結された多孔質のコートされたTi6Al4Vインプラント-(a)サンプル8A左、(b)サンプル4A右-(b)において、ドリルによる広範囲の元の骨の損失(および場合によっていくつかの骨のダイバック)が、先を切り取られた骨小柱によって明らかである。
【図３４】図３４(a)および(b)は、被膜層に「高い」S-CPを有する9日後の焼結された多孔質のコートされたTi6Al4Vインプラント-(a)&(b)サンプル8B左-高い倍率の画像および低い倍率の画像の両方において、サイト調製(ドリル)による広範囲の骨の損失、および場合によって続けて骨のダイバック((b)内の点線)を示す。それにもかかわらず、好適な圧入が、界面域内および多孔質のコート(矢印)内の早い骨の形成を達成した。
【図３５】図３５(a)および(b)は、16日後の焼結された多孔質のコートされた「対照」Ti6Al4Vインプラント-(a)&(b)サンプル2C左-多孔質のコートを通して広範囲の新しい骨形成および内部成長(青-緑で染色された領域)。
【図３６】図３６(a)および(b)は、被膜層に「低い」S-CPを有する16日後の焼結された多孔質のコートされたTi6Al4Vインプラント-(a)&(b)サンプル9C右-広範囲の新しい骨形成および内部成長。[サンプルの包埋のアーチファクト(気泡)が(a)に見られる]。
【図３７】図３７(a)および(b)は、被膜層に「高い」S-CPを有する16日後の焼結された多孔質のコートされたTi6Al4Vインプラント-(a)&(b)サンプル8D右-インプラントの長さに沿って優れた骨内部成長。
【図３８】図３８は、黄色ブドウ球菌に対する対数減少によって測定した抗菌活性を示す。
【発明を実施するための形態】
【００９０】
描かれた実施形態の以下の記載は、本来、単に例示するものであって、本発明、その用途、または使用を制限することを意図していない。
【００９１】
添付する図を参照すると、図１は先行技術のコートされたインプラント(900)を表す。ヒドロキシアパタイトコーティング(920)が、通常インプラントの基材(910)に塗布されており、そこへ従来の方法で焼結されている。このようなコーティングは、抗菌効果のために、ヒドロキシアパタイトと銀添加物との混合物の層(912)を含んでもよい。銀添加物は、均一ではなく、HA格子の結晶構造内に組み込まれる。
【００９２】
図２から４を参照すると、組成物の勾配のあるコーティング(20)を有するインプラント基材(10)を有するインプラント(5)を提供する。勾配は、一般的に、異なる化学的/物質的な組成物を有する、少なくとも2つの部分から構成される。勾配は、インプラントとコーティングの界面付近のコーティングの結合の強さを増強するために作られてもよく、または、勾配は、コーティング(20)内の感染症を低減する薬剤が、内部表面(12、14)より外部表面(18)においてより広く行き渡るように作られてもよい。例として、コーティング(20)は、抗菌のヒドロキシアパタイトコーティングであってもよい。インプラント基材(10)は、任意の数の生体適合性物質から構成されてもよい。例として、インプラント基材(10)は、先行技術において知られている生体適合性物質、例えばコバルト、クロム、ジルコニウム、チタン、ステンレススチール、セラミック、PEEK、ポリウレタンなどから選択されてもよい。当業者は、他の好適な基材物質を制限なく利用してもよいことに気づくだろう。
【００９３】
コーティング(20)は、第一の組成物を有する第一の層(12)、および第二の組成物を有する少なくとも1つの他の第二の層(14)を含む。いくつかの実施形態において、第一の層(12)は、改善された結合特性および圧入の間の切除/剥離に対する抵抗性のために、インプラント基材(10)の物質とより適合性のある組成物で形成されてもよい。例えば、第一の層(12)は、実質的に純粋なHAから構成されてもよい。代わりに、他の実施形態において、第一の層(12)は、第二の層(14)より高い骨形成促進剤の含有量を有する組成物で形成されてもよい。このような骨形成促進剤は、これに制限されないが、フッ化物、カルシウム、BMPs、タンパク質、骨空洞充填剤(bone void fillers)、吸収性物質、および生物活性物のうちのいずれか1つまたは複数であってもよい。
【００９４】
他の実施形態において、感染症の最大のリスクは、一般的に、外科手術後、最初の数週間以内に発生するため、第一の層(12)より多くの感染症を低減する薬剤を有する組成物の第二の層(14)を提供することが望ましい。そうすることで、コーティング(20)は抗細菌剤の戦略的な「時間放出(time-release)」を提供し、初期の骨の再形成の間、最大の抗感染症効果を提供する。このような感染症を低減する薬剤は、以下のうちのいずれか1つまたは複数から選択されてもよい: 銅、亜鉛、銀、金、抗菌効果を有する他の金属、または抗細菌物、例えばバンコマイシン。他の物質が使用されてもよいことは理解されるべきである。
【００９５】
炭酸または他の溶解制御物質の添加物を、経時のHAコーティング(20)の逐次分解速度を制御するための所定の量において、それぞれの層に加えてもよい。例えば、外部の層(14)は素早く吸収および劣化することが望ましく、それにより骨の界面付近の銀イオンが大量放出し、外科手術後の最も危機的な日の間の感染症を撃退し、阻害する。内部の層(12)は、早期の術後回復後のあまり危機的でない期間の間、維持および感染症予防の目的ために、in vivoの銀イオンのより遅く、劇的ではない放出を達成するために、低い炭酸含有量を備えてもよい。さらに、外科手術後すぐの骨の再形成において、いくらか遅れが存在するため、内部の層(12)は、外部の層(14)より多くの骨の成長を促すための添加剤を備えてもよい。
【００９６】
いくつかの実施形態において、コーティング(20)は、感染症に対抗するために、経時でイオンの放出を選択的に制御する方法を提供する。コーティング(20)は、生物学的固定および内部成長を改善するために、経時で骨形成促進剤の曝露および放出を選択的に制御してもよい。さらに、コーティング(20)は、移植の間にコーティングのいくらかが切除された場合でも、確実に全体のインプラントがコートされたままにするために、抗菌コーティングの犠牲的な層を備えていてもよい。よって、コーティング(20)は、感染症の脅威なしに発生する、骨の内部成長/表面成長/生物学的固定の全部を提供してもよい。
【００９７】
ここで図３および４を参照すると、少なくとも3つの層(12、14、16、18)から構成される抗菌コーティング(20)を備えた基材(10)を有するインプラント(15)を提供する。それぞれの層(12、14、16、18)は、異なる組成物から構成されていてもよく、またはこれらの層は代わりの組成物で形成されていてもよい。いくつかの実施形態において、それぞれの層(12、14、16、18)は、感染症を防ぐ、またはさもなければ外科的移植の間または後に形成された細菌を殺すという点で有効な抗菌および/または抗細菌剤の量を有している。さらに、それぞれの層(12、14、16、18)は、最適な含有レベルの骨形成促進剤を備えていてもよい。
【００９８】
抗菌コーティング(20)のそれぞれの層(12、14、16、18)は、インプラント基材(10)の任意の部分に塗布されてもよい。基材(10)はコア物質であってもよく、または基材(10)は、コア物質と結合した類似あるいは異種物質の別々の内部成長構造であってもよい。このような内部成長構造は、これに制限されないが、多孔質構造、焼結ビーズ、非球形の焼結粒子、金属の網状発泡構造、繊維金属メッシュ、多孔質プラズマスプレーなどのうちの1つまたは複数であってもよい。
【００９９】
層(12、14、16、18)を基材に塗布する方法は、変化してもよい。許容される塗布方法のいくつかの例は、溶融めっき(hot-dipping)、電着、プラズマスプレー、マグネトロンスパッタリング、ゾル-ゲル、静電気スプレー、および低温溶液析出の生体模倣技術である。当然のことながら、塗布方法は本発明の勾配コーティングの層の間で代わってもよい。例えば、ゾル-ゲル浸漬プロセスが第一の内部の層(12)を塗布するために使用されてもよく、電着が第二の層(14)を塗布するために使用されてもよく、プラズマスプレーが第三の層(16)を塗布するために使用されてもよい。当然のことながら、任意の数の層(12、14、16、18)は、抗菌および骨形成促進剤の最適な放出を提供するために、コーティング(20)内に組み込まれてもよい。
【０１００】
コーティング(20)の濃度勾配は、個々の層(12、14、16、18)を形成するために、続けて異なる溶液を基材(10)に塗布することによって達成されてもよく、それぞれの層は溶液の単一の塗布に対応し、層(12、14、16、18)のうちの少なくとも2層は、異種の濃度の、骨形成促進剤、感染症を低減する薬剤、薬剤の制御された放出のための触媒、または他の物質、例えばタンパク質、BMP、生物活性物、抗生物質、または鎮痛剤のうちのいずれか1つまたは複数を有する。例えば、銀または亜鉛の含有量は、内部の層(12)より外部の層(18)において高くてもよく、平均の銀または亜鉛の含有量は、間の任意の中間層(14、16)を超えて、徐々に濃度が変化する。同様に、タンパク質または炭酸の含有量は、内部の層(12)より外部の層(18)において高くてもよく、低くてもよい。さらに、所望の場合、フッ化物の含有量は、外部の層(18)から内部の層(12)にかけて、徐々に増加してもよい。
【０１０１】
ここで図５から７を参照すると、感染症を低減するイオンの、経時の所定の放出速度は、有利には、患者へのイオンの過剰曝露を避けるために制御され、さらに感染症に対する最大の防御を提供する。このような所定の放出速度は、内部成長および長期間のイオン放出を損なうことなく感染症を防ぐ点において最大の効果を備えるために、単純な実験を用いて最適化されてもよい。骨誘導剤の所定の放出速度は、さらに、感染症のリスクが術後すぐの期間と比較して低減される場合、外科手術後の数日、増やすように設計されてもよい。
【０１０２】
図５を見ると、抗菌剤(22)の初期イオン放出速度は、十分な抗感染症特性を提供するために必要な、最小の初期イオン放出速度(32)よりも大きいことが分かる。例えば、数値名(22)は、HAコーティング(20)の外部の層(18)の銀イオン放出速度を表し、数値名(32)は、効率的に細菌を殺し、感染症を低減し、および/または将来の感染症を防ぐために必要な最小の初期銀イオン放出速度を表す。抗菌剤(22)の初期イオン放出速度は、外科手術の間および直後に存在する任意の細菌を殺すための、「大量放出」を提供するために示された通り、高くてもよい。抗菌剤(22)のための初期イオン放出速度は、その後、感染症予防の維持および新しい細菌の形成を防ぐために、より低く、より安全なイオン放出速度(24)まで、経時で低下する。コーティング(20)の最も低い放出速度(24)は、少なくとも外科手術に続く期間、低減された感染症のリスクを維持するために必要な、最小のイオン放出速度(32、34)より大きいか、同じのままであることが好ましい。この最小のイオン放出速度(32、34)は、患者が特定の外科手術の間に曝露するリスクのある細菌群のための、最も高い、最小阻害濃度(MIC)値を見つけることによって決められてもよい。MICは、一般的に、終夜培養した後の特定の微生物の目に見える成長を阻害する、抗菌剤の最も低い濃度として本明細書で定義される。本発明の勾配コーティング(20、80、120、2000)のうちの1つまたは複数の層(12、14、16、18)において存在してもよい抗菌剤の濃度は、好ましくはその細菌に対応する最大のMICよりも高い。放出速度(22、24)は、確実に患者が重金属イオンまたは他の抗細菌剤にさらされすぎないために、ヒト毒性レベル(54)より低いままであることが好ましい。世界の異なる地理的な位置で行われる外科手術は、異なる術後の感染症を起こす細菌群を有し、それゆえ、勾配コーティング(20)内の抗菌剤のタイプおよびレベルは、それに従い変化してもよい。
【０１０３】
全ての放出速度は、一般的に、HAコーティング(20)内の濃度勾配を代えることによって制御されてもよいことが理解されるべきである。イオン放出期間は、(1) 炭酸または他の溶解触媒を使用して、HAの分解を加速すること; (2) コーティング(20)内の層(12、14、16、18)の厚さを減らすこと; (3) コーティング(20)内の層(12、14、16、18)の数を減らすこと; および/または、(4) 初期の大量放出(22)後すぐに薬剤の放出が減るように、層の間の薬剤の濃度変化を増すことによって、短くなってもよい。
【０１０４】
抗菌剤に加えて、骨促進剤、例えばフッ化物およびカルシウムが提供されてもよい。参照数値(42)は、骨結合を促進する骨形成促進剤の、初期の放出速度を示す。この初期の放出速度(42)は、個々の患者の要求に応じて高くても低くてもよい。図５に例示した実施形態において、骨形成促進剤の放出速度は、初期速度(42)から維持速度(44)にかけて増加し、一定のレベルで骨結合を促進するために、その点で安定する。
【０１０５】
図６および図７は、経時の最も好ましいコーティング添加物の代わりの放出速度を示す。図６は一実施形態を示しており、これは骨促進剤が初期に速い速度(42)で放出され、さらに速い速度(46)まで増加し、その後下がって維持速度(44)で安定する。図７は別の実施形態を示しており、これは骨促進剤の放出速度(42、44)が常に抗菌剤の放出速度(22、24)よりも速い。例えば、勾配コーティング(20)の外部の層(18)は、フッ化物の骨形成促進剤(42)の大量放出速度を初期に提供し、これは銀イオンの抗菌剤(22)の初期の放出速度より速い。上記で記載した通り、抗感染症剤(22、24)の最も低い放出速度は、感染症のリスクを低減するために十分な最小放出速度(32、34)より大きいか、または同じままであることが好ましい。骨促進剤、抗菌剤、および/または抗細菌剤以外の基材が、HAコーティング(20)のいずれか1つの層(12、14、16、18)に存在してもよいことが理解される。それゆえ、追加の制御可能な放出速度(示さない)を利用してもよいことが予想される。
【０１０６】
図８を参照すると、図１に示した先行技術のコーティングは、骨構造(例えば調製された大腿管内に移植された大腿骨ステム)内に移植された場合、銀添加物が層(912)の結合の強さを弱めるため、インプラント基材の切除に対して弱い。骨(950)は、インプラント(900)に合った傷のために好適な骨表面(952)を形成するために調製される。通常、セメントレス固定のために、骨表面(952)は、初期の安定を提供するためのインプラント(100)に合った干渉圧力を提供するために、寸法が決められる。インプラント(900)は、一般的に、コア基材(960)および単一の組成物のコーティング(962)、例えば銀添加剤を有するヒドロキシアパタイトコーティングからなる。インプラント(900)が骨(950)に挿入される場合、インプラントのコーティング(962)は、せん断の影響を受けやすい。せん断は、コーティング(962)からいずれかの物質(966)がコア基材(960)から除去される場合、コア基材(960)の一部(964)がさらされたままになり、感染症の影響を受けやすいため、不利である。さらに、コーティング(962)がないままのコア基材(960)のいずれかの部分(964)は、その部分(964)におけるヒドロキシアパタイトの欠如により、低減された骨内部成長を示すかもしれない。
【０１０７】
図９を見ると、勾配コーティング(80)を有するコートされたインプラント(100)は、従来のコーティングを使用する先行技術のインプラントより、改善された抗菌および骨結合の特徴を有することが示された。図９に示された勾配コーティング(80)は、インプラント(100)のインプラント基材(82)に塗布され、一般的に異なる組成物で形成された少なくとも2つの層(84、88)を含む。いくつかの実施形態において、外部の層(88)は、少なくとも1層の内部の層(84)より金属含有量が多い。しかし、他の実施形態において、少なくとも1層の内部の層(84)は、外部の層(88)と同じか、より多い金属含有量を示してもよい。金属は、銀、亜鉛、銅、または抗菌効果を有する他の知られている金属から選択されてもよい。さらに、抗生物質、例えばバンコマイシンおよび/またはペニシリンを利用してもよい。
【０１０８】
少なくとも1層の内部の層(84)は、金属を含まなくてもよく、または外部の層(88)と異なる金属を含んでもよい。例えば、少なくとも1層の内部の層(84)は、低濃度の亜鉛を含んでもよく、一方、外部の層(88)は、より低い、同じ、またはより高い濃度の別の金属、例えば銀を含んでもよい。代わりに、外部の層(88)は、第一の亜鉛および銀濃度を含んでもよく、一方、少なくとも1層の内部の層(84)は、第二の銀および/または銅濃度を示してもよい。異なる勾配コーティング(80)の配置が可能であり、当業者は、個々の基準で患者の要求を満たすために、添加物、および勾配コーティング(20、80)のそれぞれの層(12、14、16、18、84、88)の組成物を容易に変更することができる。少なくとも1層の内部の層(84)は任意の数の層を含み、そのそれぞれは、同様のまたは異なる組成物ならびに/あるいは添加物を有する。
【０１０９】
少なくとも1層の内部の層(84)および/または外部の層(88)は、さらに少なくとも1つの骨形成促進剤、例えばフッ化物またはカルシウムを含む。少なくとも1層の内部の層(84)内の骨形成促進剤の濃度は、外部の層(88)より高くても、同じでも、または低くてもよい。しかし、少なくとも1層の内部の層(84)は、外部の層(88)より骨形成促進剤の濃度が高いことが好ましい。
【０１１０】
外部の層(88)は、有利には、少なくとも1層または複数の内部の感染症を低減する層(84)が、移植後にインプラント基材(82)と結合されたままであるようにするための保護層として利用されてもよい。例えば、コートされたインプラント(100)は、初期の安定性を備えるために、調製された骨(50)の表面(52)に圧入されてもよい。圧入は、通常は、調製された骨の表面(52)と干渉適合を形成するために、インプラント(100)を詰め込むことによって達成される。たびたび、調製された骨の表面(52)はインプラントと近い、またはインプラントよりわずかに小さい寸法であるため、少なくともいくつかのコーティング物質(87)は、外部の層(88)から切除またはずれる可能性があり、それにより、非常に薄いまたは外部の層(88)のない、外部の層の欠けた領域(83)を形成する。本発明の1つの特有の態様は、コーティングが勾配コーティング(80)として形成されるため、少なくとも1つの外部の層の欠けた領域(83)は、感染症に抵抗性のある特性および/またはより高い結合の強さの特徴を有する、少なくとも1層の内部の層(84)の基礎となることによって保護されていることである。任意のずれた物質(87)は、「バリア」として働き、細菌が骨とインプラントの界面(52)に入ることを防ぎ、および/または局所固定を促進する。
【０１１１】
本発明の別の1つの特有の形態は、内部の層(84)は、インプラント基材(82)との改善された結合の特徴を有する組成物で作成されてもよいことである。「最初の防御」の保護抗菌層として最外部の層(88)を使用し、バックアップ抗菌層として少なくとも1層の内部の層(84)を使用することは、細菌の形成を防ぐまたは殺すために必要な抗菌特性を有する100%被覆のインプラント基材(82)を維持したまま、移植の間の切除のためにいくらか余裕を持たせることができる。この点において、勾配コーティング(80)は、結合の強さの勾配を含んでもよく、コーティング組成物は徐々に最外部の表面(88)からインプラント基材(82)にかけて結合の強さが増加し、最も強い結合の強さは、好ましくはコーティングと基材の界面(117、図１０)において達成される。この結合の強さの勾配は、インプラント基材(110)の物質と最も適合する、少なくとも1層の内部の層(84)を、基材に添加することによって達成されてもよい。このような基材の添加物は、独立に、抗菌剤、骨形成促進剤、および/または本明細書で論じられた溶解触媒を制御されてもよい。代わりに、インプラントとの優れた結合の特徴を有することが知られている物質、例えば純粋なHAが、インプラント基材(110)と最も近い層(112)に利用されてもよい。
【０１１２】
図１０は、結合の強さの勾配の、4つの可能な例を例示する。示された通り、勾配コーティング(20、80、120)の平均の結合の強さは、一般的に、コーティング深さとともに増加してもよい。これにより、いくつかの外側のコーティングのずれは、インプラント基材(110)に触れることなく起きる。例えば、勾配コーティング(120)の外側に近い表面(115)のコーティング組成物の結合の強さは、基材または内部成長構造(110)のインプラントとコーティングとの界面(117)より弱くてもよい。言い換えれば、層(112)および(114)は、インプラントとコーティングの界面(117)における結合を最適化するため、層(116)および(118)より、基材(110)の物質と強い結合の特徴を有する組成物を含んでもよい。上記で詳細を議論した通り、内部の層(112、114)は、インプラント基材または内部成長構造(110)との改善された骨結合のために、層(116、118)より高い濃度の骨形成促進剤が配置されていてもよい。外部の層(116、118)は、高い濃度のイオン生成抗菌物、例えば銀、亜鉛、または銅ベースの成分を含んでもよい。
【０１１３】
ここで、図１１および１２を参照すると、多層の勾配抗菌コーティング(2000)内のいずれかの層(1002、1004、1006、1008)は、不連続層の部分(1007)を含んでもよい。例えば、コーティング(2000)の外側の層(1008)は、層の部分(1007)から形成された不連続の「斑点状の(speckled)」コーティングを含んでもよい。これらの層の部分(1007)は、コーティング(2000)内に、戦略的に配置されてもよく、それぞれの層の部分(1007)の阻害領域(1003)が重なっている(1005)。こうした場合、コーティング(2000)内に使用される抗菌剤および/または抗細菌剤の量は減少し、それにより、感染症に対する十分な保護を維持したまま、患者の曝露が最小化される。層の部分(1007)を提供することは、さらに、コーティング(2000)の表面のテクスチャ(texture)/粗さを増加する。
【０１１４】
(合成)
抗菌バイオセラミック勾配コーティングは、ゾル-ゲルプロセスを使用して調製されてもよい。少なくとも3つの銀濃度が、使用するために調製され、評価され、いずれか1つ層(12、14、16、18)の最小の好ましい銀含有量を決定した。それぞれの銀濃度は、Ag/Ca比に基づいて計算され、これは0.1、0.01、または0.001であった。他の銀含有量は、広範囲の銀濃度を含めるために選択され、十分な抗細菌効果を有し、しかし組織細胞、例えば骨芽細胞を阻害または殺さない高さの、コーティング内の最小の銀含有量が決定された。銀濃度の最適な範囲は、in vitroおよびin vivoの両方の結果に基づいて決定された。所与の銀濃度の抗菌の有効性を試験するために、等量(0.05g)の5つのパウダー(それぞれのパウダーは異なる銀濃度を有する)を、黄色ブドウ球菌性菌症に対する最小殺菌濃度(MBC)試験において、試験した。結果は、全ての銀を含むパウダーは、細菌を殺すおよび防ぐ点において、少なくとも何らかの活性があった。等量の銀濃度を有するパウダーは、同様のMBCを示した。
【０１１５】
表１を参照すると、サンプル2および4の銀濃度はサンプル1および3の銀濃度より、約20倍高かった。これは、MBCにおいて、サンプル1および3のMBCより、サンプル2および4は約4倍高い結果となった。全ての例において、約0.1%以上の銀濃度を有するパウダーは、105cfu/mlにおいて黄色ブドウ球菌性菌症を殺すことができると考えられた。
【０１１６】
【表１】
2019150648.tif 000003
【０１１７】
図１３は、サンプルパウダーの試験に使用されたプロセスを例示する。細菌を列ごとにそれぞれのウェルに加える。サンプルの2倍に薄めた希釈物を、培養液中に懸濁させる。トレイを終夜培養する。それぞれのウェルからのサンプルを、寒天プレートの上に置く。サンプルを再び終夜培養する。MBCをそれぞれのサンプルに対して特定する。
【０１１８】
好ましくは、Ca/P比を、70%のHAおよび30%のβ-TCPの二相のリン酸カルシウム(BCP)を調製するため、1.60に保つ。しかし、この比は異なる二相のHA/β-TCP組成物を得るために変化してもよいことが理解される。β-TCPは、一般的に、骨内部成長を加速するカルシウムイオンを提供するため、初期の骨治療プロセスの間、望ましい。
【０１１９】
銀に加えて、鉱化および速い骨結合を好都合に促進することが知られている、フッ化物イオン/フッ素を作るため、フッ化物もHA組成物に組み込んでもよい。フッ化物は、コーティング内に単独で導入されてもよく、コーティングはフッ化物のみの濃度勾配を有するか、またはフッ化物は、本明細書で開示された他の成分および薬剤と組み合わせてコーティング内に導入されてもよい。好適なフッ化物濃度は、F-/PO43-比(0.2である)に基づいて計算されてもよい。さらに、炭酸官能基がHA構造に加えられてもよく、炭酸官能基は、好ましくは、戦略的に、Ag、Ca、およびFイオンを最適に放出するように、HA構造を不安定にし、分解するように設計される。この点において、炭酸官能基は、一般的に、Ag、Ca、およびFイオンのin vivoの放出速度を制御するための機構として働く。炭酸含有量は、CO32-/PO43-比(1である)に基づいて計算されてもよいが、この含有量は変化してもよい。
【０１２０】
特定の一実施形態において、抗菌薄膜コーティングの合成を含む方法の工程には、最初に、硝酸カルシウムおよび硝酸銀を脱イオン化蒸留水に溶解し、第一の溶液(DDH2O)を形成する工程が含まれる。次に、リン酸二水素アンモニウムを第一の溶液(DDH2O)に溶解し、第二の溶液を形成する。適切な量のフッ化アンモニウムおよび炭酸アンモニウムを、その後、続けて別のリン酸二水素アンモニウム溶液に溶解し、第三の溶液を形成する。濃縮された水酸化アンモニウムが、第二および第三の溶液の両方のpHレベルを約11に上げるために使用される。第二の硝酸カルシウムベースの溶液を、ゆっくりと第三のリン酸二アンモニウムベースの溶液に、激しく攪拌しながら加える。ゾル-ゲル溶液を24時間攪拌し、その後、室温で2日間エージングする。このエージングした溶液を、その後、薄膜浸漬コーティングを介して塗布するか、または抗菌パウダーにおける使用のために調製する。
【０１２１】
(浸漬コーティング)
好ましくは、抗菌コーティングを利用するインプラントは、ゾル-ゲル溶液内に浸漬され、その後、徐々に制御された速度で垂直に引き上げられる。一実施形態において、引き上げ速度は、約30cm/minであるが、この速度は所望の厚さを備えるために速くまたは遅くしてもよいことに注意すべきである。引き上げ速度の調整に加えて、コーティングの厚さを、ゾル-ゲル溶液の全体の粘度を変えることによって制御してもよい。任意の数の浸漬が必要とされ、合計3から4回の浸漬が好ましいコーティングの厚さである約1から2μmを作ることが示された。
【０１２２】
(熱処理)
薄膜コーティングは、真空炉、空中マッフル炉(in-air muffle furnace)、または先行技術において知られている任意の他の同等の焼結のための装置を使用して、インプラントに焼結されてもよい。好ましくは、約400から800℃の温度で約10から30分間行われるが、他の温度および時間がコーティングの組成物およびその厚さに応じて必要とされてもよい。焼結後、炉は室温まで冷却される。結晶化度、および/または再吸収速度に影響を与えるコーティング組成物は、焼結温度を変化させることによって制御されてもよい。例えば、低い焼結温度は、一般的に、より分解しやすいコーティングをもたらし、二相のリン酸カルシウムは、約750℃より高い温度でのみ成長することができる。
【０１２３】
本発明を実施する多くの異なる実施形態が存在する。
【０１２４】
一実施形態において、抗細菌薄膜コーティングが提供され、抗菌バイオセラミックパウダーによってインプラントに塗布される。このような抗菌バイオセラミックパウダーを生成するため、エージングしたゾル-ゲル溶液を、約90℃で、約48時間乾燥し、その後約400から800℃の間で、約1から2時間焼結した。焼結後に得られた基材を、その後、細かくしてパウダーにし、ふるいにかけ、異なる用途のために、サイズによって分類した。いくつかの例において、より粗いパウダーが、密度の高いバルクの抗細菌バイオセラミックまたは多孔質足場を作るために使用されてもよい。他の例において、より細かいパウダーが、有利には、プラズマスプレーされたHAコーティングのための供給パウダーとして使用されてもよい。抗菌バイオセラミックパウダーは、多くの価値ある用途を有し、多くの形態になってもよい。
【０１２５】
別の実施形態において、感染症の低減および生物学的固定の促進のために作られた、医療用インプラントのためのコーティングが提供され、抗菌コーティングは勾配を含む。このような勾配は、例えば、コーティングが深くなるにつれて、組成物の変化、または少なくとも1つの物質の含有量の変化を含んでもよい。1つの特定の例において、抗菌コーティングは、コーティングの外側の部分においてより高濃度の銀添加物を有することによって、骨とコーティングの界面において初期の抗菌剤の大量放出を提供してもよい。
【０１２６】
別の例において、抗菌コーティングは、最適に骨内部成長および生物学的固定を促進するために、経時で所定の制御されたフッ化物の放出を提供してもよい。
【０１２７】
さらに別の例において、抗菌コーティングは、持続した予防レベルのイオン放出を提供し、このレベルは有効な抗細菌効果を有するために必要な最小レベルより多いか、等しい。
【０１２８】
さらに別の実施形態において、痛み軽減物(pain reducer)または鎮痛剤の濃度勾配を有するインプラントのためのコーティングを提供する。勾配は、痛み軽減物または鎮痛剤の初期の大量放出のために作られてもよく、続いて痛み軽減物または鎮痛剤の放出が遅くなるが、実際の放出速度は個々の患者または患者の人々の小集団の要求に対処するために変化してもよい。このような、コーティング内の痛み低減成分の勾配は、単独または本明細書で論じた他の勾配、成分、または薬剤と組み合わせて存在してもよい。痛み軽減物または鎮痛剤は、当技術分野でよく知られているいずれか、例えばオピオイドおよび/または非ステロイド系抗炎症薬(NTHES)であってもよい。
【０１２９】
以下の本発明の実施形態のリストは、本発明の様々な特長を開示するものとして考えられ、これらの特長は論じている特定の実施形態に特有のものと考えることができ、他の実施形態において記載された他の様々な特長と組み合わせることができる。したがって、単に特定の一実施形態で論じられた特長は、その実施形態の特長の使用に制限される必要はない。
【０１３０】
(実施形態1)
本発明の一実施形態において、リン酸カルシウムを有する抗菌コーティングおよびコーティング内の少なくとも1つの金属、例えば銀、亜鉛、銅の含有量の勾配分布が提供される。少なくとも1つの金属含有量は、コーティングの外部表面において高く、内部表面において低くてもよい。この金属勾配-CaPコーティングは、インプラントを続けて異なるゾル-ゲル溶液に浸漬することによって達成されてもよく、それぞれの溶液は異なる金属濃度の勾配を有する。金属勾配リン酸カルシウムコーティングには、単相のリン酸カルシウム、例えばHAが含まれてもよく、および/または多相のリン酸カルシウム、例えば二相のリン酸カルシウムが含まれてもよい。ゾル-ゲルプロセスを使用する利点は、コーティングがいずれの部分もコートされないままにならずに、多孔質の内部成長構造に塗布されることである。少なくとも1つのゾル-ゲルプロセスが好ましく、当技術分野において知られている、他の主要なまたは続きのプロセスを使用してもよい。
【０１３１】
(実施形態2)
本発明の別の実施形態において、金属基材、例えば銀、亜鉛、銅など、およびリン酸カルシウム、例えばHA、TCP、Ag-CaPなどは、様々な層を含む複合抗菌コーティングを形成するために組み合わされる。複合コーティングは、プラズマスプレーを使用してインプラントに塗布されてもよいが、本明細書で論じた他のプロセスを使用してもよい。金属基材は、リン酸カルシウムパウダーと一緒に混合され、同時にインプラント表面に一緒にスプレーされるパウダーの形態であってもよい。代わりに、金属基材およびリン酸カルシウムパウダーは、個々に、層ごとに、インプラント表面に塗布されてもよい。それぞれの塗布される層の順番は、個々の患者の要求に最良の溶液を提供するために、あらかじめ決められている。プラズマスプレーされたコーティングの勾配は、金属基材パウダーおよびリン酸カルシウムパウダーを、異なる速度でホッパー(hopper)に供給することによって完成させられ、最終のコーティング内に金属含有量勾配が得られる。代わりに、インプラントは様々な別々のプラズマスプレープロセスを受けてもよく、それぞれのプロセスは、あらかじめ混合された金属およびリン酸カルシウムパウダーの異なる組成物を使用する。
【０１３２】
(実施形態3)
本発明のさらに別の実施形態において、抗菌リン酸カルシウムコーティングが提供され、このコーティングは少なくとも1つの金属、例えば銅、銀、亜鉛などを有する。抗菌コーティングは、さらに、分解プロファイルの勾配を含む。言い換えると、コーティングの外部の層は、コーティングの内部の層より速い分解速度を有してもよい。このような溶解速度プロファイルは、コーティングの外側の部分を素早く分解させるために用いられてもよく、それにより抗菌剤の大量放出が引き起こされる。分解プロファイルの勾配を完成させるために、外部の層はより分解しやすいリン酸カルシウムを利用してもよく、一方内部表面の層はより安定なリン酸カルシウムを利用してもよい。多相(または層)のリン酸カルシウムがコーティング内に使用されるため、使用されるリン酸カルシウムのいくつかは、その組成物中に金属を有していてもよく、有していなくてもよい。同様に、コーティング層内に使用されるリン酸カルシウムのいくつかは、骨誘導成分を有していてもよく、有していなくてもよい。しかし、感染症と争うために必要な抗細菌機能を備えるために、少なくとも1つのリン酸カルシウム相が、金属、例えば銀を有していることが好ましい。生物学的固定を促進するために、少なくとも1つの骨形成促進剤が、コーティング層のうちの少なくとも1層内に含まれていることが、さらに好ましい。コーティングの外部の部分は素早く再吸収することが好ましく、コーティングは代わりに初期のゆっくりとした再吸収、その後素早い再吸収を作ってもよい。これは、外部の層より内部の層に多くの炭酸を備えることによって達成されてもよい。
【０１３３】
(実施形態4)
本発明のさらに別の実施形態において、外部表面に吸着された金属または金属イオンを有するコートされたインプラントが提供される。外部表面は、移植後すぐに、感染症を防ぎ、存在する任意の細菌を殺すために、骨とインプラントの界面における金属イオン放出を増加させるために作られる。インプラント上の金属イオンが豊富な外部のコーティングは、1つまたは複数の層を形成するために、最初にインプラントをリン酸カルシウム内に浸漬することによって形成されてもよい。1つまたは複数の層は、前に論じた通り、金属、例えば銀、亜鉛、または銅を含んでもよく、または含まなくてもよく、骨形成促進剤または溶解触媒を含んでもよく、または含まなくてもよい。コートされたインプラントは、その後、最終的に金属が相溶している溶液、例えば硝酸銀またはフッ化銀に浸漬され、コートされたインプラントの外部の表面上に金属イオンを吸着させ、コートされたインプラントの外部表面の金属濃度を増加させる。特定の一実施形態において、銀が相溶している溶液が、有利には、コーティングの外部表面において、増加した濃度の銀イオンを有する外部表面の層を形成するために利用されてもよい。代わりに、金属が溶けていない溶液が、コーティングの外部の表面に金属を備えるために使用されてもよい。この後者の例において、リン酸カルシウムでコートされたインプラントは最初に金属が溶けていない溶液に浸漬される。一度金属が溶けていない溶液がコートされたインプラントの外部表面に吸収されると、その後、インプラントは金属が溶けていない溶液から除去され、光にさらされる。光への曝露は外部の表面における吸収された金属イオンを金属に還元する。
【０１３４】
(実施形態5)
さらに別の実施形態において、本発明の多層勾配抗菌コーティングには、1つまたは複数の不連続層部分が含まれてもよい。例えば、多層勾配抗菌コーティングの外部の層は、層部分から形成される不連続の「斑点状の」コーティングを含んでもよい。これらの層部分は、戦略的に、多層勾配抗菌コーティング内に配置されてもよく、それぞれの層部分の阻害部が重なる。こうした場合、多層勾配抗菌コーティングにおいて使用される抗菌剤および/または抗細菌剤の量は減少し、それにより、感染症に対する十分な保護を維持したまま、患者の曝露が最小化される。層部分を提供することは、さらに、多層勾配抗菌コーティングの表面のテクスチャ/粗さを増加する働きをしてもよい。
【０１３５】
(実施形態6)
本発明の別の実施形態において、鎮痛剤濃度勾配を有するコーティングが提供される。コーティングは、好ましくはリン酸カルシウム(CaP)を含むが、当業者に知られている他の基礎コーティング物質も同様に用いられる。鎮痛剤濃度は、好ましくはコーティングの内部の部分より、コーティングの外部表面の部分において高く、それは、(1) 外科手術後すぐの患者に最大限の軽減を提供するため、および(2) より低く、安全な用量を維持し、長期の低減を提供するため、である。
【０１３６】
このような鎮痛剤勾配CaPコーティングは、様々なコーティング技術を使用して形成されてもよい。しかし、多孔質表面のインプラントのためには、見通せない(non-line-of-sight)コーティングプロセスが好ましい。このような見通せないコーティングプロセスの例には、これに制限されないが、ゾル-ゲル浸漬コーティング、電着、電気泳動、生体模倣法、および/またはこれらの組合せが含まれる。例えば、鎮痛剤濃度勾配は、最初に、コートされたインプラントを形成するために純粋な薄膜リン酸カルシウム層を移植表面に塗布することによって形成されてもよい。この層は、ゾル-ゲル浸漬コーティング法を使用して塗布されてもよく、その後、コーティングとインプラントの界面で十分な結合の強さを達成するために高温で焼結することによって硬化される。コートされたインプラントは、その後、リン酸カルシウムと、第一の濃度の少なくとも1つの鎮痛薬剤の両方を含む第一の溶液に浸漬されてもよい。
【０１３７】
第一の溶液は、擬似体液(SBF)溶液、改質された擬似体液、またはインプラント表面上にアパタイトコーティングを形成することができる任意の溶液であってもよい。第一の溶液のコーティング堆積プロセスを加速するために、昇温することが好ましい(例えば焼結する)が、昇温は少なくとも1つの鎮痛薬剤を変性させないようにすることが重要である。所望の場合、このプロセスは、少なくとも1つの鎮痛薬剤の濃度勾配を有するコーティングを形成するために、他の濃度の少なくとも1つの鎮痛薬剤を有する追加の第二、第三、および第四の溶液に繰り返してもよく、勾配はインプラント表面と垂直の方向に広がる。他の添加剤がコーティング内に存在してもよいことが理解され、添加剤はコーティング深さを通して均一濃度または濃度勾配であってもよい。添加剤には、抗菌剤、骨促進剤、抗生物質、ステロイド、抗炎症物、抗痙剤、生物活性物(例えばBMP、ビスホスホネート)、止血剤、または本明細書で論じられたいずれかの他の薬剤が含まれる。
【０１３８】
本明細書で記載された鎮痛剤は、本来、局所麻酔薬、麻薬性または非麻薬性のどれかであってもよい。局所麻酔薬の例は、ブピバカイン(例えばマーカイン、マルカイン、センソルカイン、およびビバカイン)である。有利に利用されてもよい麻薬性鎮痛剤のいくつかの例は、オピオイド、モルヒネ、コデイン、オキシコドン(ペルコダン)、レボルファノール(レボドロモラン)、プロポキシフェン(ダルボン)、ヒドロコドン(Vicodin)、ペンタゾシン(タルウィン)および/またはこれらの組合せである。有利に利用されてもよい非麻薬性鎮痛剤のいくつかの例は、アセチルサリチル酸(アスピリン)、イブプロフェン、フェニルブタゾン(ブタゾリジン)、インドメタシン(インドシン)、アセトアミノフェン、フェナセチン、およびこれらの組合せである。鎮痛剤は局所的であってもよく、イブプロフェンまたはジクロフェナクを含むゲル、カプサイシン、リドカイン、抗炎症物、およびステロイドが、制限なく、含まれてもよい。
【０１３９】
当然のことながら、他の鎮痛剤が、有利には、組み合わせることによる不利な反応を避ける限り、単独または組合せのどちらかで利用されてもよい。好適な鎮痛剤の例には、これに制限されないが、天然のアヘンアルカロイド、例えばモルヒネ、アヘン、ヒドロモルフォン、ニコモルヒネ、オキシコドン、ジヒドロコデイン、ジアモルヒネ、パパベレタム、モルヒネの組合せ、ジヒドロコデインの組合せ、精神安定剤を除くコデインの組合せ、および精神安定剤とコデインの組合せ; ケトベミドン、ペチジン、フェンタニル、精神安定剤を除くペチジンの組合せ、精神安定剤とペチジンの組合せを含むフェニルピペジリン誘導体; ジフェニルプロピルアミン誘導体、例えばデキストロモラミド、ピリニトラミド、デキストロプロポキシフェン、ベジトラミド、精神安定剤を除くメタドンの組合せ、精神安定剤を除くデキストロプロポキシフェンの組合せ; 精神安定剤とデキストロプロポキシフェンの組合せ; ベンゾモルファン誘導体、例えばペンタゾシンおよびフェナゾシンならびにこれらの組合せ; オリパビン誘導体、例えばブプレノルフィン; モルフィナン誘導体、例えばブトルファノールおよびナルブフィン; 鎮痙剤と組み合わせたオピオイド、例えばモルヒネと鎮痙剤、ケトベミドンと鎮痙剤、ペチジンと鎮痙剤、ヒドロモルフォンと鎮痙剤、およびこれらの組合せ; 他のオピオイド、例えばチリジン、トラマドール、デゾシン、トラマドールの組合せ、およびこれらの組合せ; サリチル酸および誘導体を含む他の鎮痛剤および解熱剤、例えばアセチルサリチル酸、アロキシプリン、サリチル酸コリン、サリチル酸ナトリウム、サリチルアミド、サルサレート、エテンザミド、サリチル酸モルフォリン、ジピロセチル、ベノリレート、ジフルニサル、サリチル酸カリウム、グアセチサール、カルバサラートカルシウム、サリチル酸イミダゾール、およびこれらの組合せ; ピラゾロン、例えばフェナゾン、メタミゾール、アミノフェナゾン、プロピフェナゾン、ニフェナゾン、およびこれらの混合物; アニリド、例えばパラセタモール、フェナセチン、ブセチン、プロパセタモール、およびこれらの組合せ; 他の鎮痛剤および解熱剤、例えばリマゾリウム、グラフェニン、フロクタフェニン、ビミノール、ネホパム、フルピリチン、ジコノチド; コルチコステロイド誘導体、例えばフルメドロキソンおよびこれらの組合せが含まれる。
【０１４０】
上記のいずれか1つまたは複数の鎮痛剤は、勾配コーティング内に使用される。鎮痛剤は、インプラント表面と垂直に広がる方向において、濃度が変化してもよい。麻薬性鎮痛剤と非麻薬性鎮痛剤が一緒に使用される場合、麻薬性鎮痛剤が外部のコーティングの部分に使用され、非麻薬性鎮痛剤が内部のコーティングの部分に使用されることが好ましい。非麻薬性鎮痛剤は、一般的に、炎症(例えば関節炎)による骨格痛を軽減する点において有効であると認識されており、これらの鎮痛特性は、麻薬性鎮痛剤、例えばモルヒネおよび合成オピオイドほど強くない。患者によって経験される痛みは、関節全置換術または移植されたデバイスを含む他の外科手術の直後が最も激しいため、より強い鎮痛剤、例えばモルヒネがコーティングの外部表面に備えられていてもよく、より強い鎮痛剤は、好ましくはコーティングとインプラントの界面に近づくにつれて、コーティングの外部の表面から濃度が下がる。こうした場合、患者は添加物の影響を受けにくく、外科手術後に必要とされるが、長期の回復の間必要とはされない、高い初期の用量から、本質的に「引き離される」。
【０１４１】
治療プロセスが続くにつれ、患者によって経験される痛みは激しいおよび/または顕著ではなくなってくる。それゆえ、勾配コーティングは、勾配コーティングの内部の部分において、より弱い鎮痛剤を用いてもよい。これらのより弱い鎮痛剤は、勾配の形態において提供されてもよく、一般的に、コーティングの外側の部分からコーティングとインプラントの界面に向けて濃度が増加する。
【０１４２】
主に勾配コーティングの外部の部分において麻薬性鎮痛剤が提供される別の理由は、麻薬性の薬は、通常の骨治療プロセスおよび骨結合を阻害または遅延する、血小板の凝集を防ぐためである。内部のコーティング部分は、よりインプラント表面および/または内部成長構造と近いため、それゆえ、血小板の凝集との干渉を避けるため、非麻薬性鎮痛剤または非常に低用量の麻薬性鎮痛剤のどちらかを有する、これらのコーティング部分を備えることが望ましい。
【０１４３】
鎮痛薬剤の勾配の間にいくつかの重なりを有することが可能である。勾配は、交互になっていてもよく、個々の患者または人々の小集団のために設計された、あらかじめ決められた痛みの管理計画において、滑らかで制御された推移を備えるために、用量が変化してもよい。あらかじめ決められた痛みの管理計画は、例えば、インプラントのための規定の一部として含まれる。
【０１４４】
麻薬性および非麻薬性鎮痛剤がコーティング内に一緒に使用された場合、インプラントは、優れたインプラントの結合の強さ、密着、および内部成長の特徴を得るために、最初に、上記で論じられた方法で、純粋なリン酸カルシウム(CaP)でコートされてもよい。コートされたインプラントは、その後、リン酸カルシウム、第一の濃度の非麻薬性鎮痛剤、および第一の濃度の麻薬性鎮痛剤を含む第一の溶液に浸漬されてもよい。第一の溶液は、本明細書に記載されたいずれかの方法で塗布されてもよい。2回塗布されたインプラントは、その後、リン酸カルシウム、第二の濃度の非麻薬性鎮痛剤、および第二の濃度の麻薬性鎮痛剤を含む第二の溶液に浸漬されてもよい。
【０１４５】
上記で述べた通り、麻薬性鎮痛剤の第二の濃度は、麻薬性鎮痛剤の第一の濃度より高いことが好ましい。反対に、非麻薬性鎮痛剤の第二の濃度は、非麻薬性鎮痛剤の第一の濃度より低いことが望ましい。このプロセスは、コーティング内により細かい勾配を作るために、繰り返し行われてもよい。
【０１４６】
他の添加物がコーティング内に存在してもよいことが理解され、添加物はコーティング深さを通して均一濃度または濃度勾配の形態である。添加物には、抗菌剤、骨促進剤、抗生物質、ステロイド、抗炎症物、鎮痙剤、生物活性物(例えばBMP、ビスホスホネート)、止血剤、または本明細書で論じられたいずれかの他の薬剤が含まれる。
【０１４７】
(実施形態7)
本発明の別の実施形態において、勾配コーティングは、最初に、前述の技術のうちいずれか1つを使用して、インプラントまたは内部成長構造をリン酸カルシウムでコートすることによって提供される。本明細書で前に述べた通り、純粋な薄膜リン酸カルシウム層は、コーティングとインプラントの界面に存在することが好ましく、勾配コーティングの結合の強さが改善される。一回コートされたインプラントは、その後、第一の濃度の少なくとも1つの鎮痛薬剤を含む、第一の生分解性ポリマー溶液に浸漬される。
【０１４８】
ポリマー溶液は、最初に少なくとも1つの生分解性および/または生体適合性ポリマー、例えばPCL、PLGA、PLLA、PGAなど、またはこれらの組合せを溶媒中に溶解させ、その後、あらかじめ測定された量の少なくとも1つの鎮痛薬剤を添加することによって調製される。インプラントが第一の生分解性ポリマー溶液に浸漬された後、空気中で乾燥される。第一の生分解性ポリマー溶液の溶媒の蒸発を速めるまたは促進するために、室温での真空処理が有利には利用されてもよい。コーティング内のポリマーは、形成されたコーティングにおいて、少なくとも1つの鎮痛剤のための担体として働く。所望の場合、追加の第二、第三、および第四などのポリマー溶液が続けて提供されてもよく、それぞれのポリマー溶液は異なる濃度の少なくとも1つの鎮痛薬剤を有し、勾配コーティング内で別の層を形成する。ポリマー以外の多数の鎮痛薬剤および好適な担体が、本発明の範囲から離れることなく、それぞれの溶液内に存在してもよい。
【０１４９】
1996年10月22日に発行された米国特許第5567431号は、非晶質ポリ乳酸マトリクス中に均一に分散された抗生物質を開示している。前記出願公開の開示は、その全体が参照によって本明細書に援用される。
【０１５０】
上記で記載した通り、多数の添加物がコーティング内に存在してもよく、添加物はコーティング深さを通して均一濃度または濃度勾配において提供される。添加物には、抗菌剤、骨促進剤、抗生物質、ステロイド、抗炎症物、鎮痙剤、生物活性物(例えばBMP、ビスホスホネート)、止血剤、または本明細書で論じられたいずれかの他の薬剤が含まれる。
【０１５１】
(実施形態8)
本発明のさらに別の実施形態において、インプラントのためのコーティングが提供され、コーティングはインプラント表面に隣接した第一の層を有する。第一の層には、第一の低濃度の抗菌剤を有する薄膜リン酸カルシウム(CaP)が含まれる。この第一の層は、追加の添加物、例えば鎮痛剤、生物活性物、または骨形成促進剤を含んでもよく、焼結なしにインプラントの基材物質との最適な密着および結合の強さを提供するため、少量の抗菌物が存在することが好ましい。第二の層は、その後、第一の層の上に提供され、第二の層は、好ましくは生体模倣リン酸カルシウム、第一の層よりわずかに高い第二の濃度の抗菌剤、生物活性物(例えばBMP)、および長期の痛み軽減および/または炎症を低減するための非麻薬性薬剤を含む。最後に、第三の外部の層は、第二の層の上に提供され、第三の外部の層は、生体模倣リン酸カルシウム、第一および第二の層よりさらに高い濃度の抗菌剤(術後すぐの感染症抵抗のため)、第二の層と同様のまたはより低い濃度の生物活性物(例えばBMP)、およびすぐの、高い有効性の痛み軽減のための麻薬性薬剤(例えばオピオイド)を含む。
【０１５２】
(実施形態9)
図１４を見ると、本発明のさらに別の実施形態が提供される。数値名(1010)は、基材物質、例えばチタン、チタン合金、コバルト-クロム、ジルコニウム、ステンレススチール、または当技術分野において知られている任意の他の生体適合性金属から形成される、インプラントまたは内部成長構造を表す。勾配コーティング(1020)はインプラント(1010)に塗布され、勾配コーティング(1020)は、最初に、純粋なヒドロキシアパタイトの薄膜の内部の層(1012)を有する。この層(1012)は、一般的に、インプラント(1010)の物質との結合の強さの特性を下げる添加物を含まず、勾配コーティング(1020)のための「下塗り」として考えられてもよい。第一の層(1012)は、従来のセラミック点火法によってインプラント(1010)に焼結されてもよい。第二の層(1014)も提供され、この層は、好ましくは、かなりの濃度の骨形成促進剤(例えばフッ化物)、非麻薬性鎮痛剤(例えばアスピリン)、および低用量の生物活性物(例えばBMPまたはビスホスホネート)を含む。第二の層は、第一の層に焼成されてもよく、または焼成されなくてもよいが、好ましくは、添加物の最初の特性を維持するために、焼成されない。
【０１５３】
第三の層(1016)がさらに提供されてもよく、第三の層(1016)は、例えば、適度な濃度の抗菌物(例えば銀、亜鉛、または銅)、第二の層(1014)より低い用量の非麻薬性鎮痛剤、第二の層(1014)より高い濃度の骨形成促進剤、および低用量の麻薬性鎮痛剤を有する。第二の層(1014)と同様に、第三の層(1016)はセラミック焼成以外の方法によって塗布されてもよい。第四の層(1018)は、例えば、ポリマーベースの担体コーティングであってもよく、第三の層(1016)より高いレベルの抗菌物、第三の層(1016)より高い用量または濃度の麻薬性鎮痛剤、および第二の層(1014)および第三の層(1016)の両方より低い用量の骨形成促進剤を含んでもよい。
【０１５４】
＜機能的に段階的な抗菌コーティング＞
(実施形態10)
本発明の第10の実施形態によると、その表面に配置された機能的に段階的なコーティングを含む、1つまたは複数の表面を有する医療用インプラントが提供され、前記機能的に段階的なコーティングは、複数のコーティング層および抗菌剤を含み、前記抗菌剤の濃度は、前記複数のコーティング層のうちの少なくとも2層で異なる。
【０１５５】
(実施形態11)
本発明の第11の実施形態によると、その表面に配置された機能的に段階的なコーティングを含む、1つまたは複数の表面を有する医療用インプラントが提供され、前記機能的に段階的なコーティングは、複数のコーティング層および抗菌剤を含み、前記複数のコーティング層の外部は、前記複数のコーティング層の内部より、高い濃度の前記抗菌剤を有する。
【０１５６】
(実施形態12)
本発明の第12の実施形態によると、その表面に配置された機能的に段階的なコーティングを含む、1つまたは複数の表面を有する医療用インプラントが提供され、前記機能的に段階的なコーティングは、複数のコーティング層および前記複数のコーティング層の外部に配置された抗菌剤を含み、前記複数のコーティング層の内部は抗菌剤を含まない。
【０１５７】
(実施形態13)
本発明の第13の実施形態によると、その表面に配置された機能的に段階的なコーティングを含む、1つまたは複数の表面を有する医療用インプラントが提供され、前記機能的に段階的なコーティングは、複数のコーティング層および抗菌剤を含み、前記抗菌剤の濃度は、前記複数のコーティング層のうちの少なくとも2層で異なり、抗菌剤は、銀、銅、亜鉛、マンガン、金、鉄、ニッケル、コバルト、カドミウム、白金、およびこれらの組合せのいずれか1つから選択されてもよい。
【０１５８】
(実施形態14)
本発明の第14の実施形態によると、その表面に配置された機能的に段階的なコーティングを含む、1つまたは複数の表面を有する医療用インプラントが提供され、前記機能的に段階的なコーティングは、複数のコーティング層および抗菌剤を含み、前記抗菌剤の濃度は、前記複数のコーティング層のうちの少なくとも2層で異なり、抗菌剤は、銀、銅、亜鉛、マンガン、金、鉄、ニッケル、コバルト、カドミウム、白金、およびこれらの組合せのいずれか1つから選択されてもよく、機能的に段階的なコーティング内の最大銀濃度は、一般的に、約0.1から約10質量%の間、より好ましくは約0.5から約3質量%の間である。
【０１５９】
(実施形態15)
本発明の第15の実施形態によると、その表面に配置された機能的に段階的なコーティングを含む、1つまたは複数の表面を有する医療用インプラントが提供され、前記機能的に段階的なコーティングは、複数のコーティング層および抗菌剤を含み、前記抗菌剤の濃度は、前記複数のコーティング層のうちの少なくとも2層で異なり、抗菌剤は抗生物質、例えばバンコマイシン、ゲンタマイシン、ペニシリン、セファロスポリン、アミノグリコシド、マクロライド、クリンダマイシン、テトラサイクリン、クロラムフェニコール、スペクチノマイシン、ポリペプチド抗生物質、フルオロキノロン、およびこれらの組合せである。
【０１６０】
(実施形態16)
本発明の第16の実施形態によると、その表面に配置された機能的に段階的なコーティングを含む、1つまたは複数の表面を有する医療用インプラントが提供され、前記機能的に段階的なコーティングは、複数のコーティング層および抗菌剤を含み、前記抗菌剤の濃度は、前記複数のコーティング層のうちの少なくとも2層で異なり、抗菌剤は抗真菌物、例えばアンフォテリシンB、ナイスタチン、リポソーマルアンフォテリシンB、フルシトシン、およびこれらの組合せである。
【０１６１】
(実施形態17)
本発明の第17の実施形態によると、その表面に配置された機能的に段階的なコーティングを含む、1つまたは複数の表面を有する医療用インプラントが提供され、前記機能的に段階的なコーティングは、複数のコーティング層および抗菌剤を含み、前記抗菌剤の濃度は、前記複数のコーティング層のうちの少なくとも2層で異なり、抗菌剤は抗ウイルス物、例えばアシクロビル、ガンシクロビル、イドクスウリジン、アマンタジン、インターフェロン、アジドチミジン、およびこれらの組合せである。
【０１６２】
(実施形態18)
本発明の第18の実施形態によると、その表面に配置された機能的に段階的なコーティングを含む、1つまたは複数の表面を有する医療用インプラントが提供され、前記機能的に段階的なコーティングは、複数のコーティング層および抗菌剤を含み、前記抗菌剤の濃度は、前記複数のコーティング層のうちの少なくとも2層で異なり、前記複数のコーティング層のうちの少なくとも1層は骨形成促進物質を含み、前記骨形成促進物質は、カルシウム、ホスフェート、炭酸、フッ化物、ケイ素、マグネシウム、ストロンチウム、バナジウム、リチウム、成長因子(BMPなど)、生体模倣ペプチド、ヒドロキシアパタイト、βリン酸三カルシウム、ヒドロキシアパタイトとβリン酸三カルシウムの混合物、およびこれらの組合せのいずれかから選択されてもよく、前記骨形成促進物質の濃度は、前記複数のコーティング層のうちの少なくとも2層で異なってもよい。
【０１６３】
(実施形態19)
本発明の第19の実施形態によると、その表面に配置された機能的に段階的なコーティングを含む、1つまたは複数の表面を有する医療用インプラントが提供され、前記機能的に段階的なコーティングは、複数のコーティング層および抗菌剤を含み、前記抗菌剤の濃度は、前記複数のコーティング層のうちの少なくとも2層で異なり、前記複数のコーティング層のうちの少なくとも1層は鎮痛薬剤、例えば局所麻酔薬(例えばブピバカイン(例えばマーカイン、マルカイン、センソルカイン、およびビバカイン)、麻薬性薬剤(オピオイド、モルヒネ、コデイン、オキシコドン(ペルコダン)、レボルファノール(レボドロモラン)、プロポキシフェン(ダルボン)、ペンタゾシン(タルウィン))、非麻薬性薬剤(アセチルサリチル酸(アスピリン)、フェニルブタゾン(ブタゾリジン)、インドメタシン(インドシン)、アセトアミノフェン、フェナセチン、およびこれらの組合せを含む。
【０１６４】
(実施形態20)
本発明の第20の実施形態によると、その表面に配置された機能的に段階的なコーティングを含む、1つまたは複数の表面を有する医療用インプラントが提供され、前記機能的に段階的なコーティングは、複数のコーティング層および抗菌剤を含み、前記抗菌剤の濃度は、前記複数のコーティング層のうちの少なくとも2層で異なり、前記複数のコーティング層のうちの少なくとも1層は鎮痛薬剤を含み、前記鎮痛薬剤の濃度は、前記複数のコーティング層のうちの少なくとも2層で異なる。
【０１６５】
(実施形態21)
本発明の第21の実施形態によると、その表面に配置された機能的に段階的なコーティングを含む、1つまたは複数の表面を有する医療用インプラントが提供され、前記機能的に段階的なコーティングは、複数のコーティング層および抗菌剤を含み、前記抗菌剤の濃度は、前記複数のコーティング層のうちの少なくとも2層で異なり、前記複数のコーティング層の外部は麻薬性鎮痛薬剤を含み、前記複数のコーティング層の内部は非麻薬性鎮痛薬剤を含む。
【０１６６】
(実施形態22)
本発明の第22の実施形態によると、その表面に配置された機能的に段階的なコーティングを含む、1つまたは複数の表面を有する医療用インプラントが提供され、前記機能的に段階的なコーティングは、複数のコーティング層および抗菌剤を含み、前記抗菌剤の濃度は、前記複数の層のうちの少なくとも2層で異なり、前記抗菌剤は、これに制限されないが、銀塩、硝酸銀、過塩素酸銀、酢酸銀、テトラフルオロホウ酸銀、トリフォリエート(trifoliate)銀、フッ化銀、酸化銀、水酸化銀、他の銀-「オキソ」種、スルファジアジン銀、スルファジアジン以外の他の安定配位子と銀の混合物、およびこれらの組合せを含む銀種を含む。
【０１６７】
(実施形態23)
本発明の第23の実施形態によると、医療用インプラントの1つまたは複数の表面に塗布された機能的に段階的な抗菌コーティングが提供され、前記機能的に段階的なコーティングは、骨伝導物質の複数の層および前記複数の層のうちの少なくとも1層内に配置された抗菌剤を含み、前記抗菌剤の濃度は、前記複数の層のうちの少なくとも2層で異なり、骨伝導物質は、リン酸カルシウム、ヒドロキシアパタイト、βリン酸三カルシウム、ヒドロキシアパタイトとβリン酸三カルシウムの混合物、再吸収性ポリマー、バイオガラス、誘導体化リン酸ベースの化合物、オルトホスフェート、リン酸一カルシウム、リン酸オクタカルシウム、リン酸二カルシウム水和物(ブラッシュ石)、リン酸二カルシウム無水物(モネタイト)、リン酸三カルシウム無水物、ホワイトロックタイト、リン酸四カルシウム、非晶質リン酸カルシウム、フルオロアパタイト、クロロアパタイト、非化学量論性アパタイト、炭酸アパタイト、生物学的に誘導されたアパタイト、リン酸水素カルシウム、カルシウム水素アパタイト、水に不溶なセラミックス、ホスフェート、ポリホスフェート、炭酸、シリケート、アルミネート、ボレート、ゼオライト、ベントナイト、カオリン、およびこれらの組合せから選択されてもよい。
【０１６８】
(実施形態24)
本発明の第24の実施形態によると、医療用インプラントの1つまたは複数の表面に塗布された機能的に段階的な抗菌コーティングが提供され、前記機能的に段階的なコーティングは、骨伝導物質の複数の層および前記複数の層のうちの少なくとも1層内に配置された抗菌剤を含み、抗菌剤の濃度は、前記複数の層の内部における抗菌剤の濃度より、前記複数の層の外部において高い。
【０１６９】
(実施形態25)
本発明の第25の実施形態によると、医療用インプラントの1つまたは複数の表面に塗布された機能的に段階的な抗菌コーティングが提供され、前記機能的に段階的なコーティングは、骨伝導物質の複数の層および前記複数の層の外部に配置された抗菌剤を含み、骨伝導物質は、リン酸カルシウム、ヒドロキシアパタイト、βリン酸三カルシウム、ヒドロキシアパタイトとβリン酸三カルシウムの混合物、再吸収性ポリマー、バイオガラス、誘導体化リン酸ベースの化合物、オルトホスフェート、リン酸一カルシウム、リン酸オクタカルシウム、リン酸二カルシウム水和物(ブラッシュ石)、リン酸二カルシウム無水物(モネタイト)、リン酸三カルシウム無水物、ホワイトロックタイト、リン酸四カルシウム、非晶質リン酸カルシウム、フルオロアパタイト、クロロアパタイト、非化学量論性アパタイト、炭酸アパタイト、生物学的に誘導されたアパタイト、リン酸水素カルシウム、カルシウム水素アパタイト、水に不溶なセラミックス、ホスフェート、ポリホスフェート、炭酸、シリケート、アルミネート、ボレート、ゼオライト、ベントナイト、カオリン、およびこれらの組合せから選択されてもよく、前記複数の層の内部は抗菌剤を含まない。
【０１７０】
(実施形態26)
本発明の第26の実施形態によると、医療用インプラントの1つまたは複数の表面に塗布された機能的に段階的な抗菌コーティングが提供され、前記機能的に段階的なコーティングは、骨伝導物質の複数の層および前記複数の層のうちの少なくとも1層内に配置された抗菌剤を含み、前記抗菌剤の濃度は、前記複数の層のうちの少なくとも2層で異なり、骨伝導物質は、リン酸カルシウム、ヒドロキシアパタイト、βリン酸三カルシウム、ヒドロキシアパタイトとβリン酸三カルシウムの混合物、再吸収性ポリマー、バイオガラス、誘導体化リン酸ベースの化合物、オルトホスフェート、リン酸一カルシウム、リン酸オクタカルシウム、リン酸二カルシウム水和物(ブラッシュ石)、リン酸二カルシウム無水物(モネタイト)、リン酸三カルシウム無水物、ホワイトロックタイト、リン酸四カルシウム、非晶質リン酸カルシウム、フルオロアパタイト、クロロアパタイト、非化学量論性アパタイト、炭酸アパタイト、生物学的に誘導されたアパタイト、リン酸水素カルシウム、カルシウム水素アパタイト、水に不溶なセラミックス、ホスフェート、ポリホスフェート、炭酸、シリケート、アルミネート、ボレート、ゼオライト、ベントナイト、カオリン、およびこれらの組合せから選択されてもよく、前記抗菌剤の濃度は、前記複数のコーティング層の内部における抗菌剤の濃度より、前記複数の層の外部において高く、抗菌剤は、好ましくは銀、銅、亜鉛、マンガン、金、鉄、ニッケル、コバルト、カドミウム、白金、およびこれらの組合せから選択される。
【０１７１】
(実施形態27)
本発明の第27の実施形態によると、医療用インプラントの1つまたは複数の表面に塗布された機能的に段階的な抗菌コーティングが提供され、前記機能的に段階的なコーティングは、骨伝導物質の複数の層および前記複数の層のうちの少なくとも1層内に配置された抗菌剤を含み、前記抗菌剤の濃度は、前記複数の層のうちの少なくとも2層で異なり、骨伝導物質は、リン酸カルシウム、ヒドロキシアパタイト、βリン酸三カルシウム、ヒドロキシアパタイトとβリン酸三カルシウムの混合物、再吸収性ポリマー、バイオガラス、誘導体化リン酸ベースの化合物、オルトホスフェート、リン酸一カルシウム、リン酸オクタカルシウム、リン酸二カルシウム水和物(ブラッシュ石)、リン酸二カルシウム無水物(モネタイト)、リン酸三カルシウム無水物、ホワイトロックタイト、リン酸四カルシウム、非晶質リン酸カルシウム、フルオロアパタイト、クロロアパタイト、非化学量論性アパタイト、炭酸アパタイト、生物学的に誘導されたアパタイト、リン酸水素カルシウム、カルシウム水素アパタイト、水に不溶なセラミックス、ホスフェート、ポリホスフェート、炭酸、シリケート、アルミネート、ボレート、ゼオライト、ベントナイト、カオリン、およびこれらの組合せから選択されてもよく、抗菌剤の濃度は、前記複数の層の内部における抗菌剤の濃度より、前記複数の層の外部において高く、抗菌剤は、銀、銅、亜鉛、マンガン、金、鉄、ニッケル、コバルト、カドミウム、白金、およびこれらの組合せから選択され、機能的に段階的なコーティング内の最大の銀濃度は、約0.1から約10質量%、より好ましくは約0.5から約3質量%の間の範囲である。
【０１７２】
(実施形態28)
本発明の第28の実施形態によると、医療用インプラントの1つまたは複数の表面に塗布された機能的に段階的な抗菌コーティングが提供され、前記機能的に段階的なコーティングは、骨伝導物質の複数の層および前記複数の層のうちの少なくとも1層内に配置された抗菌剤を含み、前記抗菌剤の濃度は、前記複数の層のうちの少なくとも2層で異なり、抗菌剤は抗生物質、例えばバンコマイシン、ゲンタマイシン、ペニシリン、セファロスポリン、アミノグリコシド、マクロライド、クリンダマイシン、テトラサイクリン、クロラムフェニコール、スペクチノマイシン、ポリペプチド抗生物質、フルオロキノロン、およびこれらの組合せである。
【０１７３】
(実施形態29)
本発明の第29の実施形態によると、医療用インプラントの1つまたは複数の表面に塗布された機能的に段階的な抗菌コーティングが提供され、前記機能的に段階的なコーティングは、骨伝導物質の複数の層および前記複数の層のうちの少なくとも1層内に配置された抗菌剤を含み、前記抗菌剤の濃度は、前記複数の層のうちの少なくとも2層で異なり、抗菌剤は、アンフォテリシンB、ナイスタチン、リポソーマルアンフォテリシンB、フルシトシン、およびこれらの組合せから選択される抗真菌物である。
【０１７４】
(実施形態30)
本発明の第30の実施形態によると、医療用インプラントの1つまたは複数の表面に塗布された機能的に段階的な抗菌コーティングが提供され、前記機能的に段階的なコーティングは、骨伝導物質の複数の層および前記複数の層のうちの少なくとも1層内に配置された抗菌剤を含み、前記抗菌剤の濃度は、前記複数の層のうちの少なくとも2層で異なり、抗菌剤は抗ウイルス物、例えばアシクロビル、ガンシクロビル、イドクスウリジン、アマンタジン、インターフェロン、アジドチミジン、およびこれらの組合せである。
【０１７５】
(実施形態31)
本発明の第31の実施形態によると、医療用インプラントの1つまたは複数の表面に塗布された機能的に段階的な抗菌コーティングが提供され、前記機能的に段階的なコーティングは、骨伝導物質の複数の層および前記複数の層のうちの少なくとも1層内に配置された抗菌剤を含み、前記抗菌剤の濃度は、前記複数の層のうちの少なくとも2層で異なり、前記複数の層のうちの少なくとも1層は骨形成促進剤、例えば炭酸、フッ化物、ケイ素、マグネシウム、ストロンチウム、バナジウム、リチウム、成長因子(例えばBMP)、生体模倣ペプチド、およびこれらの組合せを含む。
【０１７６】
(実施形態32)
本発明の第32の実施形態によると、医療用インプラントの1つまたは複数の表面に塗布された機能的に段階的な抗菌コーティングが提供され、前記機能的に段階的なコーティングは、骨伝導物質の複数の層、前記複数の層のうちの少なくとも1層内に配置された抗菌剤、および前記複数の層のうちの少なくとも1層内に配置された骨形成促進剤を含み、前記抗菌剤の濃度は、前記複数の層のうちの少なくとも2層で異なり、骨形成促進剤の濃度は、前記複数の層のうちの少なくとも2層で異なる。
【０１７７】
(実施形態33)
本発明の第33の実施形態によると、医療用インプラントの1つまたは複数の表面に塗布された機能的に段階的な抗菌コーティングが提供され、前記機能的に段階的なコーティングは、骨伝導物質の複数の層および前記複数の層のうちの少なくとも1層内に配置された抗菌剤を含み、前記抗菌剤の濃度は、前記複数のコーティング層のうちの少なくとも2層で異なり、前記複数の層のうちの少なくとも1層は鎮痛薬剤、例えば麻薬性鎮痛剤(オピオイド、モルヒネ、コデイン、オキシコドン(ペルコダン)、レボルファノール(レボドロモラン)、プロポキシフェン(ダルボン)、ペンタゾシン(タルウィン))、非麻薬性鎮痛剤(アセチルサリチル酸(アスピリン)、フェニルブタゾン(ブタゾリジン)、インドメタシン(インドシン)、アセトアミノフェン、フェナセチンなど)、およびこれらの組合せを含む。
【０１７８】
(実施形態34)
本発明の第34の実施形態によると、医療用インプラントの1つまたは複数の表面に塗布された機能的に段階的な抗菌コーティングが提供され、前記機能的に段階的なコーティングは、骨伝導物質の複数の層および前記複数の層のうちの少なくとも1層内に配置された抗菌剤を含み、前記抗菌剤の濃度は、前記複数のコーティング層のうちの少なくとも2層で異なり、前記複数の層のうちの少なくとも1層は鎮痛薬剤を含み、前記鎮痛薬剤の濃度は、前記複数の層のうちの少なくとも2層で異なる。
【０１７９】
(実施形態35)
本発明の第35の実施形態によると、医療用インプラントの1つまたは複数の表面に塗布された機能的に段階的な抗菌コーティングが提供され、前記機能的に段階的なコーティングは、骨伝導物質の複数の層および前記複数の層のうちの少なくとも1層内に配置された抗菌剤を含み、前記抗菌剤の濃度は、前記複数のコーティング層のうちの少なくとも2層で異なり、前記複数の層の外部は麻薬性鎮痛薬剤を含み、前記複数の層の内部は非麻薬性鎮痛薬剤を含む。
【０１８０】
(実施形態36)
本発明の第36の実施形態によると、医療用インプラントの1つまたは複数の表面に塗布された機能的に段階的な抗菌コーティングが提供され、前記機能的に段階的なコーティングは、骨伝導物質の複数の層および前記複数の層のうちの少なくとも1層内に配置された抗菌剤を含み、前記抗菌剤の濃度は、前記複数のコーティング層のうちの少なくとも2層で異なり、前記抗菌剤は、これに制限されないが、銀塩、硝酸銀、過塩素酸銀、酢酸銀、テトラフルオロホウ酸銀、トリフォリエート銀、フッ化銀、酸化銀、水酸化銀、他の銀-「オキソ」種、スルファジアジン銀、他の安定配位子と銀の混合物、およびこれらの組合せを含む銀種を含む。
【０１８１】
＜機能的に段階的な骨形成促進コーティング＞
(実施形態37)
本発明の第37の実施形態によると、その表面に配置された機能的に段階的なコーティングを含む、1つまたは複数の表面を有する医療用インプラントが提供され、前記機能的に段階的なコーティングは、複数のコーティング層および骨形成促進剤を含み、前記骨形成促進剤の濃度は、前記複数のコーティング層のうちの少なくとも2層で異なる。
【０１８２】
(実施形態38)
本発明の第38の実施形態によると、その表面に配置された機能的に段階的なコーティングを含む、1つまたは複数の表面を有する医療用インプラントが提供され、前記機能的に段階的なコーティングは、複数のコーティング層および骨形成促進剤を含み、前記複数のコーティング層の外部は、前記複数のコーティング層の内部より、高い濃度の前記骨形成促進剤を有する。
【０１８３】
(実施形態39)
本発明の第39の実施形態によると、その表面に配置された機能的に段階的なコーティングを含む、1つまたは複数の表面を有する医療用インプラントが提供され、前記機能的に段階的なコーティングは、複数のコーティング層および前記複数のコーティング層の外部に配置された骨形成促進剤を含み、前記複数のコーティング層の内部は骨形成促進剤を含まない。
【０１８４】
(実施形態40)
本発明の第40の実施形態によると、その表面に配置された機能的に段階的なコーティングを含む、1つまたは複数の表面を有する医療用インプラントが提供され、前記機能的に段階的なコーティングは、複数のコーティング層および骨形成促進剤を含み、前記骨形成促進剤の濃度は、前記複数のコーティング層のうちの少なくとも2層で異なり、骨形成促進剤は、炭酸、フッ化物、ケイ素、マグネシウム、ストロンチウム、バナジウム、リチウム、成長因子(例えばBMP)、生体模倣ペプチド、生物活性物、およびこれらの組合せから選択されてもよい。
【０１８５】
(実施形態41)
本発明の第41の実施形態によると、その表面に配置された機能的に段階的なコーティングを含む、1つまたは複数の表面を有する医療用インプラントが提供され、前記機能的に段階的なコーティングは、複数のコーティング層および骨形成促進剤を含み、前記骨形成促進剤の濃度は、前記複数のコーティング層のうちの少なくとも2層で異なり、骨形成促進剤は、炭酸、フッ化物、ケイ素、マグネシウム、ストロンチウム、バナジウム、リチウム、成長因子(例えばBMP)、生体模倣ペプチド、生物活性物、およびこれらの組合せから選択されてもよく、機能的に段階的なコーティングは、さらに抗菌剤、例えば銀、銅、亜鉛、マンガン、金、鉄、ニッケル、コバルト、カドミウム、および白金、ならびにこれらの混合物を含み、機能的に段階的なコーティング内の抗菌剤の最大濃度は、一般的に、約0.1から約10質量%の間、より好ましくは約0.5から約3質量%の間であってもよい。
【０１８６】
(実施形態42)
本発明の第42の実施形態によると、その表面に配置された機能的に段階的なコーティングを含む、1つまたは複数の表面を有する医療用インプラントが提供され、前記機能的に段階的なコーティングは、複数のコーティング層および骨形成促進剤を含み、前記骨形成促進剤の濃度は、前記複数のコーティング層のうちの少なくとも2層で異なり、機能的に段階的なコーティングは、さらに抗生物質、例えばバンコマイシン、ゲンタマイシン、ペニシリン、セファロスポリン、アミノグリコシド、マクロライド、クリンダマイシン、テトラサイクリン、クロラムフェニコール、スペクチノマイシン、ポリペプチド抗生物質、フルオロキノロン、およびこれらの組合せを含む。
【０１８７】
(実施形態43)
本発明の第43の実施形態によると、その表面に配置された機能的に段階的なコーティングを含む、1つまたは複数の表面を有する医療用インプラントが提供され、前記機能的に段階的なコーティングは、複数のコーティング層および骨形成促進剤を含み、前記骨形成促進剤の濃度は、前記複数のコーティング層のうちの少なくとも2層で異なり、機能的に段階的なコーティングは、さらに抗真菌物、例えばアンフォテリシンB、ナイスタチン、リポソーマルアンフォテリシンB、フルシトシン、およびこれらの組合せを含む。
【０１８８】
(実施形態44)
本発明の第44の実施形態によると、その表面に配置された機能的に段階的なコーティングを含む、1つまたは複数の表面を有する医療用インプラントが提供され、前記機能的に段階的なコーティングは、複数のコーティング層および骨形成促進剤を含み、前記骨形成促進剤の濃度は、前記複数のコーティング層のうちの少なくとも2層で異なり、機能的に段階的なコーティングは、さらに抗ウイルス物、例えばアシクロビル、ガンシクロビル、イドクスウリジン、アマンタジン、インターフェロン、アジドチミジン、およびこれらの組合せを含む。
【０１８９】
(実施形態45)
本発明の第45の実施形態によると、その表面に配置された機能的に段階的なコーティングを含む、1つまたは複数の表面を有する医療用インプラントが提供され、前記機能的に段階的なコーティングは、複数のコーティング層および骨形成促進剤を含み、前記骨形成促進剤の濃度は、前記複数のコーティング層のうちの少なくとも2層で異なり、機能的に段階的なコーティングは、さらに抗菌剤、例えば銀、銅、亜鉛、マンガン、金、鉄、ニッケル、コバルト、カドミウム、および白金、またはこれらの混合物を含み、前記抗菌剤の濃度は、前記複数のコーティング層のうちの少なくとも2層で異なる。
【０１９０】
(実施形態46)
本発明の第46の実施形態によると、その表面に配置された機能的に段階的なコーティングを含む、1つまたは複数の表面を有する医療用インプラントが提供され、前記機能的に段階的なコーティングは、複数のコーティング層および骨形成促進剤を含み、前記骨形成促進剤の濃度は、前記複数のコーティング層のうちの少なくとも2層で異なり、前記複数のコーティング層のうちの少なくとも1層は、局所麻酔薬(例えばブピバカイン(例えばマーカイン、マルカイン、センソルカイン、およびビバカイン)、麻薬性(例えばオピオイド、モルヒネ、コデイン、オキシコドン(ペルコダン)、レボルファノール(レボドロモラン)、プロポキシフェン(ダルボン)、ペンタゾシン(タルウィン))、または非麻薬性(例えばアセチルサリチル酸(アスピリン)、フェニルブタゾン(ブタゾリジン)、インドメタシン(インドシン)、アセトアミノフェン、フェナセチン)、およびこれらの組合せであってもよい鎮痛薬剤を含む。
【０１９１】
(実施形態47)
本発明の第47の実施形態によると、その表面に配置された機能的に段階的なコーティングを含む、1つまたは複数の表面を有する医療用インプラントが提供され、前記機能的に段階的なコーティングは、複数のコーティング層および骨形成促進剤を含み、前記骨形成促進剤の濃度は、前記複数のコーティング層のうちの少なくとも2層で異なり、前記複数のコーティング層のうちの少なくとも1層は鎮痛薬剤を含み、前記鎮痛薬剤の濃度は、前記複数のコーティング層のうちの少なくとも2層で異なる。
【０１９２】
(実施形態48)
本発明の第48の実施形態によると、その表面に配置された機能的に段階的なコーティングを含む、1つまたは複数の表面を有する医療用インプラントが提供され、前記機能的に段階的なコーティングは、複数のコーティング層および骨形成促進剤を含み、前記骨形成促進剤の濃度は、前記複数のコーティング層のうちの少なくとも2層で異なり、前記複数のコーティング層の外部は麻薬性鎮痛薬剤を含み、前記複数のコーティング層の内部は非麻薬性鎮痛薬剤を含む。
【０１９３】
(実施形態49)
本発明の第49の実施形態によると、その表面に配置された機能的に段階的なコーティングを含む、1つまたは複数の表面を有する医療用インプラントが提供され、前記機能的に段階的なコーティングは、複数のコーティング層および骨形成促進剤を含み、前記骨形成促進剤の濃度は、前記複数のコーティング層のうちの少なくとも2層で異なり、前記機能的に段階的なコーティングは、さらに、これに制限されないが、銀塩、硝酸銀、過塩素酸銀、酢酸銀、テトラフルオロホウ酸銀、トリフォリエート銀、フッ化銀、酸化銀、水酸化銀、他の銀-「オキソ」種、スルファジアジン銀、スルファジアジン以外の他の安定配位子と銀の混合物、およびこれらの組合せを含む銀種を含む。
【０１９４】
(実施形態50)
本発明の第50の実施形態によると、医療用インプラントの1つまたは複数の表面に塗布された機能的に段階的なコーティングが提供され、前記機能的に段階的なコーティングは、骨伝導物質の複数の層および前記複数の層のうちの少なくとも1層内に配置された骨形成促進剤を含み、前記骨形成促進剤の濃度は、前記複数の層のうちの少なくとも2層で異なり、骨伝導物質は、場合によって、リン酸カルシウム、ヒドロキシアパタイト、βリン酸三カルシウム、ヒドロキシアパタイトとβリン酸三カルシウムの混合物、再吸収性ポリマー、バイオガラス、誘導体化リン酸ベースの化合物、オルトホスフェート、リン酸一カルシウム、リン酸オクタカルシウム、リン酸二カルシウム水和物(ブラッシュ石)、リン酸二カルシウム無水物(モネタイト)、リン酸三カルシウム無水物、ホワイトロックタイト、リン酸四カルシウム、非晶質リン酸カルシウム、フルオロアパタイト、クロロアパタイト、非化学量論性アパタイト、炭酸アパタイト、生物学的に誘導されたアパタイト、リン酸水素カルシウム、カルシウム水素アパタイト、水に不溶なセラミックス、ホスフェート、ポリホスフェート、炭酸、シリケート、アルミネート、ボレート、ゼオライト、ベントナイト、カオリン、およびこれらの組合せのいずれか1つまたは複数から選択されてもよい。
【０１９５】
(実施形態51)
本発明の第51の実施形態によると、医療用インプラントの1つまたは複数の表面に塗布された機能的に段階的なコーティングが提供され、前記機能的に段階的なコーティングは、骨伝導物質の複数の層および前記複数の層のうちの少なくとも1層内に配置された骨形成促進剤を含み、骨形成促進剤の濃度は、前記複数のコーティング層の内部における骨形成促進剤の濃度より、前記複数の層の外部において高い。
【０１９６】
(実施形態52)
本発明の第52の実施形態によると、医療用インプラントの1つまたは複数の表面に塗布された機能的に段階的なコーティングが提供され、前記機能的に段階的なコーティングは、骨伝導物質の複数の層および前記複数の層の外部に配置された骨形成促進剤を含み、骨伝導物質は、リン酸カルシウム、ヒドロキシアパタイト、βリン酸三カルシウム、ヒドロキシアパタイトとβリン酸三カルシウムの混合物、再吸収性ポリマー、バイオガラス、誘導体化リン酸ベースの化合物、オルトホスフェート、リン酸一カルシウム、リン酸オクタカルシウム、リン酸二カルシウム水和物(ブラッシュ石)、リン酸二カルシウム無水物(モネタイト)、リン酸三カルシウム無水物、ホワイトロックタイト、リン酸四カルシウム、非晶質リン酸カルシウム、フルオロアパタイト、クロロアパタイト、非化学量論性アパタイト、炭酸アパタイト、生物学的に誘導されたアパタイト、リン酸水素カルシウム、カルシウム水素アパタイト、水に不溶なセラミックス、ホスフェート、ポリホスフェート、炭酸、シリケート、アルミネート、ボレート、ゼオライト、ベントナイト、カオリン、およびこれらの組合せの群から選択されてもよく、前記複数の層の内部は骨形成促進剤を含まない。
【０１９７】
(実施形態53)
本発明の第53の実施形態によると、医療用インプラントの1つまたは複数の表面に塗布された機能的に段階的なコーティングが提供され、前記機能的に段階的なコーティングは、骨伝導物質の複数の層および前記複数の層のうちの少なくとも1層内に配置された骨形成促進剤を含み、前記骨形成促進剤の濃度は、前記複数の層のうちの少なくとも2層で異なり、骨伝導物質は、リン酸カルシウム、ヒドロキシアパタイト、βリン酸三カルシウム、ヒドロキシアパタイトとβリン酸三カルシウムの混合物、再吸収性ポリマー、バイオガラス、誘導体化リン酸ベースの化合物、オルトホスフェート、リン酸一カルシウム、リン酸オクタカルシウム、リン酸二カルシウム水和物(ブラッシュ石)、リン酸二カルシウム無水物(モネタイト)、リン酸三カルシウム無水物、ホワイトロックタイト、リン酸四カルシウム、非晶質リン酸カルシウム、フルオロアパタイト、クロロアパタイト、非化学量論性アパタイト、炭酸アパタイト、生物学的に誘導されたアパタイト、リン酸水素カルシウム、カルシウム水素アパタイト、水に不溶なセラミックス、ホスフェート、ポリホスフェート、炭酸、シリケート、アルミネート、ボレート、ゼオライト、ベントナイト、カオリン、およびこれらの組合せの群から選択されてもよく、機能的に段階的なコーティングは、さらに抗菌剤、例えば銀塩、硝酸銀、過塩素酸銀、酢酸銀、テトラフルオロホウ酸銀、トリフォリエート銀、フッ化銀、酸化銀、水酸化銀、他の銀-「オキソ」種、スルファジアジン銀、他の安定配位子と銀の混合物、銀、銅、亜鉛、マンガン、金、鉄、ニッケル、コバルト、カドミウム、白金、およびこれらの混合物の濃度を含み、前記抗菌剤の濃度は、前記複数の層の内部における抗菌剤の濃度より、前記複数の層の外部において高い。
【０１９８】
(実施形態54)
本発明の第54の実施形態によると、医療用インプラントの1つまたは複数の表面に塗布された機能的に段階的なコーティングが提供され、前記機能的に段階的なコーティングは、骨伝導物質の複数の層および前記複数の層のうちの少なくとも1層内に配置された骨形成促進剤を含み、前記骨形成促進剤の濃度は、前記複数の層のうちの少なくとも2層で異なり、骨伝導物質は、リン酸カルシウム、ヒドロキシアパタイト、βリン酸三カルシウム、ヒドロキシアパタイトとβリン酸三カルシウムの混合物、再吸収性ポリマー、バイオガラス、誘導体化リン酸ベースの化合物、オルトホスフェート、リン酸一カルシウム、リン酸オクタカルシウム、リン酸二カルシウム水和物(ブラッシュ石)、リン酸二カルシウム無水物(モネタイト)、リン酸三カルシウム無水物、ホワイトロックタイト、リン酸四カルシウム、非晶質リン酸カルシウム、フルオロアパタイト、クロロアパタイト、非化学量論性アパタイト、炭酸アパタイト、生物学的に誘導されたアパタイト、リン酸水素カルシウム、カルシウム水素アパタイト、水に不溶なセラミックス、ホスフェート、ポリホスフェート、炭酸、シリケート、アルミネート、ボレート、ゼオライト、ベントナイト、カオリン、およびこれらの組合せの群から選択されてもよく、骨形成促進剤の濃度は、前記複数の層の内部より、前記複数の層の外部において高く、機能的に段階的なコーティングは、さらに抗菌剤、例えば銀塩、硝酸銀、過塩素酸銀、酢酸銀、テトラフルオロホウ酸銀、トリフォリエート銀、フッ化銀、酸化銀、水酸化銀、他の銀-「オキソ」種、スルファジアジン銀、他の安定配位子と銀の混合物、銀、銅、亜鉛、マンガン、金、鉄、ニッケル、コバルト、カドミウム、白金、およびこれらの混合物を含み、機能的に段階的なコーティングの前記複数の層のいずれか内の抗菌剤の最大濃度は、一般的に、約0.1から約10質量%の間、より好ましくは約0.5から約3質量%の間の範囲である。
【０１９９】
(実施形態55)
本発明の第55の実施形態によると、医療用インプラントの1つまたは複数の表面に塗布された機能的に段階的なコーティングが提供され、前記機能的に段階的なコーティングは、骨伝導物質の複数の層および前記複数の層のうちの少なくとも1層内に配置された骨形成促進剤を含み、前記骨形成促進剤の濃度は、前記複数の層のうちの少なくとも2層で異なり、機能的に段階的なコーティングは、さらに抗生物質、例えばバンコマイシン、ゲンタマイシン、ペニシリン、セファロスポリン、アミノグリコシド、マクロライド、クリンダマイシン、テトラサイクリン、クロラムフェニコール、スペクチノマイシン、ポリペプチド抗生物質、フルオロキノロン、およびこれらの組合せを含む。
【０２００】
(実施形態56)
本発明の第56の実施形態によると、医療用インプラントの1つまたは複数の表面に塗布された機能的に段階的なコーティングが提供され、前記機能的に段階的なコーティングは、骨伝導物質の複数の層および前記複数の層のうちの少なくとも1層内に配置された骨形成促進剤を含み、前記骨形成促進剤の濃度は、前記複数の層のうちの少なくとも2層で異なり、機能的に段階的なコーティングは、さらに抗真菌物、例えばアンフォテリシンB、ナイスタチン、リポソーマルアンフォテリシンB、フルシトシン、およびこれらの組合せを含む。
【０２０１】
(実施形態57)
本発明の第57の実施形態によると、医療用インプラントの1つまたは複数の表面に塗布された機能的に段階的なコーティングが提供され、前記機能的に段階的なコーティングは、骨伝導物質の複数の層および前記複数の層のうちの少なくとも1層内に配置された骨形成促進剤を含み、前記骨形成促進剤の濃度は、前記複数のコーティング層のうちの少なくとも2層で異なり、機能的に段階的なコーティングは、さらに抗ウイルス物、例えばアシクロビル、ガンシクロビル、イドクスウリジン、アマンタジン、インターフェロン、アジドチミジン、およびこれらの組合せを含む。
【０２０２】
(実施形態58)
本発明の第58の実施形態によると、医療用インプラントの1つまたは複数の表面に塗布された機能的に段階的なコーティングが提供され、前記機能的に段階的なコーティングは、骨伝導物質の複数の層および前記複数の層のうちの少なくとも1層内に配置された骨形成促進剤を含み、前記骨形成促進剤の濃度は、前記複数の層のうちの少なくとも2層で異なり、骨形成促進剤は、炭酸、フッ化物、ケイ素、マグネシウム、ストロンチウム、バナジウム、リチウム、成長因子(例えばBMP)、生体模倣ペプチド、生物活性物、およびこれらの組合せから選択される。
【０２０３】
(実施形態59)
本発明の第59の実施形態によると、医療用インプラントの1つまたは複数の表面に塗布された機能的に段階的なコーティングが提供され、前記機能的に段階的なコーティングは、骨伝導物質の複数の層および前記複数の層のうちの少なくとも1層内に配置された骨形成促進剤を含み、前記骨形成促進剤の濃度は、前記複数の層のうちの少なくとも2層で異なり、前記複数の層のうちの少なくとも1層は抗菌剤を含み、抗菌剤の濃度は、前記複数の層のうちの少なくとも2層で異なる。
【０２０４】
(実施形態60)
本発明の第60の実施形態によると、医療用インプラントの1つまたは複数の表面に塗布された機能的に段階的なコーティングが提供され、前記機能的に段階的なコーティングは、骨伝導物質の複数の層および前記複数の層のうちの少なくとも1層内に配置された骨形成促進剤を含み、前記骨形成促進剤の濃度は、前記複数の層のうちの少なくとも2層で異なり、前記複数の層のうちの少なくとも1層は、局所麻酔薬(例えばブピバカイン(例えばマーカイン、マルカイン、センソルカイン、およびビバカイン)、麻薬性鎮痛剤(オピオイド、モルヒネ、コデイン、オキシコドン(ペルコダン)、レボルファノール(レボドロモラン)、プロポキシフェン(ダルボン)、およびペンタゾシン(タルウィン))、非麻薬性鎮痛剤(アセチルサリチル酸(アスピリン)、フェニルブタゾン(ブタゾリジン)、インドメタシン(インドシン)、アセトアミノフェン、フェナセチンなど)、およびこれらの組合せから選択されてもよい鎮痛薬剤を含む。
【０２０５】
(実施形態61)
本発明の第61の実施形態によると、医療用インプラントの1つまたは複数の表面に塗布された機能的に段階的なコーティングが提供され、前記機能的に段階的なコーティングは、骨伝導物質の複数の層および前記複数の層のうちの少なくとも1層内に配置された骨形成促進剤を含み、前記骨形成促進剤の濃度は、前記複数の層のうちの少なくとも2層で異なり、前記複数の層のうちの少なくとも1層は鎮痛薬剤を含み、鎮痛薬剤の濃度は、前記複数の層のうちの少なくとも2層で異なる。
【０２０６】
(実施形態62)
本発明の第62の実施形態によると、医療用インプラントの1つまたは複数の表面に塗布された機能的に段階的なコーティングが提供され、前記機能的に段階的なコーティングは、骨伝導物質の複数の層および前記複数の層のうちの少なくとも1層内に配置された骨形成促進剤を含み、前記骨形成促進剤の濃度は、前記複数の層のうちの少なくとも2層で異なり、前記複数の層の外部は麻薬性鎮痛薬剤を含み、前記複数の層の内部は非麻薬性鎮痛薬剤を含む。
【０２０７】
(実施形態63)
本発明の第63の実施形態によると、医療用インプラントの1つまたは複数の表面に塗布された機能的に段階的なコーティングが提供され、前記機能的に段階的なコーティングは、骨伝導物質の複数の層および前記複数の層のうちの少なくとも1層内に配置された骨形成促進剤を含み、前記骨形成促進剤の濃度は、前記複数の層のうちの少なくとも2層で異なり、前記機能的に段階的なコーティングは、さらに、前記複数の層のうちの少なくとも1層に銀種を含み、前記銀種は、これに制限されないが、銀塩、硝酸銀、過塩素酸銀、酢酸銀、テトラフルオロホウ酸銀、トリフォリエート銀、フッ化銀、酸化銀、水酸化銀、他の銀-「オキソ」種、スルファジアジン銀、他の安定配位子と銀の混合物、およびこれらの組合せを含む。
【０２０８】
＜機能的に段階的な鎮痛剤コーティング＞
(実施形態64)
本発明の第64の実施形態によると、その表面に配置された機能的に段階的なコーティングを含む、1つまたは複数の表面を有する医療用インプラントが提供され、前記機能的に段階的なコーティングは、複数のコーティング層および鎮痛薬剤を含み、前記鎮痛薬剤の濃度は、前記複数のコーティング層のうちの少なくとも2層で異なる。
【０２０９】
(実施形態65)
本発明の第65の実施形態によると、その表面に配置された機能的に段階的なコーティングを含む、1つまたは複数の表面を有する医療用インプラントが提供され、前記機能的に段階的なコーティングは、複数のコーティング層および鎮痛薬剤を含み、前記複数のコーティング層の外部は、前記複数のコーティング層の内部より、高い濃度の前記鎮痛薬剤を有する。
【０２１０】
(実施形態66)
本発明の第66の実施形態によると、その表面に配置された機能的に段階的なコーティングを含む、1つまたは複数の表面を有する医療用インプラントが提供され、前記機能的に段階的なコーティングは、複数のコーティング層および前記複数のコーティング層の外部に配置された鎮痛薬剤を含み、前記複数のコーティング層の内部は鎮痛薬剤を含まない。
【０２１１】
(実施形態67)
本発明の第67の実施形態によると、その表面に配置された機能的に段階的なコーティングを含む、1つまたは複数の表面を有する医療用インプラントが提供され、前記機能的に段階的なコーティングは、複数のコーティング層および鎮痛薬剤を含み、前記鎮痛薬剤の濃度は、前記複数のコーティング層のうちの少なくとも2層で異なり、鎮痛剤は、局所麻酔薬(例えばブピバカイン(例えばマーカイン、マルカイン、センソルカイン、およびビバカイン)、麻薬性鎮痛剤(例えばオピオイド、モルヒネ、コデイン、オキシコドン(ペルコダン)、レボルファノール(レボドロモラン)、プロポキシフェン(ダルボン)、およびペンタゾシン(タルウィン))、非麻薬性鎮痛剤(例えばアセチルサリチル酸(アスピリン)、フェニルブタゾン(ブタゾリジン)、インドメタシン(インドシン)、アセトアミノフェン、フェナセチンなど)、およびこれらの組合せから選択されてもよい。
【０２１２】
(実施形態68)
本発明の第68の実施形態によると、その表面に配置された機能的に段階的なコーティングを含む、1つまたは複数の表面を有する医療用インプラントが提供され、前記機能的に段階的なコーティングは、複数のコーティング層および鎮痛薬剤を含み、前記鎮痛薬剤の濃度は、前記複数のコーティング層のうちの少なくとも2層で異なり、鎮痛剤は、麻薬性鎮痛剤(例えばオピオイド、モルヒネ、コデイン、オキシコドン(ペルコダン)、レボルファノール(レボドロモラン)、プロポキシフェン(ダルボン)、およびペンタゾシン(タルウィン))、非麻薬性鎮痛剤(例えばアセチルサリチル酸(アスピリン)、フェニルブタゾン(ブタゾリジン)、インドメタシン(インドシン)、アセトアミノフェン、フェナセチンなど)、およびこれらの組合せから選択されてもよく、機能的に段階的なコーティングは、さらに抗菌剤、例えば銀、銅、亜鉛、マンガン、金、鉄、ニッケル、コバルト、カドミウム、および白金、ならびにこれらの混合物を含み、機能的に段階的なコーティング内の抗菌剤の最大濃度は、一般的に、約0.1から約10質量%の間、より好ましくは約0.5から約3質量%の間であってもよい。
【０２１３】
(実施形態69)
本発明の第69の実施形態によると、その表面に配置された機能的に段階的なコーティングを含む、1つまたは複数の表面を有する医療用インプラントが提供され、前記機能的に段階的なコーティングは、複数のコーティング層および鎮痛薬剤を含み、前記鎮痛薬剤の濃度は、前記複数のコーティング層のうちの少なくとも2層で異なり、機能的に段階的なコーティングは、さらに抗生物質、例えばバンコマイシン、ゲンタマイシン、ペニシリン、セファロスポリン、アミノグリコシド、マクロライド、クリンダマイシン、テトラサイクリン、クロラムフェニコール、スペクチノマイシン、ポリペプチド抗生物質、フルオロキノロン、およびこれらの組合せを含む。
【０２１４】
(実施形態70)
本発明の第70の実施形態によると、その表面に配置された機能的に段階的なコーティングを含む、1つまたは複数の表面を有する医療用インプラントが提供され、前記機能的に段階的なコーティングは、複数のコーティング層および鎮痛薬剤を含み、前記鎮痛薬剤の濃度は、前記複数のコーティング層のうちの少なくとも2層で異なり、機能的に段階的なコーティングは、さらに抗真菌物、例えばアンフォテリシンB、ナイスタチン、リポソーマルアンフォテリシンB、フルシトシン、およびこれらの組合せを含む。
【０２１５】
(実施形態71)
本発明の第71の実施形態によると、その表面に配置された機能的に段階的なコーティングを含む、1つまたは複数の表面を有する医療用インプラントが提供され、前記機能的に段階的なコーティングは、複数のコーティング層および鎮痛薬剤を含み、前記鎮痛薬剤の濃度は、前記複数のコーティング層のうちの少なくとも2層で異なり、機能的に段階的なコーティングは、さらに抗ウイルス物、例えばアシクロビル、ガンシクロビル、イドクスウリジン、アマンタジン、インターフェロン、アジドチミジン、およびこれらの組合せを含む。
【０２１６】
(実施形態72)
本発明の第72の実施形態によると、その表面に配置された機能的に段階的なコーティングを含む、1つまたは複数の表面を有する医療用インプラントが提供され、前記機能的に段階的なコーティングは、複数のコーティング層および鎮痛薬剤を含み、前記鎮痛薬剤の濃度は、前記複数のコーティング層のうちの少なくとも2層で異なり、機能的に段階的なコーティングは、さらに抗菌剤、例えば銀塩、硝酸銀、過塩素酸銀、酢酸銀、テトラフルオロホウ酸銀、トリフォリエート銀、フッ化銀、酸化銀、水酸化銀、他の銀-「オキソ」種、スルファジアジン銀、スルファジアジン以外の他の安定配位子と銀の混合物、およびこれらの組合せ、銀、銅、亜鉛、マンガン、金、鉄、ニッケル、コバルト、カドミウム、ならびに白金、またはこれらの混合物を含み、前記抗菌剤の濃度は、前記複数のコーティング層のうちの少なくとも2層で異なる。
【０２１７】
(実施形態73)
本発明の第73の実施形態によると、その表面に配置された機能的に段階的なコーティングを含む、1つまたは複数の表面を有する医療用インプラントが提供され、前記機能的に段階的なコーティングは、複数のコーティング層および鎮痛薬剤を含み、前記鎮痛薬剤の濃度は、前記複数のコーティング層のうちの少なくとも2層で異なり、前記複数のコーティング層のうちの少なくとも1層は、炭酸、フッ化物、ケイ素、マグネシウム、ストロンチウム、バナジウム、リチウム、成長因子(例えばBMP)、生体模倣ペプチド、生物活性物、およびこれらの組合せから選択される骨形成促進剤を含む。
【０２１８】
(実施形態74)
本発明の第74の実施形態によると、その表面に配置された機能的に段階的なコーティングを含む、1つまたは複数の表面を有する医療用インプラントが提供され、前記機能的に段階的なコーティングは、複数のコーティング層および鎮痛薬剤を含み、前記鎮痛薬剤の濃度は、前記複数のコーティング層のうちの少なくとも2層で異なり、前記複数のコーティング層のうちの少なくとも1層は骨形成促進剤を含み、前記骨形成促進剤の濃度は、前記複数のコーティング層のうちの少なくとも2層で異なる。
【０２１９】
(実施形態75)
本発明の第75の実施形態によると、その表面に配置された機能的に段階的なコーティングを含む、1つまたは複数の表面を有する医療用インプラントが提供され、前記機能的に段階的なコーティングは、複数のコーティング層および鎮痛薬剤を含み、前記鎮痛薬剤の濃度は、前記複数のコーティング層のうちの少なくとも2層で異なり、前記複数のコーティング層の外部は、前記複数のコーティング層の内部より、高い濃度の前記骨形成促進剤を有する。
【０２２０】
(実施形態76)
本発明の第76の実施形態によると、その表面に配置された機能的に段階的なコーティングを含む、1つまたは複数の表面を有する医療用インプラントが提供され、前記機能的に段階的なコーティングは、複数のコーティング層および鎮痛薬剤を含み、前記鎮痛薬剤の濃度は、前記複数のコーティング層のうちの少なくとも2層で異なり、前記機能的に段階的なコーティングは、さらに、これに制限されないが、銀塩、硝酸銀、過塩素酸銀、酢酸銀、テトラフルオロホウ酸銀、トリフォリエート銀、フッ化銀、酸化銀、水酸化銀、他の銀-「オキソ」種、スルファジアジン銀、スルファジアジン以外の他の安定配位子と銀の混合物、およびこれらの組合せを含む銀種を含む。
【０２２１】
(実施形態77)
本発明の第77の実施形態によると、医療用インプラントの1つまたは複数の表面に塗布された機能的に段階的なコーティングが提供され、前記機能的に段階的なコーティングは、骨伝導物質の複数の層および前記複数の層のうちの少なくとも1層内に配置された鎮痛薬剤を含み、前記鎮痛薬剤の濃度は、前記複数の層のうちの少なくとも2層で異なり、骨伝導物質は、場合によって、リン酸カルシウム、ヒドロキシアパタイト、βリン酸三カルシウム、ヒドロキシアパタイトとβリン酸三カルシウムの混合物、再吸収性ポリマー、バイオガラス、誘導体化リン酸ベースの化合物、オルトホスフェート、リン酸一カルシウム、リン酸オクタカルシウム、リン酸二カルシウム水和物(ブラッシュ石)、リン酸二カルシウム無水物(モネタイト)、リン酸三カルシウム無水物、ホワイトロックタイト、リン酸四カルシウム、非晶質リン酸カルシウム、フルオロアパタイト、クロロアパタイト、非化学量論性アパタイト、炭酸アパタイト、生物学的に誘導されたアパタイト、リン酸水素カルシウム、カルシウム水素アパタイト、水に不溶なセラミックス、ホスフェート、ポリホスフェート、炭酸、シリケート、アルミネート、ボレート、ゼオライト、ベントナイト、カオリン、およびこれらの組合せのいずれか1つまたは複数から選択されてもよい。
【０２２２】
(実施形態78)
本発明の第78の実施形態によると、医療用インプラントの1つまたは複数の表面に塗布された機能的に段階的なコーティングが提供され、前記機能的に段階的なコーティングは、骨伝導物質の複数の層および前記複数の層のうちの少なくとも1層内に配置された鎮痛薬剤を含み、鎮痛薬剤の濃度は、前記複数のコーティング層の内部における鎮痛薬剤の濃度より、前記複数の層の外部において高い。
【０２２３】
(実施形態79)
本発明の第79の実施形態によると、医療用インプラントの1つまたは複数の表面に塗布された機能的に段階的なコーティングが提供され、前記機能的に段階的なコーティングは、骨伝導物質の複数の層および前記複数の層の外部に配置された鎮痛薬剤を含み、骨伝導物質は、リン酸カルシウム、ヒドロキシアパタイト、βリン酸三カルシウム、ヒドロキシアパタイトとβリン酸三カルシウムの混合物、再吸収性ポリマー、バイオガラス、誘導体化リン酸ベースの化合物、オルトホスフェート、リン酸一カルシウム、リン酸オクタカルシウム、リン酸二カルシウム水和物(ブラッシュ石)、リン酸二カルシウム無水物(モネタイト)、リン酸三カルシウム無水物、ホワイトロックタイト、リン酸四カルシウム、非晶質リン酸カルシウム、フルオロアパタイト、クロロアパタイト、非化学量論性アパタイト、炭酸アパタイト、生物学的に誘導されたアパタイト、リン酸水素カルシウム、カルシウム水素アパタイト、水に不溶なセラミックス、ホスフェート、ポリホスフェート、炭酸、シリケート、アルミネート、ボレート、ゼオライト、ベントナイト、カオリン、およびこれらの組合せの群から選択されてもよく、前記複数の層の内部は鎮痛薬剤を含まない。
【０２２４】
(実施形態80)
本発明の第80の実施形態によると、医療用インプラントの1つまたは複数の表面に塗布された機能的に段階的なコーティングが提供され、前記機能的に段階的なコーティングは、骨伝導物質の複数の層および前記複数の層のうちの少なくとも1層内に配置された鎮痛薬剤を含み、前記鎮痛薬剤の濃度は、前記複数の層のうちの少なくとも2層で異なり、骨伝導物質は、リン酸カルシウム、ヒドロキシアパタイト、βリン酸三カルシウム、ヒドロキシアパタイトとβリン酸三カルシウムの混合物、再吸収性ポリマー、バイオガラス、誘導体化リン酸ベースの化合物、オルトホスフェート、リン酸一カルシウム、リン酸オクタカルシウム、リン酸二カルシウム水和物(ブラッシュ石)、リン酸二カルシウム無水物(モネタイト)、リン酸三カルシウム無水物、ホワイトロックタイト、リン酸四カルシウム、非晶質リン酸カルシウム、フルオロアパタイト、クロロアパタイト、非化学量論性アパタイト、炭酸アパタイト、生物学的に誘導されたアパタイト、リン酸水素カルシウム、カルシウム水素アパタイト、水に不溶なセラミックス、ホスフェート、ポリホスフェート、炭酸、シリケート、アルミネート、ボレート、ゼオライト、ベントナイト、カオリン、およびこれらの組合せの群から選択されてもよく、機能的に段階的なコーティングは、さらに抗菌剤、例えば銀塩、硝酸銀、過塩素酸銀、酢酸銀、テトラフルオロホウ酸銀、トリフォリエート銀、フッ化銀、酸化銀、水酸化銀、他の銀-「オキソ」種、スルファジアジン銀、他の安定配位子と銀の混合物、銀、銅、亜鉛、マンガン、金、鉄、ニッケル、コバルト、カドミウム、白金、およびこれらの混合物の濃度を含み、前記抗菌剤の濃度は、前記複数の層の内部における抗菌剤の濃度より、前記複数の層の外部において高い。
【０２２５】
(実施形態81)
本発明の第81の実施形態によると、医療用インプラントの1つまたは複数の表面に塗布された機能的に段階的なコーティングが提供され、前記機能的に段階的なコーティングは、骨伝導物質の複数の層および前記複数の層のうちの少なくとも1層内に配置された鎮痛薬剤を含み、前記鎮痛薬剤の濃度は、前記複数の層のうちの少なくとも2層で異なり、骨伝導物質は、リン酸カルシウム、ヒドロキシアパタイト、βリン酸三カルシウム、ヒドロキシアパタイトとβリン酸三カルシウムの混合物、再吸収性ポリマー、バイオガラス、誘導体化リン酸ベースの化合物、オルトホスフェート、リン酸一カルシウム、リン酸オクタカルシウム、リン酸二カルシウム水和物(ブラッシュ石)、リン酸二カルシウム無水物(モネタイト)、リン酸三カルシウム無水物、ホワイトロックタイト、リン酸四カルシウム、非晶質リン酸カルシウム、フルオロアパタイト、クロロアパタイト、非化学量論性アパタイト、炭酸アパタイト、生物学的に誘導されたアパタイト、リン酸水素カルシウム、カルシウム水素アパタイト、水に不溶なセラミックス、ホスフェート、ポリホスフェート、炭酸、シリケート、アルミネート、ボレート、ゼオライト、ベントナイト、カオリン、およびこれらの組合せの群から選択されてもよく、鎮痛薬剤の濃度は、前記複数の層の内部より、前記複数の層の外部において高く、機能的に段階的なコーティングは、さらに抗菌剤、例えば銀塩、硝酸銀、過塩素酸銀、酢酸銀、テトラフルオロホウ酸銀、トリフォリエート銀、フッ化銀、酸化銀、水酸化銀、他の銀-「オキソ」種、スルファジアジン銀、他の安定配位子と銀の混合物、銀、銅、亜鉛、マンガン、金、鉄、ニッケル、コバルト、カドミウム、白金、およびこれらの混合物を含み、機能的に段階的なコーティングの前記複数の層のいずれか内の抗菌剤の最大濃度は、一般的に、約0.1から約10質量%の間、より好ましくは約0.5から約3質量%の間の範囲である。
【０２２６】
(実施形態82)
本発明の第82の実施形態によると、医療用インプラントの1つまたは複数の表面に塗布された機能的に段階的なコーティングが提供され、前記機能的に段階的なコーティングは、骨伝導物質の複数の層および前記複数の層のうちの少なくとも1層内に配置された鎮痛薬剤を含み、前記鎮痛薬剤の濃度は、前記複数の層のうちの少なくとも2層で異なり、機能的に段階的なコーティングは、さらに抗生物質、例えばバンコマイシン、ゲンタマイシン、ペニシリン、セファロスポリン、アミノグリコシド、マクロライド、クリンダマイシン、テトラサイクリン、クロラムフェニコール、スペクチノマイシン、ポリペプチド抗生物質、フルオロキノロン、およびこれらの組合せを含む。
【０２２７】
(実施形態83)
本発明の第83の実施形態によると、医療用インプラントの1つまたは複数の表面に塗布された機能的に段階的なコーティングが提供され、前記機能的に段階的なコーティングは、骨伝導物質の複数の層および前記複数の層のうちの少なくとも1層内に配置された鎮痛薬剤を含み、前記鎮痛薬剤の濃度は、前記複数の層のうちの少なくとも2層で異なり、機能的に段階的なコーティングは、さらに抗真菌物、例えばアンフォテリシンB、ナイスタチン、リポソーマルアンフォテリシンB、フルシトシン、およびこれらの組合せを含む。
【０２２８】
(実施形態84)
本発明の第84の実施形態によると、医療用インプラントの1つまたは複数の表面に塗布された機能的に段階的なコーティングが提供され、前記機能的に段階的なコーティングは、骨伝導物質の複数の層および前記複数の層のうちの少なくとも1層内に配置された鎮痛薬剤を含み、前記鎮痛薬剤の濃度は、前記複数の層のうちの少なくとも2層で異なり、機能的に段階的なコーティングは、さらに抗ウイルス物、例えばアシクロビル、ガンシクロビル、イドクスウリジン、アマンタジン、インターフェロン、アジドチミジン、およびこれらの組合せを含む。
【０２２９】
(実施形態85)
本発明の第85の実施形態によると、医療用インプラントの1つまたは複数の表面に塗布された機能的に段階的なコーティングが提供され、前記機能的に段階的なコーティングは、骨伝導物質の複数の層および前記複数の層のうちの少なくとも1層内に配置された鎮痛薬剤を含み、前記鎮痛薬剤の濃度は、前記複数の層のうちの少なくとも2層で異なり、機能的に段階的なコーティングは、さらに、炭酸、フッ化物、ケイ素、マグネシウム、ストロンチウム、バナジウム、リチウム、成長因子(例えばBMP)、生体模倣ペプチド、生物活性物、およびこれらの組合せから選択される骨形成促進剤を含み、前記骨形成促進剤の濃度は、前記複数の層のうちの少なくとも2層で異なり、鎮痛薬剤および骨形成促進剤のどちらかまたは両方の濃度は、前記複数の層の内部より、前記複数の層の外部において高い。
【０２３０】
(実施形態86)
本発明の第86の実施形態によると、医療用インプラントの1つまたは複数の表面に塗布された機能的に段階的なコーティングが提供され、前記機能的に段階的なコーティングは、骨伝導物質の複数の層および前記複数の層のうちの少なくとも1層内に配置された鎮痛薬剤を含み、前記鎮痛薬剤の濃度は、前記複数の層のうちの少なくとも2層で異なり、前記複数の層のうちの少なくとも1層は抗菌剤を含み、抗菌剤の濃度は、前記複数の層のうちの少なくとも2層で異なり、抗菌剤の濃度は、前記複数の層の内部における抗菌剤の濃度より、前記複数の層の外部において高くてもよい。
【０２３１】
(実施形態87)
本発明の第87の実施形態によると、医療用インプラントの1つまたは複数の表面に塗布された機能的に段階的なコーティングが提供され、前記機能的に段階的なコーティングは、骨伝導物質の複数の層および前記複数の層のうちの少なくとも1層内に配置された鎮痛薬剤を含み、前記鎮痛薬剤の濃度は、前記複数の層のうちの少なくとも2層で異なり、鎮痛薬剤は、局所麻酔薬(例えばブピバカイン(例えばマーカイン、マルカイン、センソルカイン、およびビバカイン)、麻薬性鎮痛剤(オピオイド、モルヒネ、コデイン、オキシコドン(ペルコダン)、レボルファノール(レボドロモラン)、プロポキシフェン(ダルボン)、およびペンタゾシン(タルウィン))、非麻薬性鎮痛剤(アセチルサリチル酸(アスピリン)、フェニルブタゾン(ブタゾリジン)、インドメタシン(インドシン)、アセトアミノフェン、フェナセチンなど)、およびこれらの組合せから選択されてもよく、複数の層のうちの少なくとも1層は、炭酸、フッ化物、ケイ素、マグネシウム、ストロンチウム、バナジウム、リチウム、成長因子(例えばBMP)、生体模倣ペプチド、生物活性物、およびこれらの組合せから選択されてもよい骨形成促進剤を含み、機能的に段階的なコーティングは、さらに抗菌剤、例えば銀塩、硝酸銀、過塩素酸銀、酢酸銀、テトラフルオロホウ酸銀、トリフォリエート銀、フッ化銀、酸化銀、水酸化銀、他の銀-「オキソ」種、スルファジアジン銀、他の安定配位子と銀の混合物、銀、銅、亜鉛、マンガン、金、鉄、ニッケル、コバルト、カドミウム、白金、およびこれらの混合物を含み、機能的に段階的なコーティングの前記複数の層のいずれか内の抗菌剤の最大濃度は、一般的に、約0.1から約10質量%の間、より好ましくは約0.5から約3質量%の間の範囲である。
【０２３２】
(実施形態88)
本発明の第88の実施形態によると、医療用インプラントの1つまたは複数の表面に塗布された機能的に段階的なコーティングが提供され、前記機能的に段階的なコーティングは、骨伝導物質の複数の層および前記複数の層のうちの少なくとも1層内に配置された鎮痛薬剤を含み、前記鎮痛薬剤の濃度は、前記複数の層のうちの少なくとも2層で異なり、複数の層のうちの少なくとも1層は骨形成促進剤を含み、骨形成促進剤のどちらかの濃度は、前記複数の層のうちの少なくとも2層で異なる。
【０２３３】
(実施形態89)
本発明の第89の実施形態によると、医療用インプラントの1つまたは複数の表面に塗布された機能的に段階的なコーティングが提供され、前記機能的に段階的なコーティングは、骨伝導物質の複数の層および前記複数の層のうちの少なくとも1層内に配置された鎮痛薬剤を含み、前記鎮痛薬剤の濃度は、前記複数の層のうちの少なくとも2層で異なり、前記複数の層の外部は麻薬性鎮痛薬剤を含み、前記複数の層の内部は非麻薬性鎮痛薬剤を含む。
【０２３４】
(実施形態90)
本発明の第90の実施形態によると、医療用インプラントの1つまたは複数の表面に塗布された機能的に段階的なコーティングが提供され、前記機能的に段階的なコーティングは、骨伝導物質の複数の層および前記複数の層のうちの少なくとも1層内に配置された鎮痛薬剤を含み、前記鎮痛薬剤の濃度は、前記複数の層のうちの少なくとも2層で異なり、前記機能的に段階的なコーティングは、さらに、前記複数の層のうちの少なくとも1層に銀種を含み、前記銀種は、これに制限されないが、銀塩、硝酸銀、過塩素酸銀、酢酸銀、テトラフルオロホウ酸銀、トリフォリエート銀、フッ化銀、酸化銀、水酸化銀、他の銀-「オキソ」種、スルファジアジン銀、他の安定配位子と銀の混合物、およびこれらの組合せを含む。
【０２３５】
本明細書では、わずか2、3の担体の例しか例示し、論じていないが、当然のことながら、他の担体を、有利には、利用することができる。本明細書で提供された開示から明らかになる数多くの組合せが存在し、そのそれぞれは、個々の基準に基づく患者に固有の要求に対処するための特定の溶液を提供してもよい。様々な変更を例示的な実施形態に対してすることができ、対応する例示に対する参照で上記に記載された通り、本発明の範囲から離れることなく、前述の記載の中に含まれ、添付している図において示された全ての事項が、制限なく例示によるものと解釈されるように意図されている。例えば、本発明の勾配コーティング(20、80、120、2000)は、さらに、これに制限されないが、鎮痛剤、麻酔薬、抗菌剤、抗生物質、抗凝固剤、抗線維素溶解薬剤、抗炎症剤、抗寄生虫薬剤、抗ウイルス剤、サイトカイン、細胞毒素または細胞増殖阻害剤、化学療法薬、ホルモン、インターフェロン、およびこれらの組合せ、BMP、血管形成促進剤、抗生物質、およびこれらの組合せを含むいずれかの物質を含んでもよい。代わりに、勾配コーティングを提供するための方法が変化してもよい。例には、これに制限されないが、最初にセラミックを金属インプラントに焼成し、その後続けて別の非焼成セラミックを塗布し、その後ポリマー層を塗布する; または、最初にセラミックを金属インプラントに焼成し、その後続けて2つの異なるポリマー層を塗布する; あるいは、最初にセラミックを金属インプラントに焼成し、その後続けて第一の非焼成セラミック層を塗布し、その後第二の非焼成セラミック層を塗布する; あるいは、最初にセラミックを金属インプラントに焼成し、その後続けてポリマー層を塗布し、その後非焼成セラミックを塗布する; ならびに明らかに異なるこれらの組合せが含まれる。さらに、本明細書で使用される用語「濃度」は、0%および100％、同様にその間の全ての質量%を含む、質量%を具体化することが理解される。
【実施例】
【０２３６】
(実施例I) 生物医学的応用のための勾配コーティング
図１５は、以下の方法によって調製された本発明の実施形態の例を示す(VPS HA(1512)およびVPS AgHA(1514)を含む勾配コーティングを有するインプラント基板(1510)[例えばTi6Al4V]、ならびにβ-TCP、Ag、およびブピバカイン(1516)を含むPLGAコーティングの最上層)。
【０２３７】
1. HA/Ag-HAコーティングの調製: Ag-HAパウダー(45から125μm)を、イオン交換反応を使用して改質した。コーティングプロセスパラメータは、医療用インプラントのための本出願人らの製造設備で作製した、標準真空プラズマスプレーHAコーティングと同じとした。VPS HAコーティングを最初に塗布し、その後続けてVPS Ag-HAコーティングを塗布した。コートしたサンプルを、PLGAコーティングのために準備した。
【０２３８】
2. 銀で改質されたβ-TCPパウダーの調製:
1) 0.5gのβ-TCPパウダー(D50から3μm)および145.8mgの硝酸銀を55mLの脱イオン蒸留水中に溶解し、60℃で1時間攪拌した。
2) 水を60℃で終夜蒸発させた。
3) その後、乾燥パウダーを挽いて細かくした。代わりに、銀で改質されたβ-TCPを凍結乾燥し、水を除去し、挽いて細かくする工程を必要なくすることもできる。
4) 続けて銀で改質されたパウダーを、400℃で2時間焼結した。
【０２３９】
3. PLGA溶液の調製:
1) 0.75gのPLGAペレット(85:15)を15mLのジクロロメタン中に溶解し、終夜攪拌した。
2) 0.25gの銀で改質されたβ-TCPおよび100mgのブピバカインパウダーをPLGA溶液に溶解し、終夜攪拌した。
【０２４０】
4. PLGAコーティングの塗布: VPS HA/VPS Ag-HAをコートしたTi6Al4V基材を、PLGA溶液中に浸漬し、垂直に引き上げ、その後空気中で終夜乾燥した。
【０２４１】
結果: 最上部のPLGA層の表面の形態を図１６および図１７に示す。EDXAスペクトルから得られた定量分析を表２に示す。
【０２４２】
【表２】
2019150648.tif 000004
【０２４３】
(実施例II)
図１８は、本発明の別の実施形態を示す(VPS HA(1812)およびVPS AgHA(1814)を含む勾配コーティングを有するインプラント基板(1810)[例えばTi6Al4V]、β-TCP、Ag、およびブピバカイン(1816)を含むPLGAコーティング層、ならびにβ-TCP、Ag、およびブピバカイン(1818)を含むPLGAビーズ層)。
【０２４４】
これは、Agおよびブピバカインの量および放出時間を、PLGAコーティングの最上部の表面にPLGAビーズを添加することを通して全コーティング表面積を増やすことによって、制御することができるか実証した実施例である。ブピバカインは、生体環境において素早い放出プロファイルを有するとして知られていた。連続的な長期の放出を有するため、ブピバカインはPLGAビーズに組み込まれ、生体環境におけるその分解速度を遅くした。
【０２４５】
＜方法＞
1. PLGAビーズの調製:
1) 銀で改質されたβ-TCPパウダーを、実施例Iと同じ方法で調整した。
2) 0.25gの銀で改質されたβ-TCPおよび100mgのブピバカインパウダーを、PLGA溶液(15mLのジクロロメタン中の0.75gのPLGA)中に溶解し、終夜攪拌した。
3) 5gのドデシル硫酸ナトリウム(SDS)を500mLの脱イオン蒸留水中に溶解した。
4) 銀で改質されたβ-TCPおよびブピバカインパウダーを含むPLGA溶液を、SDS溶液中に、激しく攪拌しながら、一滴ずつ添加した。水-油-水の二重乳化から形成されたビーズを洗浄し、24時間、1%のSDS中で攪拌した後に回収した。
5) 回収したPLGAビーズを、銀で改質されたβ-TCPおよびブピバカインを含む、最上部のPLGAコーティング上に塗布した。
6) PLGAビーズを、70℃で12時間、PLGAコーティングと一緒に焼結した。
【０２４６】
結果: 表面の形態を図１９、２０、および２１に示す。表面の組成物は、EDXAを使用して分析し、結果を表３に示した。
【０２４７】
【表３】
2019150648.tif 000005
【０２４８】
(実施例III) 放出プロファイル
調製したコーティングからのAg、Ca、およびブピバカインの放出を、ICP分析およびUV分光法のそれぞれによって確認した。
【０２４９】
コートされたサンプルを、3mLのPBS中に、37℃で24および48時間浸漬した。それぞれの時点で、ブピバカインの放出を、265nmにおける分光光度法(Nanodrop、Thermo)で測定した。ブピバカイン標準は、適量の薬剤をPBS中に溶解することによって調製した。PBSをブランクとして使用した。ブピバカイン濃度を表４に示す。
【０２５０】
【表４】
2019150648.tif 000006
【０２５１】
24および48時間後におけるPBS中のAg、Ca、およびP濃度を表５に示した。
【０２５２】
【表５】
2019150648.tif 000007
【０２５３】
分解の研究によって、コーティングは、鎮痛効果のためのブピバカイン、抗菌効果のためのAgイオン、および骨伝導効果のためのCaを放出することができることが確認された。
【０２５４】
(実施例IV) 合成方法および特性評価の実施例
合成
1) VPS勾配コーティング: Ti6Al4V基材+純粋なVPS HA層+3%VPS AgHA層(これはすでに行われている)
2) PLGA(85:15)ペレットをジクロロメタン中に溶解し、終夜攪拌
3) β-TCPを硝酸銀溶液に2時間浸漬および攪拌し、イオン交換反応
4) ブピバカインを上記のTCP+硝酸銀溶液に添加
5) ブピバカイン+TCP+硝酸銀溶液を終夜乾燥
6) ブピバカイン+TCP+硝酸銀の乾燥パウダーを溶解したPLGA溶液に添加し、終夜攪拌
7) 上記のブピバカイン+TCP+硝酸銀を有するPLGA溶液を使用して、VPS勾配コーティングを浸漬コート。
【０２５５】
特性評価
1) SEM-上面図および断面
2) EDAX-最上層および断面の元素組成(Ca、P、Ag)
3) XRD-最上層の相の組成(主にブピバカインを検出)
4) XRDの代替手段: 最上層をPBS中に溶解し(3日間)、続けてブピバカインの分光分析。
【０２５６】
(実施例V) 合成および特性評価のさらなる実施例
合成
1) Agの段階的なコーティングを作るためのゾル-ゲル浸漬コーティングプロセス、つまり、Ti6Al4V+純粋なCa-P層+2%Ag-Ca-P層
2) PLGA(85:15)ペレットをクロロホルム中に溶解
3) 鎮痛剤(例えば市販のTylenol)およびAg-CaP(2質量%Ag)パウダーをPLGAに添加
4) 調製したPLGAポリマー溶液を使用して、ゾル-ゲルAg-Ca-Pサンプルを浸漬コート。
【０２５７】
特性評価
1) SEM-PBSおよびSBF中の分解前および後の上面図
2) TOF-SIMS-深さの情報を得るため
3) XRD-相の組成(これはすでに行われている)
4) In vitroのSBF中の生物活性評価(3日間)
5) PBS中に溶解し(24時間、48時間、72時間)、Ag濃度を測定。
【０２５８】
(実施例VI) 改質された抗菌リン酸カルシウムコーティングを有する多孔質表面のインプラントの骨結合
ゾル-ゲルで形成され、銀で改質されたリン酸カルシウムの薄膜被膜層(約1ミクロンの厚み)と一緒、またはなしで調製された、Ti6Al4V合金の多孔質表面のインプラントの機械的な引き抜き試験の結果をここでは報告する。簡単に要約すると、本研究は大腿骨内側顆(多孔質領域を網状骨に接合)中に横に移植された多孔質表面のインプラント(Innova-Sybron Dental Productsから手に入れたEndopore(登録商標)歯のインプラント)を有する10匹のウサギの4群を使用した。インプラントの位置および移植方法は、Tacheら(2004)、Int J Oral Maxillofac Implants、19: 19-29; Ganら(2004)、Part II: Short-term in vivo studies、Biomaterials、25:5313から5321; Simmonsら(1999)、J Biomed Mater Res.、47:127から138に記載されたものと同様であり、これらの全ては参照によって本明細書に援用される。「試験」インプラント(右または左足に動物ごとに1つ-ランダムに配置)は、銀で改質されたリン酸カルシウムコーティングを被覆した、Ti合金インプラントの焼結された多孔質表面で調製された。約3層のTi6Al4V合金パウダー(44から150ミクロンの粒子サイズ)からなる多孔質表面領域は焼結され、約300ミクロンの厚み、35体積%の空隙率(約)、平均細孔サイズ75から100ミクロンの範囲の多孔質層を形成する。相互に連結された開かれた細孔構造が、制約されない骨内部成長によるインプラントの固定を達成するために好適であった。この粒子および細孔サイズは、従来整形外科のインプラントで使用されるものよりいくぶん小さいが、許容されることが証明され、事実、寸法の制約が生じる歯のインプラントの応用のためには好まれることは、注目すべきことである。
【０２５９】
ゾル-ゲルで形成されたリン酸カルシウムの被膜層は、これまで研究されており(しかしAg+の改質は除く)、改質されていない形態において、より速い骨内部成長(つまり向上した骨結合)の促進が観察された。これらの先行研究に基づき、銀で改質されたリン酸カルシウムコーティングは、抗菌および骨伝導コーティングとしてSmith & Nephewにより提案および開発され、これは、多孔質表面のインプラント内の骨内部成長を増加させることと同様に、早期の移植期間後の間のインプラント位置における感染症の可能性を低減する。局所的な感染症および炎症反応をもたらす微生物の侵入が骨内部成長を阻害し、移植不全をもたらす可能性があるため、この重要な早期の移植後治療期間の間の増加した感染症の抵抗性は望ましい。それゆえ、この初期期間の間の細菌性感染症の可能性を低減することは、骨内部成長を通した固定のために設計された整形外科移植の信頼性を改善する点で、かなりの利益がある。
【０２６０】
＜物質および方法＞
2つの異なるAg+を含むリン酸カルシウム処方を調べた。これらはこの報告中において、「低い」および「高い」銀レベルとして指定される。(結果中において、以下、LC=低いAg+(0.9質量%)リン酸カルシウムおよびHC=高いAg+(2.5質量%)リン酸カルシウムコーティングを表す)。動物実験を設計し、20匹のウサギの大腿骨内側にLCインプラントを、他の大腿骨に「対照」インプラント(つまりリン酸カルシウムを含まない(NC)ゾル-ゲルコーティング)を設置し、HCインプラントを、残りの20匹のウサギに、同様に「対照」インプラントに対して設置した。それぞれの群の10匹のウサギはインプラントの設置に続いて9日間生かしておき、その後安楽死させ、一方別の10匹のウサギは犠牲になる前に16日間生かしておいた。これは、移植9日後の10のNCインプラントを比較用に、移植9日後の10のLCインプラントを提供し、16日におけるNCインプラントを比較用に、同様の数のLCインプラントを提供した。同様に、2つの群の10のHCインプラントを、9日および16日の移植居留期間後に研究し、NCインプラントと比較した。
【０２６１】
確実なインプラントの固定につながる、有効な骨内部成長の点でのインプラントの性能は、機械的な引き抜き試験(上記で論じた以前に報告された研究と同様)と同様に、動物の犠牲後のいくつかのインプラント組織サンプルの組織学的検査および評価によって評価された。さらに、引き抜かれたインプラントのいくつかは、走査型電子顕微鏡における2次電子画像によって、インプラントと組織の接合部分領域を特徴づけるため、および存在する任意の骨のようなまたは繊維組織の特長を特定するために検査された。機械的な引き抜き試験の長所は、この試験が、顕微鏡検査を通して観察される選択された領域ではなく、完全な接合部分の情報を提供することである。機械的試験のための全ての試料は、動物の安楽死および大腿骨内側領域の解剖に続いて食塩水中に貯蔵され、犠牲の2時間以内に試験される。
【０２６２】
上記で記載した群ごとに10サンプルのうち8つを、機械的に試験し、残りの2つの試料を組織サンプル調製のために使用した。引き抜き試験には、インプラントの適切な位置合わせを確実にする特注の固定における骨とインプラント試料の取り付け、および1mm/分の速度での変位制御下における引き抜き力の適用が含まれる。多孔質表面のインプラントの先が細い形状および慎重なサンプルの位置合わせは、測定された引き抜き力および接合部分の剛性に寄与する、骨とインプラントの接点に働く摩擦力を、確実に避けるようにする。最大の引き抜き力および負荷-変位曲線の最大の接線の傾きは、引き抜き抵抗力および接合部分域の剛性を決定するために使用された。
【０２６３】
上記で記載した群ごとに10サンプルのうち2つを、ウサギの犠牲後に回収し、10%の緩衝化されたホルマリン中で固定し、メチルメタクリレート中に埋め込むために加工した。得られたブロックを、ダイヤモンドウエハリング(wafering)刃を使用して切断し、中央平板におけるインプラントの長軸に沿って、約200マイクロメートルの厚みの切片を作成した。これらのサンプルを、その後スライドガラス上に載せ、慎重に研磨および磨いて、約30から40ミクロンの厚みの脱灰されていない切片を提供した。この「薄い」切片を、50℃で15分間、0.3%のトルイジンブルーおよび2%のホウ酸ナトリウムの1:1混合物で染色し、その後室温で3分間、2%の酢酸中の0.3%の淡緑色で染色した。切片を光学顕微鏡で検査し、外観を以下に記載した通り記録した。
【０２６４】
異なる対のインプラントに対するリン酸カルシウムでコートされた「試験」インプラント対コートされていない「対照」インプラントの、最大の引き抜き力および測定された接合域の剛性値の統計分析(インプラントの設計を1つの変化するパラメータとした分散分析)を行った。したがって、9日後のLCインプラントを、対側のウサギの大腿骨内側に位置する、対応する9日後のNCインプラントと比較し、9日後のHCインプラントを対応する9日後のNCインプラントと比較し、16日後の対のインプラントを同様に比較した。さらに、9日後のNCインプラントを16日後のNCインプラントと比較し、9日後のHCインプラントと16日後のHCインプラントを同様に比較した。
【０２６５】
＜結果および考察＞
本研究から得られた機械的試験を表６に示す。
【０２６６】
【表６】
2019150648.tif 000008
【０２６７】
統計試験は、サンプルの全ての対の「試験」と「対照」インプラントの間に、最大の引き抜き力および接合部分の剛性の両方で有意な差異は存在しないことを示した(有意な差異はp<0.05に対応する)。しかし、LCおよびHCインプラントの両方で9日後のサンプルと比較した16日後のサンプルの引き抜き力は、非常に大きな増加があった(p<0.01)。接合部分域の剛性も9日後から16日後で増加を示し、この増加は有意(p=0.048)であり、差異は引き抜き抵抗力で観察されたよりも大きくはなかった。この興味深い結果は、9日後から16日後に、より広範囲の組織および骨内部成長が発達(つまり、「より固い」接合部分域の発達)し、接合部分域は亀裂伝播および破壊に対してより強い抵抗力が発達したことを示している。この9日後から16日後の移植期間の増加は、このウサギの大腿骨内側移植モデルで以前に報告した結果と一致する。
【０２６８】
興味深いことに、Ag+で改質されたリン酸カルシウムの被膜は、9日後のインプラントの値より平均は高いが、16日の移植期間後の接合部分の剛性値を十分に変化させなかった。焼結され、リン酸カルシウムでコートされていない、およびAg+で改質されたリン酸カルシウムのコーティング(低いおよび高いAg+)の両方にとって、9日までのインプラントの除去に対する抵抗力は、組織(骨)内部成長がコートされたインプラントに起きたことを示した。
【０２６９】
＜引き抜かれたインプラントのSEM検査＞
機械的に試験された9日後のインプラントのいくつかを、二次電子放出走査型顕微鏡で検査した。
【０２７０】
図２２から２５は、収集した画像のうちの8つを示す。図２２aおよびbは、移植されたウサギ#1Aの9日後から摘出された、リン酸カルシウムでコートされた、低いAg+インプラント(CL-9)の画像を示す。このインプラントは低い接合部分の剛性および引き抜き力を示したが、二次電子画像は、それにもかかわらず、広範囲の組織の結合および鉱化した組織の特徴を表す内部成長を示す。図２３aおよびbは、同じ動物の他の膝から摘出された、コートされていない「対照」インプラント(NCL-9)の画像である。このインプラントは、対側の肢からのコートされたインプラント(CL)と比較して高い剛性および引き抜き値を表し、9日の移植期間までの予測された広範囲の組織の結合および鉱化された組織の内部成長を示した。図２４aおよびb、ならびに図２５aおよびbは、摘出された高いAg+を含むリン酸カルシウムでコートされたインプラント(図２４aおよびb)ならびに対応するコートされていない「対照」インプラント(図２５aおよびb)の画像である(ウサギ#1B、つまりインプラントCH-9およびNCH-9をそれぞれ含む)。
【０２７１】
機械的試験をしていないインプラントのBS-SEM検査
BS-SEMを、組織とインプラントの接合部分域の画像を収集するために使用し、定量画像分析を検査した区域に対して行った。定量評価(クォンティメット(quantimet)画像分析プログラム)のために、多孔質のコートされた領域の長さに沿って、インプラント基板から約220マイクロメートルの幅の外皮を選択した(つまり、インプラントに沿った多孔質のコートの先端に近いが、周囲の領域ではない、外皮の幅; インプラントの端部も除く)。この領域を、クォンティメット画像分析ソフトウェアを使用して分析した。細孔内の骨の面積割合を決定した(つまり、%[骨面積/細孔面積])。プログラムは、通常35から40体積%になるように設計される、多孔質のコートの空隙率を決定した。
【０２７２】
図２６から３１は、全てのサンプルタイプの典型的なBS-SEM画像を示す。BS-SEM画像は、明らかに、CP被膜層のインプラントと同様に「対照」インプラントに対して、2倍の期間において鉱化された組織(骨)の内部成長(淡灰色の領域)を示す。利用可能な多孔質内の骨の割合の定量画像分析の結果を表７に示す。分析した区域では、インプラントの長さは分析で4つの区域に分割され、それにより分析のためのより高い倍率を可能にした。その後、4つの測定を平均し、それぞれのインプラントの骨内部成長の割合(および空隙率)を与えた。全ての区域からのデータが表７中に含まれ、インプラント長さに沿った変化が観察されることを示している。これは、インプラントが設置された網状骨の構造の点で驚くべきものではない。それぞれのインプラントの、平均および標準偏差を決定した。一元配置分散分析を、それぞれのウサギの対側の肢のインプラントの間に統計的差異が存在するかどうかを決定するために行った。統計的有意性はp<0.05において考慮した。異なる領域(骨、Ti合金粒子および空の細孔、すなわち少なくとも骨で充填されていない)は、クォンティメット画像ソフトウェアによって容易に区別され、利用可能な細孔内の骨の充填割合を客観的に決定した。動物間の比較のみ行った(つまり、それぞれの動物内の左と右の足)。これは、異なる条件(9日後および16日後における低いS-CP、高いS-CP、対照)全てを含む比較のための7組を提供し、それぞれの条件で2匹の動物を、1匹を除き評価した。あいにく、失われた1つのインプラント(ウサギ2C)は含めることができなかった。
【０２７３】
【表７】
2019150648.tif 000009
【０２７４】
分析したサンプルの数が少ないにも関わらず、定量画像分析はいくつかの興味深い追加の発見を示している。
【０２７５】
9日後のデータは、2匹のウサギ(8Aおよび8B)において、S-CPで改質されたインプラント(8A、低いS-CPおよび8B、高いS-CP)は、それぞれの「対照」インプラント(CP被膜層がない)と比較して、骨内部成長%が有意に高かった。他の2匹の9日後の分析されたウサギは、有意な差異を示さなかった。
【０２７６】
16日後におけるCPで改質されたインプラントと「対照」インプラントの間で、骨内部成長における有意な差異は存在しなかった。
【０２７７】
すでに述べた通り、これらの発見はS-CP被膜層が骨内部成長を阻害しないことを示す。事実、BS-SEM画像および定量画像分析は、S-CP被膜の添加が骨内部成長のより早い速度を促進することを示している。
【０２７８】
定量画像分析は、インプラントの空隙率を確認するためにも使用した。分析された17区域のクォンティメットソフトウェアを使用して決定された空隙率は、43.1±2.7%に等しかった。
【０２７９】
ウサギインプラントの組織学的評価
検査した切片を、40匹のウサギから選択された8匹のウサギから摘出された、16の組織とインプラントのブロックから調製し、本研究において使用した。組織切片調製のためのこれらの16サンプルのうち、1つのブロックにおいてインプラントが存在しなかった。そのインプラント(サンプル2C、16日後の「低い」Ag+)は、おそらく、骨結合せず、設置後にインプラントの位置から移動した。残りの64のインプラントを機械的に試験(引き抜き試験)し、上記で論じた通り、インプラントと骨の接合部分域のせん断強さおよび接合部分の剛性を決定した。
【０２８０】
高いまたは低いどちらかで処理されたインプラントと対照(処理されていない)の間において、明らかな差異は存在しなかった。経時の骨内部成長の成熟は、全ての動物において同じであった。処理されたインプラントの反応は観察されず、周囲の骨における明らかな細胞死も観察されなかった。図３２から３７は、それぞれの条件の代表的な顕微鏡写真を示し、全てのインプラントで骨内部成長の領域を示している。この発見は、上記で報告した機械的な引き抜き試験の結果と一致している。
【０２８１】
＜要約および結論＞
1. 引き抜き試験の結果および引き抜かれたインプラントのSEM画像は、Ag+で改質されたリン酸カルシウムのゾル-ゲルで形成されたコーティングの被膜層を有する多孔質表面のインプラントに、確実なインプラントの固定をもたらす組織の内部成長が、9日後までに起きることを確認する。
【０２８２】
2. 引き抜き試験は、低いまたは高いAg+添加物で改質されたコーティングは同様に機能することを示す。
【０２８３】
3. 予測された通り、インプラントを除去するための引き抜き力は、移植期間が長くなるにつれて増加し、有意に高い引き抜き力が9日後のサンプルと比較して16日後の移植されたサンプルに対して記録された。しかし、接合部分域の剛性値は、9日後および16日後の移植されたサンプルに有意な差異はなかったが、平均値は16日後のインプラントの方が高かった。
【０２８４】
4. 本研究により改質されたリン酸カルシウムでコートされたインプラントの記録された引き抜き力は、以前の研究(Tacheら)において報告されたものと有意な差異はなかったが、優位に高い接合部分域の剛性値が観察された。より高い接合領域の剛性は、以前の研究(9mm対7mmの長さ)において使用されたより長いインプラントのためであった。
【０２８５】
5.多孔質のコートされたTi-6Al-4Vインプラント上に堆積されたゾル-ゲルリン酸カルシウム膜に対するAg+の添加は、骨内部成長を阻害しない。試験した2つの濃度の銀は、同様の結果となった。
【０２８６】
(実施例VIII) HA-Agコーティングの抗菌活性
＜方法＞
試験生物の黄色ブドウ球菌ATCC 25923を約106cfu/ml含む懸濁液を、SOP/MB/003に従って終夜の傾斜培養を採取することによって調製した。試験試料片をSOP/MB/251に従って試験した; 5つの試料片を、低い蒸発の蓋を備えたそれぞれ24ウェルの無菌培養プレートの平底内に置き、試料片はプレートの真ん中に置いて蒸発のリスクを低くした。Acticoat(抗菌の銀ナノ結晶の創傷被覆剤)サンプルを12mmの直径に切った。その後、それぞれのウェルを2mlの試験生物懸濁液と植菌し、パラフィンで封をして任意の蒸発の機会を低減した。プレートを37℃、150rpmで関連時間の期間培養した。試験した時点は、0、4、24、72、および168時間後であり、それぞれの時点で6つの複製が存在した。適切な時間の期間の経過後、200μlの純サンプル(neat sample)を、中和寒天(0.4%のチオグリコール酸ナトリウムおよび1%のTween80)と一緒に二重の「本当に純な」プレートとして取り出し、さらに200μlを1.8mlのSTSに添加し、この200μlをTSAと一緒に二重に入れ、この1mlは希釈系列のために使われ、0および4時間におけるサンプルを10-5cfu/mlおよび対照を10-4cfu/mlに下げ、その後、24、72、および168時間における対照サンプルを10-6cfu/mlに下げ、サンプルの残りを10-5cfu/mlに下げた。これらの全てはペトリフィルム(petrifilm)上に二重に入れ、32℃で48時間、プレートとともに培養した。
【０２８７】
＜結果および考察＞
PS-HA試料片
PS-HA対照試料片の結果を、図３８および表８において見ることができる。接種数は24時間を通して維持し、72時間においていくらか自然死したが、168時間においてさらなる死滅はなかった。これは、PS-HA対照試料片の存在下において黄色ブドウ球菌が成長できることを実証する。
【０２８８】
Acticoat
Acticoatを陽性対照として使用し、4時間後における約6log/cfuサンプルの数の低下を実証し、わずかに6つの複製数のうち2つが検出限界を超えて残った。24時間後までに全ての複製からの数は検出限界より低くなり、これは72時間後および168時間後における場合まで続いた。
【０２８９】
PS-Ag-HA試料片
PS-Ag-HAの結果は表８および図３８において見ることができ、複製間ではわずかな変化で、4時間後における約5log/cfu mlの大きな減少が見られ、これは、さらに平均2log/cfuサンプルまで24時間後において減少し続け、全ての複製が検出限界より低くなった。72時間後における全ての複製がこの低いレベルを維持し、これは168時間後まで続いた。
【０２９０】
PS-Ag-HAでは再成長は発生せず、これはPS-Ag HA試料片が黄色ブドウ球菌を168時間より前に再成長が発生しなくなる時点まで殺すことができることを実証し、この時点に24時間後において到達した。他のコーティング法の以前の調査において、数は検出限界まで到達せず、再成長が問題であった。この調査において、PS-Ag-HA試料片は、最大168時間、完全に黄色ブドウ球菌を殺すことに成功した。
【０２９１】
いくつかのPS-Ag-HA試料片は他よりAgの被覆表面積が多く、試料片の側面を下がったことに注意した。この調査の間、コーティングのいくつかは、実験の間に試料片から取り除かれたことも注意した。
【０２９２】
【表８】
2019150648.tif 000010
【０２９３】
＜結論＞
Acticoat
4時間後までActicoatは黄色ブドウ球菌数の大きな減少を示し、検出限界より低いレベルまで黄色ブドウ球菌を殺した。再成長は168時間までは発生しなかった。
【０２９４】
PS-Ag-HA試料片
PS-Ag-HA試料片は、4時間後において数の大きな減少を示し、複製間でわずかに変化した。これは利用可能な銀の表面積のばらつきによって発生した。数は減少し続け、24時間後までに全ての複製は検出限界より低くなり、168時間後まで続いた。
【０２９５】
当業者は本発明の幅および範囲が上記で記載された例示の実施形態のいずれによっても制限されるべきではなく、ここに付加されたいずれの請求項およびそれらの同等物に従うのみで定義されるべきであることが理解されよう。
【図１】
2019150648.tif 000011
【図２】
2019150648.tif 000012
【図３】
2019150648.tif 000013
【図４】
2019150648.tif 000014
【図５】
2019150648.tif 000015
【図６】
2019150648.tif 000016
【図７】
2019150648.tif 000017
【図８】
2019150648.tif 000018
【図９】
2019150648.tif 000019
【図１０】
2019150648.tif 000020
【図１１】
2019150648.tif 000021
【図１２】
2019150648.tif 000022
【図１３】
2019150648.tif 000023
【図１４】
2019150648.tif 000024
【図１５】
2019150648.tif 000025
【図１６】
2019150648.tif 000026
【図１７】
2019150648.tif 000027
【図１８】
2019150648.tif 000028
【図１９】
2019150648.tif 000029
【図２０】
2019150648.tif 000030
【図２１】
2019150648.tif 000031
【図２２】
2019150648.tif 000032
【図２３】
2019150648.tif 000033
【図２４】
2019150648.tif 000034
【図２５】
2019150648.tif 000035
【図２６】
2019150648.tif 000036
【図２７】
2019150648.tif 000037
【図２８】
2019150648.tif 000038
【図２９】
2019150648.tif 000039
【図３０】
2019150648.tif 000040
【図３１】
2019150648.tif 000041
【図３２】
2019150648.tif 000042
【図３３】
2019150648.tif 000043
【図３４】
2019150648.tif 000044
【図３５】
2019150648.tif 000045
【図３６】
2019150648.tif 000046
【図３７】
2019150648.tif 000047
【図３８】
2019150648.tif 000048
【手続補正書】
【提出日】令和1年6月19日(2019.6.19)
【手続補正１】
【補正対象書類名】特許請求の範囲
【補正対象項目名】全文
【補正方法】変更
【補正の内容】
【特許請求の範囲】
【請求項１】
明細書に記載の医療用インプラント。
【外国語明細書】
2019150648000001.pdf